(57)【特許請求の範囲】
【請求項１】
界面活性剤を含有する系の粘度を増加するための、界面活性剤系増粘高分子であって、
ａ）核；
ｂ）上記核に共有結合している親水性重合体セグメントを含む少なくとも１つの第１の重合体分鎖；および、
ｃ）少なくとも１つの第２の重合体分鎖、を含み、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ１３以上のアルキルアクリレート、Ｃ６以上のアルケニルアクリレート、Ｃ１３以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている、界面活性剤系増粘高分子。
【請求項２】
上記界面活性剤系増粘高分子が式Ａにて表される、請求項１に記載の高分子：
式Ａ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された少なくとも１つの第１の重合体分鎖の親水性重合体セグメントを表し、
Ｐ２は、独立して、重合した界面活性剤系増粘単量体の少なくとも１つの単量体残基から構成された少なくとも第２の重合体分鎖の更なるセグメントを表し、
Ｐ３は、独立して、重合した親水性単量体の単量体残基から構成された少なくとも第２の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している少なくとも第１の重合体分鎖の数を表し、かつ、
ｓは、独立して、上記Ｃｏｒｅに共有結合している少なくとも第２の重合体分鎖の数を表す）。
【請求項３】
上記界面活性剤系増粘高分子が式Ｂにて表される、請求項１に記載の高分子：
【化１】
0006689210.tif 000018
（式中、
Ｃｏｒｅは、架橋された重合体セグメントを表し、
Ｐ１は、独立して、重合した親水性単量体の単量体残基から構成された少なくとも第１の重合体分鎖の親水性重合体セグメントを表し、
Ｐ２は、独立して、重合した界面活性剤系増粘単量体の少なくとも１つの単量体残基から構成された少なくとも第２の重合体分鎖の更なるセグメントを表し、
Ｐ３は、独立して、重合した親水性単量体の単量体残基から構成された少なくとも第２の重合体分鎖の親水性重合体セグメントを表し、
Ｐ４は、独立して、重合した疎水性単量体の単量体残基から構成された少なくとも第３の重合体分鎖の疎水性重合体セグメントを表し、
Ｐ５は、独立して、重合した親水性単量体の単量体残基から構成された少なくとも第３の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している少なくとも第１の重合体分鎖の数を表し、
ｓは、独立して、上記Ｃｏｒｅに共有結合している少なくとも第２の重合体分鎖の数を表し、かつ、
ｔは、独立して、上記Ｃｏｒｅに共有結合している少なくとも第３の重合体分鎖の数を表す）。
【請求項４】
上記更なるセグメントの一部が式Ｅによって表される、請求項３に記載の高分子：
【化２】
0006689210.tif 000019
（式中、
Ｒ１１、Ｒ１２、Ｒ１３は、独立して、水素、メチル、エチル、またはＣ３−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ１４は、独立して、Ｃ１−１２ヒドロカルビル、−Ｃ１−１２ヒドロカルビル−（Ｏ−Ｃ１−６ヒドロカルビル）ｗ、−Ｃ１−１２ヒドロカルビル−（（ＣＯ）Ｏ−Ｃ１−６ヒドロカルビル）ｗ、−Ｃ１−１２ヒドロカルビル−（（ＣＯ）ＮＨ−Ｃ１−６ヒドロカルビル）ｗを表し、それぞれのヒドロカルビル部は、独立して、分岐していても分岐していなくてもよく、直鎖型または環状であってもよく、飽和（アルキル）または不飽和（アルケニル）であってもよく、任意に１つ以上のハロゲン、Ｃ１−６アルコキシ基、またはポリ（エチレングリコール）によって置換されていてもよく、
Ｒ１５は、独立して、Ｃ１３−４０ヒドロカルビル、−Ｃ１３−４０ヒドロカルビル−（Ｏ−Ｃ１−６ヒドロカルビル）ｗ、−Ｃ１３−４０ヒドロカルビル−（（ＣＯ）Ｏ−Ｃ１−６ヒドロカルビル）ｗ、−Ｃ１３−４０ヒドロカルビル−（（ＣＯ）ＮＨ−Ｃ１−６アルキル）ｗであって、それぞれのヒドロカルビル部は、独立して、分岐していても分岐していなくてもよく、直鎖型または環状であってもよく、飽和（アルキル）または不飽和（アルケニル）であってもよく、任意に１つ以上のハロゲン、Ｃ１−６アルコキシ基、またはポリ（エチレングリコール）によって置換されていてもよく、または、界面活性剤の疎水性部分、脂質の疎水性部分、または脂肪アルコールの疎水性部分を表し、
Ｙは、共有結合、エチレングリコール、ポリ（エチレングリコール）、ポリエーテル、ポリアミド、Ｃ１−６アルキレン、もしくはそれらの組み合わせを表し、または独立して存在せず、
ｍは、独立して、１〜５００の範囲の値を表し、
ｎは、独立して、１〜５００の範囲の値を表し、かつ、
ｗは、独立して、１〜１０００の範囲の値を表す）。
【請求項５】
上記式Ｅで表される少なくとも１つの第２の重合体分鎖の一部は、共重合体セグメント、ブロック共重合体セグメント、ブロック性共重合体セグメント、グラジエント共重合体セグメント、またはランダム共重合体セグメントである、請求項４に記載の高分子。
【請求項６】
上記界面活性剤系増粘高分子が、５，０００ｇ／ｍｏｌと１０，０００，０００ｇ／ｍｏｌとの間の範囲の分子量（Ｍｎ）を有している、請求項１〜５のいずれか１項に記載の高分子。
【請求項７】
上記少なくとも１つの重合体分鎖の分子量（Ｍｎ）が１，０００ｇ／ｍｏｌ〜２５０，０００ｇ／ｍｏｌである、請求項１〜６のいずれか１項に記載の高分子。
【請求項８】
上記高分子の濃度が０．４重量％である均質なゲルを形成する場合に、当該ゲルは、水中増粘−ずり減粘試験に基づき、２５℃、２．２ｓ−１のずり速度において、少なくとも５，０００ｃＰの動的粘度を有する、請求項１〜７のいずれか１項に記載の高分子。
【請求項９】
上記高分子の濃度が２．０重量％である均質なゲルを形成する場合に、当該ゲルは、ＳＬＥＳ界面活性剤相溶性試験に基づき、２５℃、２．２ｓ−１のずり速度において、少なくとも５００ｃＰの動的粘度を有する、請求項１〜８のいずれか１項に記載の高分子。
【請求項１０】
上記高分子の濃度が２．０重量％である均質なゲルを形成する場合に、当該ゲルは、ハイブリッドＳＬＥＳ−ＣＨ界面活性剤相溶性試験に基づき、２５℃、２．２ｓ−１のずり速度において、少なくとも５，０００ｃＰの動的粘度を有する、請求項１〜９のいずれか１項に記載の高分子。
【請求項１１】
上記高分子の濃度が１．５重量％である均質なゲルを形成する場合に、当該ゲルは、ハイブリッドＣＢ−ＳＬＥＳ界面活性剤相溶性試験に基づき、２５℃、２．２ｓ−１のずり速度において、少なくとも２，０００ｃＰの動的粘度を有する、請求項１〜１０のいずれか１項に記載の高分子。
【請求項１２】
上記高分子の濃度が１．５重量％である均質なゲルを形成する場合に、当該ゲルは、ＮａＣｌを用いたハイブリッドＣＢ−ＳＬＥＳ界面活性剤相溶性試験に基づき、２５℃、０．２２ｓ−１のずり速度において、少なくとも２，０００ｃＰの動的粘度を有する、請求項１〜１１のいずれか１項に記載の高分子。
【請求項１３】
上記高分子の濃度が２．０重量％である均質なゲルを形成する場合に、当該ゲルは、リタベート２０界面活性剤相溶性試験に基づき、２５℃、２．２ｓ−１のずり速度において、少なくとも１５，０００ｃＰの動的粘度を有する、請求項１〜１２のいずれか１項に記載の高分子。
【請求項１４】
上記高分子の濃度が２．０重量％である均質なゲルを形成する場合に、当該ゲルは、ＡＰＧ界面活性剤相溶性試験に基づき、２５℃、２．２ｓ−１のずり速度において、少なくとも１，５００ｃＰの動的粘度を有する、請求項１〜１３のいずれか１項に記載の高分子。
【請求項１５】
上記高分子の濃度が０．４重量％である均質なゲルを形成する場合に、当該ゲルは、温度安定性試験に基づき、２５℃、０．２２ｓ−１のずり速度において、少なくとも１００，０００ｃＰの動的粘度を有し、８０℃において、２５℃における当該ゲルの粘度に対して少なくとも５０％の動的粘度を有する、請求項１〜１４のいずれか１項に記載の高分子。
【請求項１６】
上記高分子の濃度が１．５重量％である均質なゲルを形成する場合に、当該ゲルは、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも８，０００ｃＰの動的粘度を有する、請求項１〜１５のいずれか１項に記載の高分子。
【請求項１７】
上記高分子の濃度が０．４重量％である均質なゲルを形成する場合に、当該ゲルは、ｐＨ効率範囲試験に基づき、２５℃、０．２２ｓ−１のずり速度にて、５〜１２の範囲に調整されたｐＨにおいて、少なくとも５，０００ｃＰの動的粘度を有する、請求項１〜１６のいずれか１項に記載の高分子。
【請求項１８】
界面活性剤によって修飾された星形高分子であって、
ｉ）核；
ｉｉ）上記核に共有結合している親水性重合体セグメントを含む少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つの親ミセル性部分を備えた更なるセグメント、を含む、星形高分子：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、かつ、
Ｌ２は、独立して、Ｇ１とＧ２とを連結する連結基または共有結合を表し、そして
上記親ミセル性部分は、式Ｉ〜Ｖによって表される親ミセル性単量体の単量体残基を含み：
【化３】
0006689210.tif 000020
式中、
Ｒ１、Ｒ２、およびＲ３は、独立して、水素、メチル、エチル、またはＣ３−１８アルキル、例えば、Ｃ３−６アルキル、Ｃ６−１２アルキル、もしくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ４およびＲ７は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ３がＣ１以上である場合、Ｒ４は、独立して、Ｃ１１以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ５は、独立して、Ｃ１９以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ６がＣ１以上である場合、Ｒ５は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ６は、独立して、水素、Ｃ１−１８アルキル、−Ｃ１−１８アルキル−（Ｏ−Ｃ１−６アルキル）ｎを表し、またはＲ４であり、またはＲ５であり、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ８は、独立して、Ｃ２以上のアルキル、−Ｃ２以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ９は、独立して、Ｃ１以上のアルキル、−Ｃ１以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、あるいは、
Ｒ４、Ｒ５、Ｒ７、Ｒ８、Ｒ９は、独立して、界面活性剤の疎水性部、脂質の疎水性部、または脂肪アルコールの疎水性部を表し、
Ａ１、Ａ２、Ａ３およびＡ４は、独立して、ＣＨ、ＣＲ１０、またはＮを表し、Ａ１、Ａ２、Ａ３およびＡ４のうち少なくとも２つは、ＣＨまたはＣＲ１０であり、
Ｒ１０は、独立して、水素、Ｃ１−１０アルキル、ハロゲン、ヒドロキシル、Ｃ１−１０アルコキシを表し、上記アルキルまたはアルコキシは、分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｙは、独立して、共有結合、−Ｏ−、−Ｓ−、−Ｎ（Ｈ）−、−Ｎ（Ｒ１）−、−（ＣＯ）−、−Ｓ（Ｏ）−、−Ｓ（Ｏ）２−、−Ｓ（Ｏ）２Ｎ（Ｒ１）−、−（ＣＯ）Ｎ（Ｒ１）−、−Ｎ（Ｒ１）−（ＣＯ）−、−（ＣＯ）Ｏ−、または−Ｏ−（ＣＯ）−を表し、
Ｌ１は、独立して、共有結合、エチレングリコール、ポリ（エチレングリコール）、ポリエーテル、ポリアミド、Ｃ１−６アルキレン、−（ＣＯ）Ｎ（Ｒ１）−、−Ｎ（Ｒ１）−（ＣＯ）−、−（ＣＯ）Ｏ−、−Ｏ−（ＣＯ）−、もしくはそれらの組み合わせを表し、または独立して、存在せず、あるいは、
Ｌ１は、独立して、界面活性剤の親水性部、脂質の親水性部、または脂肪アルコールの親水性部を表し、
Ｌ２は、独立して、（ＣＨ２）１−４０、Ｃ１−４０アルキレン、（Ｏ−Ｃ２−６アルキレン）ｎ、または（Ｃ２−６アルキレン）−（Ｏ−Ｃ２−６アルキレン）ｎを表し、上記アルキレンは、分岐していても分岐していなくてもよく、直鎖型または環状であってもよく、任意に１つ以上のハロゲン、Ｃ１−６アルコキシ基、またはポリ（エチレングリコール）によって置換されていてもよく、かつ、
ｎは、独立して、１〜１０００の範囲の値を表す）。
【請求項１９】
界面活性剤を含有する水系の粘度を増加する方法であって、
請求項１〜１７のいずれか１項に記載の界面活性剤系増粘高分子を、上記界面活性剤を含有する水系に導入する工程を含む、方法。
【請求項２０】
界面活性剤を含有する水系の粘度を増加する方法であって、
請求項１８に記載の界面活性剤によって修飾された星形高分子を、上記界面活性剤を含有する水系に導入する工程を含む、方法。
【請求項２１】
界面活性剤を含有する水系の粘度を増加する方法であって、
界面活性剤系増粘高分子を、上記界面活性剤を含有する水系に導入する工程を含み、
上記界面活性剤系増粘高分子は、
ｉ）核；
ｉｉ）重合した親水性単量体の単量体残基から構成された重合体セグメントを含む、少なくとも１つの第１の重合体分鎖；および、
ｉｉｉ）少なくとも第２の重合体分鎖、を含み、
上記第２の重合体分鎖は、
１）少なくとも１つのペンダント親ミセル性部分；または、
２）重合した親ミセル性単量体の少なくとも１つの単量体残基から構成された重合体セグメントであり、そして
上記親ミセル性単量体が、式Ｉ〜Ｖによって表され：
【化４】
0006689210.tif 000021
（式中、
Ｒ１、Ｒ２、およびＲ３は、独立して、水素、メチル、エチル、またはＣ３−１８アルキル、例えば、Ｃ３−６アルキル、Ｃ６−１２アルキル、もしくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ４およびＲ７は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ３がＣ１以上である場合、Ｒ４は、独立して、Ｃ１１以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ５は、独立して、Ｃ１９以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ６がＣ１以上である場合、Ｒ５は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ６は、独立して、水素、Ｃ１−１８アルキル、−Ｃ１−１８アルキル−（Ｏ−Ｃ１−６アルキル）ｎを表し、またはＲ４であり、またはＲ５であり、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ８は、独立して、Ｃ２以上のアルキル、−Ｃ２以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ９は、独立して、Ｃ１以上のアルキル、−Ｃ１以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、あるいは、
Ｒ４、Ｒ５、Ｒ７、Ｒ８、Ｒ９は、独立して、界面活性剤の疎水性部、脂質の疎水性部、または脂肪アルコールの疎水性部を表し、
Ａ１、Ａ２、Ａ３およびＡ４は、独立して、ＣＨ、ＣＲ１０、またはＮを表し、Ａ１、Ａ２、Ａ３およびＡ４のうち少なくとも２つは、ＣＨまたはＣＲ１０であり、
Ｒ１０は、独立して、水素、Ｃ１−１０アルキル、ハロゲン、ヒドロキシル、Ｃ１−１０アルコキシを表し、上記アルキルまたはアルコキシは、分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｙは、独立して、共有結合、−Ｏ−、−Ｓ−、−Ｎ（Ｈ）−、−Ｎ（Ｒ１）−、−（ＣＯ）−、−Ｓ（Ｏ）−、−Ｓ（Ｏ）２−、−Ｓ（Ｏ）２Ｎ（Ｒ１）−、−（ＣＯ）Ｎ（Ｒ１）−、−Ｎ（Ｒ１）−（ＣＯ）−、−（ＣＯ）Ｏ−、または−Ｏ−（ＣＯ）−を表し、
Ｌ１は、独立して、共有結合、エチレングリコール、ポリ（エチレングリコール）、ポリエーテル、ポリアミド、Ｃ１−６アルキレン、−（ＣＯ）Ｎ（Ｒ１）−、−Ｎ（Ｒ１）−（ＣＯ）−、−（ＣＯ）Ｏ−、−Ｏ−（ＣＯ）−、もしくはそれらの組み合わせを表し、または独立して、存在せず、あるいは、
Ｌ１は、独立して、界面活性剤の親水性部、脂質の親水性部、または脂肪アルコールの親水性部を表し、
Ｌ２は、独立して、（ＣＨ２）１−４０、Ｃ１−４０アルキレン、（Ｏ−Ｃ２−６アルキレン）ｎ、または（Ｃ２−６アルキレン）−（Ｏ−Ｃ２−６アルキレン）ｎを表し、上記アルキレンは、分岐していても分岐していなくてもよく、直鎖型または環状であってもよく、任意に１つ以上のハロゲン、Ｃ１−６アルコキシ基、またはポリ（エチレングリコール）によって置換されていてもよく、かつ、
ｎは、独立して、１〜１０００の範囲の値を表す）を含む、方法。
【請求項２２】
上記少なくとも１つのペンダント親ミセル性部分が、式［Ｌ１−Ｇ１−Ｌ２−Ｇ２］によって表される、請求項２１に記載の方法：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記少なくとも１つの第２の重合体分鎖に結合させる連結基または共有結合を表し、かつ、
Ｌ２は、独立して、Ｇ１とＧ２とを連結する連結基または共有結合を表す）。
【請求項２３】
上記少なくとも１つのペンダント親ミセル性部分、または重合した親ミセル性単量体の少なくとも１つの単量体残基が、Ｃ６以上のアルキル部分、フッ素修飾されたＣ４以上のアルキル部分、またはＣ６以上のアルケニル部分を含んでいる、請求項２１または２２に記載の方法。
【請求項２４】
上記少なくとも１つのペンダント親ミセル性部分、または重合した親ミセル性単量体の少なくとも１つの単量体残基が、商業的に適した界面活性剤またはＴＳＣＡに登録された界面活性剤の疎水性部分を含んでいる、請求項２１〜２３のいずれか１項に記載の方法。
【請求項２５】
上記界面活性剤は、非イオン性界面活性剤、アニオン性界面活性剤、両性界面活性剤、またはカチオン性界面活性剤である、請求項２１〜２４のいずれか１項に記載の方法。
【発明の詳細な説明】
【発明の詳細な説明】
【０００１】
〔関連出願の相互参照〕
本願は、米国仮出願番号第６２／０２０，７３６号（出願日：２０１４年７月３日）に基づき優先権を主張する。上記関連出願は、その全体が参照によって本明細書に組み込まれる。
【０００２】
本願は、さらに、現在、米国出願番号第６１／２１４，３９７号（出願日：２００９年４月２３日）に基づき優先権を主張する米国特許出願番号第１２／７９９，４１１号（出願日：２０１０年４月２３日）の一部継続出願である、米国特許第８，１７３，７５０号となっている、米国特許出願番号第１２／９２６，１４３号（出願日：２０１０年１０月２７日）に関連し、これらの出願のそれぞれは、その全体が参照によって本明細書に組み込まれる。本願は、さらに、米国出願番号第６１／２０３，３８７号（出願日：２００８年１２月２２日）に基づき優先権を主張する米国特許出願番号第１２／６５３，９３７号（出願日：２００９年１２月１８日）の一部継続出願である、米国特許出願番号第１２／９２６，７８０号（出願日：２０１０年１２月８日）に関連し、これらの出願のそれぞれは、その全体が参照によって本明細書に組み込まれる。本願は、さらに、米国出願番号第６１／６９５，１０３号（出願日：２０１２年４月３０日）に関連し、その全体は参照によって本明細書に組み込まれる。
【０００３】
〔発明の分野〕
本発明は、界面活性剤系増粘星形高分子の調製、およびそれを、界面活性剤系増粘剤またはレオロジー調節剤として界面活性剤相溶性および温度安定性を提供する物質として使用する方法に関する。
【０００４】
〔発明の概要〕
本発明の一態様は、界面活性剤を含有する系の粘度を増加するために好適な界面活性剤系増粘高分子であって、
ａ）核；
ｂ）上記核に共有結合している親水性重合体セグメントを含む少なくとも１つの第１の重合体分鎖；および、
ｃ）少なくとも１つの第２の重合体分鎖、を含み、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ６以上のアルキルアクリレート、Ｃ６以上のアルケニルアクリレート、Ｃ６以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている、界面活性剤系増粘高分子を提供する。
【０００５】
本発明の別の態様において、上記界面活性剤系増粘高分子は式Ａにて表され得る：
式Ａ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された第１の重合体分鎖の重合体セグメントを表し、
Ｐ２は、独立して、重合した界面活性剤系増粘単量体の少なくとも１つの単量体残基から構成された第２の重合体分鎖の更なるセグメントを表し、
Ｐ３は、独立して、重合した親水性単量体の単量体残基から構成された第２の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している第１の重合体分鎖の数を表し、かつ、
ｓは、独立して、上記Ｃｏｒｅに共有結合している第２の重合体分鎖の数を表す）。
【０００６】
本発明の別の態様において、上記界面活性剤系増粘高分子は式Ｂにて表され得る：
【０００７】
【化１】
0006689210.tif 000002
【０００８】
（式中、
Ｃｏｒｅは、架橋された重合体セグメントを表し、
Ｐ１は、独立して、重合した親水性単量体の単量体残基から構成された第１の重合体分鎖の重合体セグメントを表し、
Ｐ２は、独立して、重合した界面活性剤系増粘単量体の少なくとも１つの単量体残基から構成された第２の重合体分鎖の更なるセグメントを表し、
Ｐ３は、独立して、重合した親水性単量体の単量体残基から構成された第２の重合体分鎖の重合体セグメントを表し、
Ｐ４は、独立して、重合した疎水性単量体の単量体残基から構成された第３の重合体分鎖の重合体セグメントを表し、
Ｐ５は、独立して、重合した親水性単量体の単量体残基から構成された第３の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している第１の重合体分鎖の数を表し、
ｓは、独立して、上記Ｃｏｒｅに共有結合している第２の重合体分鎖の数を表し、かつ、
ｔは、独立して、上記Ｃｏｒｅに共有結合している第３の重合体分鎖の数を表す）。
【０００９】
本発明の別の態様において、界面活性剤によって修飾された星形高分子であって、
ｉ）核；
ｉｉ）上記核に共有結合している親水性重合体セグメントを含む少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つのペンダント部分を備えた更なるセグメント、を含み得る、星形高分子が提供される：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、かつ、
Ｌ２は、独立して、Ｇ１とＧ２とを連結する連結基または共有結合を表す）。
【００１０】
本発明の別の態様において、界面活性剤を含有する水系の粘度を増加する方法は、界面活性剤系増粘高分子を、上記界面活性剤を含有する水系に導入する工程を含んでいてもよく、上記界面活性剤系増粘高分子は式Ｃにて表され得る：
式Ｃ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された少なくとも１つの第１の重合体分鎖の重合体セグメントを表し、
Ｐ２は、独立して、少なくとも１つの第２の重合体分鎖の更なるセグメントを表し、
上記少なくとも１つの第２の重合体分鎖は、
１）少なくとも１つのペンダント親ミセル性部分を含む重合した骨格(backbone)；または、
２）重合した親ミセル性単量体の少なくとも１つの単量体残基、から構成され、
Ｐ３は、独立して、重合した親水性単量体の単量体残基から構成された少なくとも１つの第２の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している少なくとも１つの第１の重合体分鎖の数を表し、かつ、
ｓは、独立して、上記Ｃｏｒｅに共有結合している少なくとも１つの第２の重合体分鎖の数を表す）。
【００１１】
本発明の別の態様において、界面活性剤を含有する水系の粘度を増加する方法は、界面活性剤系増粘高分子を、上記界面活性剤を含有する水系に導入する工程を含んでいてもよく、上記界面活性剤系増粘高分子は式Ｄにて表され得る：
【００１２】
【化２】
0006689210.tif 000003
【００１３】
（式中、
Ｃｏｒｅは、架橋された重合体セグメントを表し、
Ｐ１は、独立して、重合した親水性単量体の単量体残基から構成された少なくとも１つの第１の重合体分鎖の重合体セグメントを表し、
Ｐ２は、独立して、少なくとも１つの第２の重合体分鎖の更なるセグメントを表し、
上記少なくとも１つの第２の重合体分鎖は、
１）少なくとも１つのペンダント親ミセル性部分を含む重合した骨格；または、
２）重合した親ミセル性単量体の少なくとも１つの単量体残基、から構成され、
Ｐ３は、独立して、重合した親水性単量体の単量体残基から構成された少なくとも１つの第２の重合体分鎖の重合体セグメントを表し、
Ｐ４は、独立して、重合した疎水性単量体の単量体残基から構成された少なくとも１つの第３の重合体分鎖の重合体セグメントを表し、
Ｐ５は、独立して、重合した親水性単量体の単量体残基から構成された少なくとも１つの第３の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している少なくとも１つの第１の重合体分鎖の数を表し、
ｓは、独立して、上記Ｃｏｒｅに共有結合している少なくとも１つの第２の重合体分鎖の数を表し、かつ、
ｔは、独立して、上記Ｃｏｒｅに共有結合している少なくとも１つの第３の重合体分鎖の数を表す）。
【００１４】
本発明の別の態様において、界面活性剤を含有する水系の粘度を増加する方法は、界面活性剤系増粘高分子を、上記界面活性剤を含有する水系に導入する工程を含んでいてもよく、上記界面活性剤系増粘高分子は、
ａ）核；
ｂ）上記核に共有結合している親水性重合体セグメントを含む少なくとも１つの第１の重合体分鎖；および、
ｃ）少なくとも１つの第２の重合体分鎖、を含んでいてもよく、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ６以上のアルキルアクリレート、Ｃ６以上のアルケニルアクリレート、Ｃ６以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている。
【００１５】
本発明の別の態様において、界面活性剤を含有する水系の粘度を増加する方法は、界面活性剤によって修飾された星形高分子を、上記界面活性剤を含有する水系に導入する工程を含んでいてもよく、上記界面活性剤によって修飾された星形高分子は、
ｉ）核；
ｉｉ）上記核に共有結合している親水性重合体セグメントを含む少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つのペンダント部分を備えた更なるセグメント、を含み得る：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、かつ、
Ｌ２は、独立して、Ｇ１とＧ２とを連結する連結基または共有結合を表す）。
【００１６】
本発明の別の態様において、複数の星形高分子を含む重合体組成物が提供され、各星形高分子は、核および５本以上の分鎖を有し、１つの星形高分子中の分鎖の数は、星形高分子の組成によって変動し、星形における分鎖は、その星形の核と共有結合し、各分鎖は、１つ以上の（共）重合体セグメントを含み、少なくとも１つの分鎖および／または少なくとも１つのセグメントは、それぞれ、少なくとも１つの他の分鎖または少なくとも１つの他のセグメントとは、所定の基準液に対して異なる溶解度を示す。
【００１７】
本発明の別の態様において、上記星形高分子は、界面活性剤相溶性、界面活性剤系の増粘、界面活性剤を含有する系の粘度の増加（例えば、界面活性剤を含有する水系の粘度の増加）、増粘剤としての使用、レオロジー調整剤としての使用、水圧破砕用流体としての使用、石油およびガスの用途における使用、鉱業用途における使用、化粧品およびパーソナルケアの用途における使用、ホームケアの用途における使用、塗装および印刷における使用、接着剤用途における使用、電子用途における使用、医療および医薬の用途における使用、紙用途における使用、または農業用途における使用に好適であり得る。
【００１８】
本発明の別の態様において、上記星形高分子は、例えば、水圧破砕用流体添加剤、ゲル化剤、ゲル、プロパント安定剤、ブレーカー、摩擦低減剤、増粘剤を含む多くの水性および油性の系において、一定のレベルの粘度の制御、系の粘度の増加、および、粘度の要因を提供し得る、または提供するために使用され得る。
【００１９】
本発明の別の態様において、上記星形高分子は、ワンポット法、ＡＴＲＰ、ＣＲＰ、および／またはこれらの方法の１つ以上の組み合わせによって形成されたものを含み、乳化剤であってもよく、ゲルを形成してもよく、乳化剤を含まないエマルションを形成してもよく、エマルションおよび／または増粘剤であってもよい。
【００２０】
本発明の別の態様において、上記星形高分子は、石油およびガスの用途において好適であり得る。上記石油およびガスの用途としては、破砕用流体／井戸掘削用流体におけるレオロジー調整剤、ゲル化剤、ゲル、分散剤、プロパント安定剤および担体、ブレーカー、摩擦低減剤、潤滑剤、スケール付着抑制剤、伝熱流体、増粘剤(thickening agents)、油砂からの石油抽出を増大させるための添加剤、油−砂−水エマルション用エマルションブレーカー、油砂の脱水を改善するための添加剤、ガソリン添加剤、ガソリン安定剤、コイル管洗浄用流体、掘削流体、仕上げ流体、刺激流体(stimulation fluids)、生産流体(production fluids)、水圧破砕用流体、圧入流体、冠水用流体(flooding fluids)、流路保全用流体(flow assurance fluids)、水和抑制剤、アスファルテン抑制剤(asphaltene inhibitors)、アスファルテン類抑制剤(asphaltenes inhibitors)、スケール抑制剤、パラフィン抑制剤、摩擦低減剤、腐食防止剤、Ｈ２Ｓ捕捉剤、脱乳化剤(de-emulsifiers)、気泡制御剤、消泡剤(de-foaming agents)、潤滑剤、スケール剥離剤、アスファルテン剥離剤、抵抗低減剤、流動点降下剤、コールドフロー改善剤、追跡可能化学物質、発泡剤(foaming agents)、粘弾性界面活性剤、および／または、粘弾性界面活性流体添加剤が挙げられるが、これらに限定されない。
【００２１】
本発明の別の態様において、上記星形高分子は、鉱業用途において好適であり得る。上記鉱業用途としては、磨鉱回路の選鉱；濾過；選鉱の尾鉱；連続向流清澄法（ＣＣＤ）；ペーストバックフィル(paste backfill)；浄化；粉塵抑制剤；凝集剤(flocculating agents)；炭素粉末のリサイクル；石炭、ダイヤモンド、金および貴金属の抽出および加工；パイプラインによるスラリー輸送のための潤滑剤および抵抗低減剤；凝集剤(flocculants)；スケール抑制剤；起泡剤；消泡剤(defoamers)；脱水剤；結晶成長調整剤；濾過助剤；粉塵制御剤；分散剤；抑制剤；増粘剤(thickener)；浄化剤；溶媒抽出試薬；スケール防止助剤；および／または滑助剤が挙げられるが、これらに限定されない。
【００２２】
本発明の別の態様において、上記星形高分子は、化粧品およびパーソナルケアの用途において好適であり得る。上記化粧品およびパーソナルケアの用途としては、化粧用クリーム、ローション、ジェル、噴霧可能なローション、噴霧可能なクリーム、噴霧可能なジェル、ヘアスタイリング剤、ヘアスタイリング用スプレーおよびムース、ムース、ヘアコンディショナー、シャンプー、入浴用製剤およびシャワー用製剤、シャワー用ジェル、整髪用ジェル、頭髪用化粧品、軟膏、防臭剤および制汗剤、制汗成分、防臭成分、マスカラ、頬紅、口紅、アイライナー、香水、粉末剤、血清、スキンセンサリック(skin sensoric)、皮膚洗浄剤、スキンコンディショナー、軟化剤、皮膚軟化剤、皮膚保湿剤、保湿剤、皮膚を拭くもの、感覚調整剤(sensory modifier)、スキンケア用製品、化粧落とし、アイクリーム、リーブオン製品(leave-on product)、ウォッシュオフ製品(wash off product)、歯および口腔ケア用製品、ホワイトニング製品、口腔洗浄液、デリケートゾーン用製品(products for external intimate hygiene)、日焼け止め、日を浴びずに日焼けするための製品、髭剃り用製剤、シェービングクリーム、脱毛剤、化粧落とし用製品、デリケートゾーン用製品、殺精子剤、避妊具潤滑剤、個人衛生用潤滑剤(personal hygiene lubricant)、固形物、柔軟仕上げ剤、クレンジング製品、クレンジングスプレー、乳化剤、湿潤剤(wetting agent)、起泡剤(foamer)、石鹸(soap)、石鹸(soaps)、液体石鹸、手の消毒剤、ハンドジェル、コンディショナー、湿潤剤(humectant)、泡安定剤(foam stabilizer)、柔軟剤、浄化剤、膜形成剤、送達システム、油送達システム、能動送達システム、レオロジー調整剤、増粘剤(thickening agent)、増粘剤(viscosifier)、並びに潤滑剤などが挙げられるが、これらに限定されない。
【００２３】
本発明の別の態様において、上記星形高分子は、ホームケアの用途において好適であり得る。上記ホームケアの用途としては、窓およびガラス、並びに他の家庭の表面用の洗浄剤；トイレまわり用洗浄剤；塗装面(hard surface)洗浄剤；家庭用洗浄剤；工業用洗浄剤：窓用洗浄剤；床用洗浄剤；シャワー用洗浄剤；排水管用洗浄剤；オーブン用洗浄剤；浴槽用、タイル用およびシンク用の洗浄剤；漂白剤；洗浄剤を含む漂白剤；脱脂剤(degreasers)；酵素発生型製品(enzyme production)；液体石鹸およびゲル状石鹸；光沢剤およびワックス；カーワックス；床ワックス；光沢剤(polishes)；光沢剤(polish)；洗剤；液体洗剤および粉末洗剤が挙げられるが、これらに限定されず、洗濯用および食器洗い用の洗剤；洗濯用洗剤；洗濯用柔軟剤；硬水用ミネラル除去剤；金属洗浄剤および光沢剤；カーペット用およびラグ用の洗浄剤；ごみ掃除用製品；室内装飾品用洗浄剤；およびフロアケア用製品を含む。
【００２４】
本発明の別の態様において、上記星形高分子は、塗装および印刷の用途に好適であり得る。上記塗装および印刷の用途としては、インクジェット印刷用インクおよび他のインク、３Ｄプリント用流体、３Ｄプリント用インク、顔料、濡れ性界面活性剤(wetting surfactants)、結合剤、凝集剤、分散剤、レべリング化合物、泡止め剤(antifoam)、エアレーター、表面張力調整剤、膜形成剤、可塑剤、孔形成剤、撥水剤、腐食防止剤、げっ歯類を阻止するための苦味剤が挙げられるが、これらに限定されない。
【００２５】
本発明の別の態様において、上記星形高分子は、接着剤用途に好適であり得る。上記接着剤用途としては、会合錯体、看板用接着剤、カーペット裏面のり付け用化合物、ホットメルト接着剤、ラベル用接着剤、ラテックス接着剤、皮革処理用接着剤、合板積層用接着剤、紙用接着剤、３Ｄプリント用接着剤、３Ｄプリント用結合剤、壁紙用糊剤、木工用接着剤などが挙げられるが、これらに限定されない。
【００２６】
本発明の別の態様において、上記星形高分子は、電子用途に好適であり得る。上記電子用途として、帯電防止フィルムおよび帯電防止梱包材、導電性インク、銅箔の製造に使用されるレオロジー制御剤、積層セラミックチップコンデンサ、フォトレジスト、プラズマディスプレイスクリーン、ワイヤ用潤滑剤、ケーブル用潤滑剤、光ファイバ用潤滑剤、コイルコーティング用ゲルラッカーなどが挙げられるが、これらに限定されない。
【００２７】
本発明の別の態様において、上記星形高分子は、医療および医薬の用途に好適であり得る。上記医療および医薬の用途として、医療機器用潤滑剤、抗菌コーティング剤、結合剤などの医薬品賦形剤、クリーム、軟膏、塗布薬、ペースト、希釈剤、充填剤、潤滑剤、流動促進剤、崩壊剤、研磨剤、懸濁剤、分散剤、可塑剤などが挙げられるが、これらに限定されない。
【００２８】
本発明の別の態様において、上記星形高分子は、紙用途に好適であり得る。上記紙用途として、コーティング剤、ティッシュペーパー用および薄い紙用のディスパージョン(dispersion)、充填剤保持剤および排水向上剤、凝集剤およびピッチコントロール剤、耐油性コーティング剤、接着剤、離型コーティング剤、表面サイズ剤、艶消しおよび耐インク用サイズ剤、製紙用のテールタイ(tail tie)接着剤およびピックアップ接着剤、浮上、洗浄および酵素処理におけるリサイクル用紙の脱インクなどが挙げられるが、これらに限定されない。
【００２９】
本発明の別の態様において、上記星形高分子は、農業用途に好適であり得る。上記農業用途として、動物飼料、分散剤、ドリフト制御剤、カプセル化、種子コーティング剤、種子テープ、スプレー被着剤、水性スプレーおよびスプレーエマルション、水溶性梱包材、除草剤、殺虫剤などが挙げられるが、これらに限定されない。
【００３０】
本発明の別の態様において、上記星形高分子は、他の用途にも好適であり得る。上記他の用途としては、水性および溶剤型塗料組成物、水性および溶剤型潤滑剤、水性および溶剤型粘度指数調整剤、塗料、可塑剤、消火剤、曇り止め、泡止め剤(antifoaming agents)、不凍物質、スキーワックスおよびスノーボードワックス、下剤、腐食防止剤、洗剤、歯科用印象材、歯科用充填材、セラミックおよび煉瓦形成、ポリエステル、ポリウレタン、ポリカーボネートに用いられるポリオールなどのプレポリマーが挙げられるが、これらに限定されない。レオロジー調節剤の用途のため、高いゲル強度、塩存在下および温度上昇での安定性、高いずり減粘特性を実現し、汎用低粘度可溶性集積物を形成し、そして沈降、流れおよび平滑化、たるみ、スパッタリング等の特性を最適化するためにそれらのレオロジープロファイルを調整するための添加剤との相乗作用を有するという特徴を備える。
【００３１】
〔図面の簡単な説明〕
以下の図面は、開示されたプロセスの態様を例示するが、当該プロセスの範囲を、検討された実施例に限定するものではない。
【００３２】
図１．実施例１の高分子重合開始剤(macroinitiator)、重合体分鎖および星形高分子のＧＰＣ曲線。
【００３３】
図２ａ．実施例１−４にて調製された星形高分子の水溶液の粘度とずり速度。
【００３４】
図２ｂ．図２ａの拡大図。
【００３５】
図３ａ．界面活性剤系（６．４重量％のＳＬＥＳ）における異なる重合体の水溶液の粘度とずり速度との比較。
【００３６】
図３ｂ．図３ａの拡大図。
【００３７】
図４．界面活性剤系（６．４重量％のＳＬＥＳ）における（実施例１の）星形高分子の濃度に対する動的粘度の依存性。
【００３８】
図５．（実施例１の）星形高分子の水溶液における、界面活性剤（ＳＬＥＳ）の濃度に対する動的粘度の依存性。
【００３９】
図６ａ．ハイブリッド界面活性剤系（６．４重量％のＳＬＥＳ）における様々な量の星形高分子を含む水溶液の粘度とずり速度。
【００４０】
図６ｂ．図６ａの拡大図。
【００４１】
図７．星形高分子の水溶液の温度に対する粘度の依存性。
【００４２】
図８ａ．ハイブリッド界面活性剤系（６．４重量％のＳＬＥＳ、２．５重量％のＣＨ）における異なる重合体の水溶液の粘度とずり速度との比較。
【００４３】
図８ｂ．図８ａの拡大図。
【００４４】
図９．界面活性剤系（６．４重量％のＳＬＥＳ、２．５重量％のＣＨ）における（実施例１の）星形高分子の濃度に対する動的粘度の依存性。
【００４５】
図１０．（実施例１の）星形高分子の水溶液における、界面活性剤（ＳＬＥＳ）の濃度に対する動的粘度の依存性。
【００４６】
図１１ａ．ハイブリッド界面活性剤系（６．４重量％のＣＢ、２．５重量％のＳＬＥＳ）における異なる重合体の水溶液の粘度とずり速度との比較。
【００４７】
図１１ｂ．図１１ａの拡大図。
【００４８】
図１２ａ．ハイブリッド界面活性剤系（６．４重量％のＣＢ、２．５重量％のＳＬＥＳ）における（実施例１の）星形高分子の水溶液の粘度とずり速度。
【００４９】
図１２ｂ．図１２ａの拡大図。
【００５０】
図１３．ハイブリッド界面活性剤系（６．４重量％のＣＢ、２．５重量％のＳＬＥＳ）における星形高分子の水溶液における、ｐＨに対する動的粘度の依存性。
【００５１】
図１４．（実施例１の）星形高分子の水溶液における、ｐＨに対する動的粘度の依存性。
【００５２】
図１５．ハイブリッド界面活性剤系（６．４重量％のＣＢ、２．５重量％のＳＬＥＳ）における星形高分子の水溶液における、ＮａＣｌの濃度に対する動的粘度の依存性。
【００５３】
図１６．相分離した水およびヒマワリ油（左）、並びに（実施例１の）星形高分子の乳化性（右）を示した図。
【００５４】
〔発明の詳細な説明〕
「溶解度」または「可溶性の」との用語は、１ｃｍのキュベット中、ＳＴＰにて、ある成分を溶媒と混合して試験した場合に、当該混合物に対する紫外光／可視光の極小波長またはその前後の波長における光線透過率が少なくとも４０％（例えば、少なくとも５０％、７０％、８５％、または少なくとも９５％）であることを意味するものとして理解される。
【００５５】
均一なゲルまたは均一な溶液を示すために使用される「クリア(clear)」との用語は、１ｃｍのキュベット中、ＳＴＰにて、ゲルまたは溶液について試験した場合に、当該ゲルまたは当該溶液に対する紫外光／可視光の極小波長またはその前後の波長における光線透過率が少なくとも４０％（例えば、少なくとも５０％、７０％、８５％、または少なくとも９５％）であることを意味するものとして理解される。
【００５６】
「水溶性の単量体」との用語は、ＳＴＰにて、水中において、少なくとも約１０重量％の溶解度を有する単量体であることを意味するものとして理解される。例えば、水溶性の単量体は、ＳＴＰにて、水中において、少なくとも１５重量％、２０重量％、２５重量％、または少なくとも３０重量％の溶解度を有し得る。
【００５７】
「水不溶性の単量体」との用語は、水溶性の単量体よりも水に対する溶解度が低い単量体を意味するものとして理解され、例えば、当該水不溶性の単量体は、ＳＴＰにて、水中において、約５重量％未満（例えば、１重量％未満、または０．５重量％未満）の溶解度を有する。
【００５８】
「水溶性星形高分子」との用語は、必要に応じて水酸化ナトリウムを用いてｐＨが８以下に調整された水中において、少なくとも５ｇ／Ｌの濃度、例えば、８ｇ／Ｌ〜１００ｇ／Ｌ（例えば、少なくとも１０ｇ／Ｌ、１２ｇ／Ｌ、１５ｇ／Ｌまたは少なくとも２０ｇ／Ｌ）の濃度にて溶解可能な星形高分子であることを意味するものとして理解される。例えば、水溶性星形高分子が少なくとも１０ｇ／Ｌの水への溶解度を有するということには、約１Ｌの水中に少なくとも１０ｇの星形高分子を投入し、必要に応じて、結果得られる混合物のｐＨが約８となるように（例えば、塩基（例えば、水酸化ナトリウム）を用いて）ｐＨを調整することによって当該混合物を中和し、１００℃以下の温度にて約６０分以下の時間激しく撹拌し、星形高分子を溶解させ、ＳＴＰにおける溶解度をテストすることが含まれ得る。
【００５９】
「油溶性星形高分子」との用語は、鉱油中において、少なくとも５ｇ／Ｌの濃度、例えば、８ｇ／Ｌ〜１００ｇ／Ｌ（例えば、少なくとも１０ｇ／Ｌ、１２ｇ／Ｌ、１５ｇ／Ｌまたは少なくとも２０ｇ／Ｌ）の濃度にて溶解可能な星形高分子であることを意味するものとして理解される。例えば、油溶性星形高分子が少なくとも１０ｇ／Ｌの油への溶解度を有するということには、約１Ｌの鉱油中に少なくとも１０ｇの星形高分子を投入し、１００℃以下の温度にて約６０分以下の時間激しく撹拌し、星形高分子を溶解させ、ＳＴＰにおける溶解度をテストすることが含まれ得る。
【００６０】
「親水性」との用語は、ある物質（例えば、重合体分鎖または重合体分鎖中のセグメント）に関して、当該物質が、水溶性であり、かつ、ＨＬＢ値が８以上（例えば、１６〜２０）である、あるいは、１８以上、１９以上または１９．５以上である水溶性セグメントを含むことを意味するものとして理解される。特定の実施形態において、親水性セグメントは、少なくとも７５モル％の水溶性の単量体残基（例えば、８０モル％〜１００モル％、または、少なくとも８５モル％、９０モル％、９５モル％、若しくは９７モル％）の水溶性の単量体残基を含み得る。
【００６１】
「疎水性」との用語は、ある物質（例えば、重合体分鎖または重合体分鎖中のセグメント）に関して、上記物質が、水不溶性であり、かつ、ＨＬＢ値が８未満、例えば、ＨＬＢ値が７未満である疎水性セグメントを含むことを意味するものとして理解される。特定の実施形態において、疎水性セグメントは、少なくとも７５モル％の水不溶性の単量体残基（例えば、８０モル％〜１００モル％、または、少なくとも８５モル％、９０モル％、９５モル％、若しくは９７モル％）の水不溶性の単量体残基を含み得る。
【００６２】
「親ミセル性(micelle-philic)」、「親ミセル性部分(micelle-philic moiety)」または「親ミセル性重合体セグメント(micelle-philic polymeric segment)」との用語は、それぞれ、星形高分子（部分、単量体、単量体残基、または重合体セグメントが含まれる）の、水性環境においてミセルとの会合を引き起こすために十分な疎水性を有する任意の部分、単量体、単量体残基、または重合体セグメントを意味するものとして理解される。例えば、上記会合は、上記部分がミセルに組み込まれることを含んでもよく、混合物（例えば、界面活性剤を含有する系（例えば、界面活性剤を含有する水系））の粘度を増加させることを含んでもよい。好適な親ミセル性基としては、Ｃ６以上の尾部、またはフッ素修飾されたＣ４以上の尾部を有する炭化水素基を含み得る。例えば、好適な星形高分子または重合体に含まれる親ミセル性、親ミセル性部分または親ミセル性重合体セグメントの増粘性は、水中増粘−ずり減粘試験(Thickening and Shear Thinning in Water Test)、ＳＬＥＳ界面活性剤相溶性試験(SLES Surfactant Compatibility Test)、ハイブリッドＳＬＥＳ−ＣＨ界面活性剤相溶性試験(Hybrid SLES-CH Surfactant Compatibility Test)、ハイブリッドＣＢ−ＳＬＥＳ界面活性剤相溶性試験(Hybrid CB-SLES Surfactant Compatibility Test)、ＮａＣｌを用いたハイブリッドＣＢ−ＳＬＥＳ界面活性剤相溶性試験(Hybrid CB-SLES Surfactant with NaCl Compatibility Test)、リタベート２０界面活性剤相溶性試験(Ritabate 20 Surfactant Compatibility Test)、ＡＰＧ界面活性剤相溶性試験(APG Surfactant Compatibility Test)、温度安定性試験(Temperature Stability Test)、ハイブリッドＣＢ／ＳＬＥＳ界面活性剤中のｐＨ効率範囲試験(pH Efficiency Range in Hybrid CB / SLES Surfactant Test)、ｐＨ効率範囲試験(pH Efficiency Range Test)またはそれらの組み合わせに基づいて決定され得る。
【００６３】
「界面活性剤系増粘単量体」、「界面活性剤系増粘単量体残基」、または「界面活性剤系増粘重合体セグメント」との用語は、それぞれ、側鎖を有する任意の部分、単量体、単量体残基、または重合体セグメントを意味するものとして理解され、当該側鎖は、好適な星形高分子または重合体に含まれる場合に、混合物中または溶液中の界面活性剤と結合し得る、または結合するように修飾され得る側鎖であって、界面活性剤を含有する系中に好適な星形高分子または重合体が存在しない場合に対して、界面活性剤を含有する系（例えば、界面活性剤を含有する水系（例えば水性混合物または水溶液））の粘度を増加させる特性を好適な星形高分子または重合体に提供する側鎖である。例えば、いかなる特定の理論にも拘束されることを望まないが、好適な星形高分子の、界面活性剤を含有する系の粘度を増加させる能力、すなわち、増粘能力に対する、界面活性剤系増粘単量体、界面活性剤系増粘単量体残基、または界面活性剤系増粘重合体セグメントの影響は、好適な星形高分子または重合体に含まれる場合の界面活性剤系増粘単量体、界面活性剤系増粘単量体残基、または界面活性剤系増粘重合体セグメントが、界面活性剤系に存在する場合のミセルと会合、またはミセルを形成した結果であり得る。例えば、好適な星形高分子または重合体に含まれる界面活性剤系増粘単量体、界面活性剤系増粘単量体残基、または界面活性剤系増粘重合体セグメントの増粘性は、水中増粘−ずり減粘試験、ＳＬＥＳ界面活性剤相溶性試験、ハイブリッドＳＬＥＳ−ＣＨ界面活性剤相溶性試験、ハイブリッドＣＢ−ＳＬＥＳ界面活性剤相溶性試験、ＮａＣｌを用いたハイブリッドＣＢ−ＳＬＥＳ界面活性剤相溶性試験、リタベート２０界面活性剤相溶性試験、ＡＰＧ界面活性剤相溶性試験、温度安定性試験、ハイブリッドＣＢ／ＳＬＥＳ界面活性剤中のｐＨ効率範囲試験、ｐＨ効率範囲試験またはそれらの組み合わせに基づいて決定され得る。
【００６４】
「界面活性剤系増粘星形高分子」または「界面活性剤によって修飾された星形高分子」との用語は、側鎖を有する任意の星形高分子または重合体を意味するものとして理解され、当該側鎖は、混合物中または溶液中の界面活性剤と結合し得る、または結合するように修飾され得る側鎖であって、界面活性剤を含有する系中に好適な星形高分子または重合体が存在しない場合に対して、界面活性剤を含有する系（例えば、界面活性剤を含有する水系（例えば水性混合物または水溶液））の粘度の増加をもたらす側鎖である。例えば、いかなる特定の理論にも拘束されることを望まないが、界面活性剤を含有する系の粘度の増加、すなわち、増粘は、界面活性剤系に存在する場合のミセルと会合、またはミセルを形成する、好適な星形高分子または重合体の能力の結果であり得る。例えば、星形高分子または重合体の増粘性は、水中増粘−ずり減粘試験、ＳＬＥＳ界面活性剤相溶性試験、ハイブリッドＳＬＥＳ−ＣＨ界面活性剤相溶性試験、ハイブリッドＣＢ−ＳＬＥＳ界面活性剤相溶性試験、ＮａＣｌを用いたハイブリッドＣＢ−ＳＬＥＳ界面活性剤相溶性試験、リタベート２０界面活性剤相溶性試験、ＡＰＧ界面活性剤相溶性試験、温度安定性試験、ハイブリッドＣＢ／ＳＬＥＳ界面活性剤中のｐＨ効率範囲試験、ｐＨ効率範囲試験またはそれらの組み合わせに基づいて決定され得る。
【００６５】
「単量体残基(monomer residue)」または「単量体残基(monomeric residue)」との用語は、対応する単量体の重合から生じる残基を意味することが理解される。例えば、アクリル酸の単量体（または、例えば、アクリル酸ｔ−ブチルエステルを含むがこれに限定されない、アクリル酸の酸保護誘導体といった、アクリル酸の誘導体）の重合に由来する重合体は、ＰＡＡと称され、アクリル酸の単量体残基の繰り返し単位（すなわち、「−ＣＨ（ＣＯ２Ｈ）ＣＨ２−」）を含む、重合体セグメントを与える。例えば、スチレンの単量体の重合に由来する重合体は、ＰＳｔと称され、スチレンの単量体残基の繰り返し単位（すなわち、「−ＣＨ（Ｃ６Ｈ５）ＣＨ２−」）を含む、重合体セグメントを与える。例えば、ジビニルベンゼンの単量体の重合に由来する重合体は、ジビニルベンゼンの単量体残基の繰り返し単位（すなわち、「−ＣＨ２ＣＨ（Ｃ６Ｈ５）ＣＨＣＨ２−」）を含む、重合体セグメントを与える。
【００６６】
「乳化剤」との用語は、５，０００ＭＷ未満の分子量を有する両親媒性化合物を観測できる程度の濃度（重量％）にて含む成分を意味することが理解される。乳化剤は、通常、疎水性部（尾部）および親水性部（頭部）の双方を含む直鎖型有機化合物、すなわち両親媒性である。乳化剤の例としては、アルキルベンゼンスルホネート、アルカンスルホネート、オレフィンスルホネート、アルキルエーテルスルホネート、グリセロールエーテルスルホネート、α−メチルエステルスルホネート、スルホ脂肪酸、アルキルサルフェート、脂肪アルコールエーテルサルフェート、グリセロールエーテルサルフェート、ヒドロキシ混合エーテルサルフェート、モノグリセリド（エーテル）サルフェート、脂肪酸アミド（エーテル）サルフェート、モノアルキルスルホサクシネートおよびジアルキルスルホサクシネート、モノアルキルスルホサクシナメートおよびジアルキルスルホサクシナメート、スルホトリグリセリド、エーテルカルボン酸およびその塩、脂肪酸イセチオネート、脂肪酸サルコシネート、脂肪酸タウリド、アシルラクチレート、アシルタルトレート、アシルグルタメート、アシルアスパレート、アルキルオリゴグルコシドサルフェート、タンパク質脂肪酸縮合物（特に、小麦ベースの植物性生成物）、アルキル（エーテル）ホスフェート、アルキルベタイン、アルキルアミドベタイン、アミノプロピオネート、アミノグリシネート、イミダゾリニウムベタイン、並びに、スルホベタインが挙げられるが、これらに限定されない。
【００６７】
「乳化剤を含まない」との用語は、製剤において、実質的に乳化剤を含んでいない（例えば、組成全体に対して０．１重量％未満の乳化剤、組成全体に対して０．０５重量％未満の乳化剤、組成全体に対して０．０１重量％未満の乳化剤、または乳化剤が存在しない）製剤を意味することが理解される。
【００６８】
「分解性単位」との用語は、ブレーカー、またはブレーカー環境に曝された場合に切断される、星形高分子中の１つ以上の化学結合を意味することが理解される。例えば、分解性単位は、エステル結合、アミド結合、ペプチド結合、エーテル結合、ジスルフィド結合、リン酸エステル結合、またはシロキサン結合を含み得る。特定の実施形態において、１つ以上の分解性単位は、核の中、重合体分鎖の中、重合体セグメントの中、重合体分鎖を核に接合させる接合部、重合体分鎖もしくは重合体セグメント、またはそれらの組み合わせの単量体残基の側鎖の中に存在し得る。
【００６９】
「ブレーカー(breaker)」との用語は、分解性単位（単数または複数）中の１つ以上の化学結合を切断する、化学物質等の物質または添加剤を意味することが理解される。例えば、ブレーカーは、鉱酸（例えば、塩酸）、酢酸、リン酸、硫酸、またはフッ化水素酸等の酸；アルカリ金属水酸化物（例えば、水酸化ナトリウムまたは水酸化カリウム）、アルカリ土類金属水酸化物、または水酸化アンモニウム等の塩基；分解性単位から構成される化学結合を切断することができる任意の酵素等の酵素；過酸化アンモニウム、過酸化水素、グルコースもしくは他の糖の分解物、または漂白剤等の酸化剤；アルカリ金属イオン（ナトリウムイオンまたはカリウムイオン等）を含んでいる塩（例えば、炭酸ナトリウム）、アルカリ土類金属イオン（カルシウムイオンまたはマグネシウムイオン等）を含んでいる塩、アンモニウムイオンを含んでいる塩、炭酸イオンを含んでいる塩、炭酸水素イオンを含んでいる塩、リン酸イオンを含んでいる塩、ケイ酸イオンを含んでいる塩、ハロゲンイオン（塩化物イオンまたはフッ化物イオン等）を含んでいる塩（例えば、塩化ナトリウム、塩化カリウム、または塩化マグネシウム）等の塩；鉱物を含み得る。
【００７０】
「ブレーカー環境(breaker environment)」との用語は、星形高分子または重合体に含まれる分解性単位から構成される化学結合を切断する、もしくは切断を促進する星形高分子または重合体の能力、および／または、粘度を増加させる星形高分子または重合体の能力を低減する、またはもはや不可能にし、結果的に混合物または溶液の粘度の低下をもたらすような混合物または溶液の状態または局所環境のいずれかを形成することによって混合物または溶液の粘度の減少を引き起こす刺激環境を意味することが理解される。
【００７１】
「刺激環境」との用語は、温度（例えば、高温、例えば、華氏４５０度以上、例えば、華氏６００度以上または華氏８００度以上；または低温、例えば、華氏−３０度未満、例えば、華氏−５０度未満または華氏−５０度未満）、塩分（例えば、高塩濃度、例えば、３重量％以上、例えば、５重量％以上、１０重量％以上、１５重量％以上、２０重量％以上、または２５重量％以上）、機械的（例えば高ずり速度）、光（例えば、明または暗）、または化学的（例えば、高ｐＨもしくは低ｐＨ、または他の化学的トリガー）を含むと理解される。
【００７２】
特定の実施形態において、重合体組成物、任意の特定の星形高分子上の重合体分鎖の数は、組成物の合成に使用される合成プロセスに起因して、各組成物中の星形高分子の集合によって変動する。上記プロセスは、「分鎖ファースト法」と呼称され、以下において詳細に説明される。複数の星形高分子における重合体分鎖の数にはばらつきがあるため、重合体分鎖の数ｒ、ｓおよびｔ等の重合体分鎖の数は、分鎖の数の平均値として表される。本発明の星形高分子の重合体分鎖または核の中の単量体単位同士は、Ｃ−Ｃ共有結合によって連結し得る。特定の実施形態において、Ｃ−Ｃ共有結合は分解し難くなると考えられるため、星形高分子は、過酷な環境（非常に大きい／非常に小さいｐＨ、または強い酸化剤の存在下）において、有効な増粘剤として機能し得る。
【００７３】
特定の実施形態において、界面活性剤を含有する系の粘度を増加するために好適な界面活性剤系増粘高分子が提供され、上記界面活性剤系増粘高分子は、
ａ）核；
ｂ）上記核に共有結合している親水性重合体セグメントを含む少なくとも１つの第１の重合体分鎖；および、
ｃ）少なくとも１つの第２の重合体分鎖、を含み、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ６以上のアルキルアクリレート、Ｃ６以上のアルケニルアクリレート、Ｃ６以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている。
【００７４】
特定の実施形態において、上記界面活性剤系増粘高分子は式Ａにて表され得る：
式Ａ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された第１の重合体分鎖の重合体セグメントを表し、
Ｐ２は、独立して、重合した界面活性剤系増粘単量体の少なくとも１つの単量体残基から構成された第２の重合体分鎖の更なるセグメントを表し、
Ｐ３は、独立して、重合した親水性単量体の単量体残基から構成された第２の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している第１の重合体分鎖の数を表し、かつ、
ｓは、独立して、上記Ｃｏｒｅに共有結合している第２の重合体分鎖の数を表す）。
【００７５】
特定の実施形態において、上記界面活性剤系増粘高分子は式Ｂにて表され得る：
【００７６】
【化３】
0006689210.tif 000004
【００７７】
（式中、
Ｃｏｒｅは、架橋された重合体セグメントを表し、
Ｐ１は、独立して、重合した親水性単量体の単量体残基から構成された第１の重合体分鎖の重合体セグメントを表し、
Ｐ２は、独立して、重合した界面活性剤系増粘単量体の少なくとも１つの単量体残基から構成された第２の重合体分鎖の更なるセグメントを表し、
Ｐ３は、独立して、重合した親水性単量体の単量体残基から構成された第２の重合体分鎖の重合体セグメントを表し、
Ｐ４は、独立して、重合した疎水性単量体の単量体残基から構成された第３の重合体分鎖の重合体セグメントを表し、
Ｐ５は、独立して、重合した親水性単量体の単量体残基から構成された第３の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している第１の重合体分鎖の数を表し、
ｓは、独立して、上記Ｃｏｒｅに共有結合している第２の重合体分鎖の数を表し、かつ、
ｔは、独立して、上記Ｃｏｒｅに共有結合している第３の重合体分鎖の数を表す）。
【００７８】
特定の実施形態において、界面活性剤によって修飾された星形高分子であって、
ｉ）核；
ｉｉ）上記核に共有結合している親水性重合体セグメントを含む少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つのペンダント部分を備えた更なるセグメント、を含み得る、星形高分子が提供される：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、かつ、
Ｌ２は、独立して、Ｇ１とＧ２とを連結する連結基または共有結合を表す）。
【００７９】
特定の実施形態において、界面活性剤を含有する水系の粘度を増加する方法は、界面活性剤系増粘高分子を、上記界面活性剤を含有する水系に導入する工程を含んでいてもよく、上記界面活性剤系増粘高分子は式Ｃにて表され得る：
式Ｃ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された少なくとも１つの第１の重合体分鎖の重合体セグメントを表し、
Ｐ２は、独立して、少なくとも１つの第２の重合体分鎖の更なるセグメントを表し、
上記少なくとも１つの第２の重合体分鎖は、
１）少なくとも１つのペンダント親ミセル性部分を含む重合した骨格；または、
２）重合した親ミセル性単量体の少なくとも１つの単量体残基、から構成され、
Ｐ３は、独立して、重合した親水性単量体の単量体残基から構成された少なくとも１つの第２の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している少なくとも１つの第１の重合体分鎖の数を表し、かつ、
ｓは、独立して、上記Ｃｏｒｅに共有結合している少なくとも１つの第２の重合体分鎖の数を表す）。
【００８０】
特定の実施形態において、界面活性剤を含有する水系の粘度を増加する方法は、界面活性剤系増粘高分子を、上記界面活性剤を含有する水系に導入する工程を含んでいてもよく、上記界面活性剤系増粘高分子は式Ｄにて表され得る：
【００８１】
【化４】
0006689210.tif 000005
【００８２】
（式中、
Ｃｏｒｅは、架橋された重合体セグメントを表し、
Ｐ１は、独立して、重合した親水性単量体の単量体残基から構成された少なくとも１つの第１の重合体分鎖の重合体セグメントを表し、
Ｐ２は、独立して、少なくとも１つの第２の重合体分鎖の更なるセグメントを表し、
上記少なくとも１つの第２の重合体分鎖は、
１）少なくとも１つのペンダント親ミセル性部分を含む重合した骨格；または、
２）重合した親ミセル性単量体の少なくとも１つの単量体残基、から構成され、
Ｐ３は、独立して、重合した親水性単量体の単量体残基から構成された少なくとも１つの第２の重合体分鎖の重合体セグメントを表し、
Ｐ４は、独立して、重合した疎水性単量体の単量体残基から構成された少なくとも１つの第３の重合体分鎖の重合体セグメントを表し、
Ｐ５は、独立して、重合した親水性単量体の単量体残基から構成された少なくとも１つの第３の重合体分鎖の重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している少なくとも１つの第１の重合体分鎖の数を表し、
ｓは、独立して、上記Ｃｏｒｅに共有結合している少なくとも１つの第２の重合体分鎖の数を表し、かつ、
ｔは、独立して、上記Ｃｏｒｅに共有結合している少なくとも１つの第３の重合体分鎖の数を表す）。
【００８３】
特定の実施形態において、界面活性剤を含有する水系の粘度を増加する方法は、界面活性剤系増粘高分子を、上記界面活性剤を含有する水系に導入する工程を含んでいてもよく、上記界面活性剤系増粘高分子は、
ａ）核；
ｂ）上記核に共有結合している親水性重合体セグメントを含む少なくとも１つの第１の重合体分鎖；および、
ｃ）少なくとも１つの第２の重合体分鎖、を含んでいてもよく、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ６以上のアルキルアクリレート、Ｃ６以上のアルケニルアクリレート、Ｃ６以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている。
【００８４】
特定の実施形態において、界面活性剤を含有する水系の粘度を増加する方法は、界面活性剤によって修飾された星形高分子を、上記界面活性剤を含有する水系に導入する工程を含んでいてもよく、上記界面活性剤によって修飾された星形高分子は、
ｉ）核；
ｉｉ）上記核に共有結合している親水性重合体セグメントを含む少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つのペンダント部分を備えた更なるセグメント、を含み得る：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、かつ、
Ｌ２は、独立して、Ｇ１とＧ２とを連結する連結基または共有結合を表す）。
【００８５】
特定の実施形態において、星形高分子の核は、架橋された核（例えば、架橋された重合体核または疎水性の架橋された重合体核）であり得る。上記核に対して好適な架橋された単量体は、重合条件下で架橋をもたらすことが可能な全ての化合物が包含される。好適な架橋単量体としては、限定されないが、二官能性または多官能性の架橋剤（二官能性、三官能性、四官能性、五官能性または六官能性の架橋剤等、例えば、二官能性、三官能性、四官能性の（メタ）アクリレート、二官能性、三官能性、四官能性のスチレン、および、他の多官能性または多官能性の(multi- or poly-functional)架橋剤）が挙げられる。星形高分子の核を形成するために使用され得る好適な架橋単量体としては、限定されないが、多官能性単量体、例えば、六官能性単量体、五官能性単量体、四官能性単量体、三官能性単量体、または二官能性単量体が含まれ得る。例えば、架橋単量体は、疎水性単量体または親水性単量体（疎水性の多官能性単量体または親水性の多官能単量体等、例えば、疎水性の二官能性単量体または親水性の二官能性単量体）であり得る。例えば、架橋単量体は、疎水性の架橋剤であってもよく、疎水性の架橋剤としては、限定されないが、１，２−ジビニルベンゼン、１，３−ジビニルベンゼン、１，４−ジビニルベンゼン、１，２−エタンジオールジ（メタ）アクリレート、１，３−プロパンジオールジ（メタ）アクリレート、１，４−ブタンジオールジ（メタ）アクリレート、１，５−ヘキサンジオールジ（メタ）アクリレート、ジビニルベンゼン、エチレングリコールジ（メタ）アクリレート、ジ（エチレングリコール）ジアクリレート（ＤＥＧｌｙＤＡ）、プロピレングリコールジ（メタ）アクリレート、ブチレングリコールジ（メタ）アクリレート、トリエチレングリコールジ（メタ）アクリレート、ポリエチレングリコールジ（メタ）アクリレート、ポリプロピレングリコールジ（メタ）アクリレート、ポリブチレングリコールジ（メタ）アクリレート、アリル（メタ）アクリレート、グリセロールジ（メタ）アクリレート、トリメチロールプロパントリ（メタ）アクリレート、ペンタエリスリトールテトラ（メタ）アクリレート、アリルメタクリレート、またはアリルアクリレートが挙げられる。例えば、架橋単量体は、ジ（エチレングリコール）ジアクリレート（ＤＥＧｌｙＤＡ）またはジビニルベンゼンであり得る。例えば、架橋単量体は、ジビニルベンゼンであり得る。
【００８６】
特定の実施形態において、星形高分子は複数の重合体分鎖を含んでいてもよく、例えば、星形高分子は、重合体分鎖の平均の数が、５と５，０００との間、例えば、１０と２５０との間、１０と５００との間、１０と７５０との間、５００と７５０との間、１０と１，０００との間、１０と２，５００との間、２００と５，０００との間、２００と４，０００との間、２００と２，０００との間、２００と１，０００との間、２００と７５０との間、５００と５，０００との間、６００と１，５００との間、６００と２，０００との間、６００と３，０００との間、２，５００と５，０００との間、１，０００と２，５００との間、１，５００と３，０００との間、５５０と１，０００との間、５５０と２，０００との間、５５０と３，０００との間、５５０と４，０００との間、５５０と５，０００との間、の範囲である重合体分鎖を含んでいてもよい。
【００８７】
特定の実施形態において、星形高分子の重合体分鎖は、親水性重合体セグメント（例えば、水溶性重合体セグメント）、疎水性重合体セグメント、または界面活性剤系増粘重合体セグメントを含み得る。親水性重合体セグメントは、例えば、水溶性重合体セグメントであってもよく、ポリ（アクリル酸）、ポリ（２−ヒドロキシエチルアクリレート）、ポリ（Ｎ−イソプロピルアクリルアミド）、ポリ（エチレングリコール）メタクリレート、または四級化ポリ（ジメチルアミノエチルメタクリレート）、重合体セグメントを含み得る。疎水性重合体セグメントは、例えば、ポリスチレンもしくは置換されたポリスチレン、ポリ（アルキル（メタ）アクリレート）または炭化水素をベースとした重合体セグメントを含み得る。好適な炭化水素をベースとしたセグメントは、低分子量α−オレフィンを含み得る。低分子量α−オレフィンは市販されており、高分子量種は、エチレンまたはエチレン・プロピレン混合物の短鎖重合によって調製され得る[Kaneyoshi, H.; Inoue, Y.; Matyjaszewski, K. Macromolecules 2005, 38, 5425-5435.]。
【００８８】
重合体分鎖または重合体分鎖のセグメント（例えば、星形高分子のＰ１、Ｐ３、またはＰ５（または任意にＰ２に含まれる）等に対する重合体分鎖の重合体セグメント）を形成するために使用され得る好適な親水性単量体は、限定されないが、２−アクリルアミド−２−メチルプロパンスルホン酸（ＡＭＰＳ）、スチレンスルホン酸、以下を含む保護された、および非保護のアクリル酸およびメタクリル酸を含み得る：アクリル酸、メタクリル酸、エタクリル酸、メチルアクリレート、エチルアクリレート、α−ブチルアクリレート、イソブチルアクリレート、ｔ−ブチルアクリレート、２−エチルヘキシルアクリレート、デシルアクリレート、オクチルアクリレート；メチルメタクリレート；エチルメタクリレート；ｎ−ブチルメタクリレート；イソブチルメタクリレート；ｔ−ブチルメタクリレート；２−エチルヘキシルメタクリレート；デシルメタクリレート；メチルエタクリレート；エチルエタクリレート；ｎ−ブチルエタクリレート；イソブチルエタクリレート；ｔ−ブチルエタクリレート；２−エチルヘキシルエタクリレート；デシルエタクリレート；２，３−ジヒドロキシプロピルアクリレート；２，３−ジヒドロキシプロピルメタクリレート；２−ヒドロキシエチルアクリレート；２−ヒドロキシプロピルアクリレート；ヒドロキシプロピルメタクリレート；グリセリルモノアクリレート；グリセリルモノエタクリレート；グリシジルメタクリレート；グリシジルアクリレート；アクリルアミド；メタクリルアミド；エタクリルアミド；Ｎ−メチルアクリルアミド；Ｎ，Ｎ−ジメチルアクリルアミド；Ｎ，Ｎ−ジメチルメタクリルアミド；Ｎ−エチルアクリルアミド；Ｎ−イソプロピルアクリルアミド；Ｎ−ブチルアクリルアミド；Ｎ−ｔ−ブチルアクリルアミド；Ｎ，Ｎ−ジ−ｎ−ブチルアクリルアミド；Ｎ，Ｎ−ジエチルアクリルアミド；Ｎ−オクチルアクリルアミド；Ｎ−オクタデシルアクリルアミド；Ｎ，Ｎ−ジエチルアクリルアミド；Ｎ−フェニルアクリルアミド；Ｎ−メチルメタクリルアミド；Ｎ−エチルメタクリルアミド；Ｎ−ドデシルメタクリルアミド；Ｎ，Ｎ−ジメチルアミノエチルアクリルアミド；四級化Ｎ，Ｎ−ジメチルアミノエチルアクリルアミド；Ｎ，Ｎ−ジメチルアミノエチルメタクリルアミド；四級化Ｎ，Ｎ−ジメチルアミノエチルメタクリルアミド；Ｎ，Ｎ−ジメチルアミノエチルアクリレート；Ｎ，Ｎ−ジメチルアミノエチルメタクリレート；四級化Ｎ，Ｎ−ジメチル−アミノエチルアクリレート；四級化Ｎ，Ｎ−ジメチルアミノエチルメタクリレート；２−ヒドロキシエチルアクリレート；２−ヒドロキシエチルメタクリレート；２−ヒドロキシエチルエタクリレート；グリセリルアクリレート；２−メトキシエチルアクリレート；２−メトキシエチルメタクリレート；２−メトキシエチルエタクリレート；２−エトキシエチルアクリレート；２−エトキシエチルメタクリレート；２−エトキシエチルエタクリレート；マレイン酸；無水マレイン酸およびそのハーフエステル；フマル酸；イタコン酸；無水イタコン酸およびそのハーフエステル；クロトン酸；アンゲリカ酸；ジアリルジメチルアンモニウムクロリド；ビニルピロリドン；ビニルイミダゾール；メチルビニルエー���ル；メチルビニルケトン；マレイミド；ビニルピリジン；ビニルピリジン−Ｎ−オキシド；ビニルフラン；スチレンスルホン酸およびその塩；アリルアルコール；クエン酸アリル；酒石酸アリル；酢酸ビニル；ビニルアルコール；ビニルカプロラクタム；ビニルアセトアミド；またはビニルホルムアミド。例えば、親水性単量体としては、保護された、および、非保護のアクリル酸、例えば、メタクリル酸、エタクリル酸、メチルアクリレート、エチルアクリレート、α−ブチルアクリレート、イソブチルアクリレート、ｔ−ブチルアクリレート、２−エチルヘキシルアクリレート、デシルアクリレート、オクチルアクリレート；メチルアクリレート；メチルメタクリレート；メチルエタクリレート；エチルアクリレート；エチルメタクリレート；エチルエタクリレート；ｎ−ブチルアクリレート；ｎ−ブチルメタクリレート；ｎ−ブチルエタクリレート；２−エチルヘキシルアクリレート；２−エチルヘキシルメタクリレート；２−エチルヘキシルエタクリレート；Ｎ−オクチルアクリルアミド；２−メトキシエチルアクリレート；２−ヒドロキシエチルアクリレート；Ｎ，Ｎ−ジメチルアミノエチルアクリレート；Ｎ，Ｎ−ジメチルアミノエチルメタクリレート；アクリル酸；メタクリル酸；Ｎ−ｔ−ブチルアクリルアミド；Ｎ−sec−ブチルアクリルアミド；Ｎ，Ｎ−ジメチルアクリルアミド；Ｎ，Ｎ−ジブチルアクリルアミド；Ｎ，Ｎ−ジヒドロキシエチルアクリルアミド；２−ヒドロキシエチルアクリレート；２−ヒドロキシエチルメタクリレート；ベンジルアクリレート；４−ブトキシカルボニルフェニルアクリレート；ブチルアクリレート；４−シアノブチルアクリレート；シクロヘキシルアクリレート；ドデシルアクリレート；２−エチルヘキシルアクリレート；ヘプチルアクリレート；イソブチルアクリレート；３−メトキシブチルアクリレート；３−メトキシプロピルアクリレート；メチルアクリレート；Ｎ−ブチルアクリルアミド；Ｎ，Ｎ−ジブチルアクリルアミド；エチルアクリレート；メトキシエチルアクリレート；ヒドロキシエチルアクリレート；またはジエチレングリコールエチルアクリレートが含まれ得る。例えば、親水性単量体としては、保護された、および、非保護のアクリル酸、例えば、メタクリル酸、エタクリル酸、メチルアクリレート、エチルアクリレート、α−ブチルアクリレート、イソブチルアクリレート、ｔ−ブチルアクリレート、２−エチルヘキシルアクリレート、デシルアクリレート、オクチルアクリレート；２−ヒドロキシエチルアクリレート；Ｎ−イソプロピルアクリルアミド；エチレングリコールメタクリレート、（ポリエチレングリコール）メタクリレート；または四級化ジメチルアミノエチルメタクリレートが含まれ得る。例えば、親水性単量体としては、アクリル酸、メタクリル酸、２−ヒドロキシエチルアクリレート、アクリルアミド、ビニルピロリドン、ビニルピリジン、スチレンスルホン酸、ＰＥＧ−メタクリレート、２−（ジメチルアミノ）エチルメタクリレート、２−（トリメチルアミノ）エチルメタクリレート、２−アクリルアミド−２−メチルプロパンスルホン酸、アクリル酸、無水アクリル酸、β−カルボキシエチルアクリレート、メタクリル酸、���−メタクリロキシエチルトリメリット酸無水物、３−メタクリロイル−（Ｉ）−リジン、ｏ−ニトロベンジルメタクリレート、２−プロペン−１−スルホン酸、２−スルホエチルメタクリレート、トリクロロアクリル酸、４−ビニル安息香酸、アクリルアミド類、２−（Ｎ，Ｎ−ジメチルアミノ）−エチルアクリレート、Ｎ−［２−（Ｎ，Ｎ−ジメチルアミノ）エチル］メタクリルアミド、２−（Ｎ，Ｎ−ジメチルアミノ）−エチルメタクリレート、３−ジメチルアミノネオペンチルアクリレート、Ｎ−［３−（Ｎ，Ｎ−メチルアミノ）プロピル］アクリルアミド、Ｎ−［３−（Ｎ，Ｎ−ジメチルアミノ）プロピル］メタクリルアミド、２−Ｎ−モルフォリノエチルアクリレート、２−Ｎ−モルフォリノエチルメタクリレート、３−メタクリロイル−（１）−リジン、Ｎ，Ｎ−ジアリルアミン、ジアリルジメチル、２−アミノエチルメタクリルアミド、Ｎ−（２−アミノエチル）メタクリルアミド塩酸塩、Ｎ−（３−アミノプロピル）−メタクリルアミド塩酸塩、Ｎ−（ｔ−ＢＯＣ−アミノプロピル）−アクリルアミド、２−（ｔ−ブチルアミノ）エチルメタクリレート、２−（Ｎ，Ｎ−ジエチルアミノ）−エチルメタクリレート（ＤＥＡＥＭＡ）、２−ジイソプロピルアミノエチルメタクリレートが含まれ得る。例えば、親水性単量体として、アクリル酸が含まれ得る。
【００８９】
重合体分鎖または重合体分鎖のセグメント（例えば、星形高分子のＰ４（または任意にＰ２に含まれる）等に対する重合体分鎖の重合体セグメント）を形成するために使用され得る好適な疎水性単量体は、限定されないが、スチレン、メチルアクリレート、エチルアクリレート、ｎ−ブチルアクリレート、イソブチルアクリレート、ｔ−ブチルアクリレート、２−エチルヘキシルアクリレート、オクチルアクリレート、デシルアクリレート、メチルメタクリレート；エチルメタクリレート；ｎ−ブチルメタクリレート；イソブチルメタクリレート；ｔ−ブチルメタクリレート；２−エチルヘキシルメタクリレート；オクチルメタクリレート；デシルメタクリレート；メチルエタクリレート；エチルエタクリレート；ｎ−ブチルエタクリレート；イソブチルエタクリレート；ｔ−ブチルエタクリレート；２−エチルヘキシルエタクリレート；オクチルエタクリレート；デシルエタクリレート；２，３−ジヒドロキシプロピルアクリレート；２，３−ジヒドロキシプロピルメタクリレート；２−ヒドロキシプロピルアクリレート；ヒドロキシプロピルメタクリレート；グリシジルメタクリレート；グリシジルアクリレート、アクリルアミド類、スチレン；１つ以上のＣ１〜Ｃ１２の直鎖型または枝分かれ型のアルキル基によって任意に置換されたスチレン；またはアルキルアクリレートを含み得る。例えば、疎水性単量体には、スチレン；α−メチルスチレン；ｔ−ブチルスチレン；ｐ−メチルスチレン；メチルメタクリレート；またはｔ−ブチルアクリレートが含まれ得る。例えば、疎水性単量体には、スチレンが含まれ得る。特定の実施形態において、疎水性単量体は、保護された官能基を有し得る。
【００９０】
特定の実施形態において、界面活性剤系増粘重合体セグメントを形成するために（例えば、重合体セグメントＰ２を形成するために）使用され得る好適な界面活性剤系増粘単量体は、限定されないが、アルキルアクリレート類、アクリルアミド類、スチレン類、ビニルピリジン類、ビニルエーテル類およびアリルエーテル類を含み得る。例えば、好適な界面活性剤系増粘単量体は、以下の式Ｉ〜Ｖの１つによって表され得る：
【００９１】
【化５】
0006689210.tif 000006
【００９２】
（式中、
Ｒ１、Ｒ２、およびＲ３は、独立して、水素、メチル、エチル、またはＣ３−１８アルキル、例えば、Ｃ３−６アルキル、Ｃ６−１２アルキル、もしくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ４およびＲ７は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ３がＣ１以上である場合、Ｒ４は、独立して、Ｃ１１以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ５は、独立して、Ｃ１９以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ６がＣ１以上である場合、Ｒ５は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ６は、独立して、水素、Ｃ１−１８アルキル、−Ｃ１−１８アルキル−（Ｏ−Ｃ１−６アルキル）ｎを表し、またはＲ４であり、またはＲ５であり、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ８は、独立して、Ｃ２以上のアルキル、−Ｃ２以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ９は、独立して、Ｃ１以上のアルキル、−Ｃ１以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、あるいは、
Ｒ４、Ｒ５、Ｒ７、Ｒ８、Ｒ９は、独立して、界面活性剤の疎水性部、脂質の疎水性部、または脂肪アルコールの疎水性部を表し、
Ａ１、Ａ２、Ａ３およびＡ４は、独立して、ＣＨ、ＣＲ１０、またはＮを表し、Ａ１、Ａ２、Ａ３およびＡ４のうち少なくとも２つは、ＣＨまたはＣＲ１０であり、
Ｒ１０は、独立して、水素、Ｃ１−１０アルキル、ハロゲン、ヒドロキシル、Ｃ１−１０アルコキシを表し、上記アルキルまたはアルコキシは、分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｙは、独立して、共有結合、−Ｏ−、−Ｓ−、−Ｎ（Ｈ）−、−Ｎ（Ｒ１）−、−（ＣＯ）−、−Ｓ（Ｏ）−、−Ｓ（Ｏ）２−、−Ｓ（Ｏ）２Ｎ（Ｒ１）−、−（ＣＯ）Ｎ（Ｒ１）−、−Ｎ（Ｒ１）−（ＣＯ）−、−（ＣＯ）Ｏ−、または−Ｏ−（ＣＯ）−を表し、
Ｌ１は、独立して、共有結合、エチレングリコール、ポリ（エチレングリコール）、ポリエーテル、ポリアミド、Ｃ１−６アルキル、−（ＣＯ）Ｎ（Ｒ１）−、−Ｎ（Ｒ１）−（ＣＯ）−、−（ＣＯ）Ｏ−、−Ｏ−（ＣＯ）−、もしくはそれらの組み合わせを表し、または独立して、存在せず、あるいは、
Ｌ１は、独立して、界面活性剤の親水性部、脂質の親水性部、または脂肪アルコールの親水性部を表し、
Ｌ２は、独立して、（ＣＨ２）１−４０、Ｃ１−４０アルキル、（Ｏ−Ｃ２−６アルキル）ｎ、または（Ｃ２−６アルキル）−（Ｏ−Ｃ２−６アルキル）ｎを表し、上記アルキルは、分岐していても分岐していなくてもよく、直鎖型または環状であってもよく、任意に１つ以上のハロゲン、Ｃ１−６アルコキシ基、またはポリ（エチレングリコール）によって置換されていてもよく、かつ、
ｎは、独立して、１〜１０００の範囲の値を表す）。
【００９３】
特定の実施形態において、Ｒ１、Ｒ２、およびＲ３は、独立して、水素、メチル、エチル、またはＣ３−１８アルキル、例えば、Ｃ３−６アルキル、Ｃ６−１２アルキル、もしくはＣ１２−１８アルキルを表し；上記アルキルは分岐していても分岐していなくてもよく、直鎖型または環状であってもよい。特定の実施形態において、Ｒ１およびＲ２は、独立して、水素またはメチルを表してもよい。特定の実施形態において、Ｒ１およびＲ２は、独立して、Ｃ３−６アルキル、Ｃ６−１２アルキル、またはＣ１２−１８アルキルを表し；上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよい。
【００９４】
特定の実施形態において、式（Ｉ）によって表わされるアクリレートのＲ４は、限定されないが、Ｃ１３以上のアルキルアクリレート；Ｃ１３−４０アルキルアクリレート；Ｃ１４以上のアルキルアクリレート；Ｃ１６以上のアルキルアクリレート；Ｃ１８以上のアルキルアクリレート；Ｃ１１以上のアルキルアルキルアクリレート；Ｃ１１−４０アルキルアルキルアクリレート；Ｃ１４以上のアルキルアルキルアクリレート；Ｃ１６以上のアルキルアルキルアクリレート；またはＣ１８以上のアルキルアルキルアクリレートを含んでいてもよい。例えば、式（Ｉ）によって表わされる上記アルキルアクリレートは、限定されないが、１０−ウンデセニルアクリレート、ラウリルアクリレート、トリデシルアクリレート、ヘキサデシルアクリレート、ステアリルアクリレート、またはベヘニルアクリレートを含んでいてもよい。例えば、式（Ｉ）によって表わされるアルキルメタクリレートは、限定されないが、ラウリルメタクリレート、トリデシルメタクリレート、ヘキサデシルメタクリレート、ステアリルメタクリレート、ベヘニルメタクリレート、またはポリ（エチレングリコール）ベヘニルエーテルメタクリレートを含んでいてもよい。例えば、式（Ｉ）によって表わされるアルキルエタクリレートは、限定されないが、ラウリルエタクリレート、トリデシルエタクリレート、ヘキサデシルエタクリレート、またはステアリルエタクリレートを含んでいてもよい。特定の実施形態において、式（Ｉ）によって表わされるアクリレートのＲ４は、限定されないが、以下を含んでいる飽和脂肪族アルキル部分を含んでいてもよい：トリデシル部分、イソトリデシル部分、ミリスチル部分、ペンタデシル部分、セチル部分、パルミチル部分、ヘプタデシル部分、ステアリル部分、ノナデシル部分、アラキジル部分、ヘンエイコシル部分、ベヘニル部分、リグノセリル部分、セリル（ヘプタコサニル）(ceryl (heptacosanyl))部分、モノタニル部分、ノナコサニル部分、ミリシル部分、ドトリアコンタニル部分、ゲジル(geddyl)部分、またはセトステアリル部分。
【００９５】
特定の実施形態において、式（Ｉ）によって表わされるアクリレートのＲ４は、限定されないが、−Ｃ６以上のアルキル−（Ｏ−Ｃ１−６アルキル）ｎ、またはＣ６以上のアルケニル−（Ｏ−Ｃ１−６アルキル）ｎを含んでいてもよく；上記−Ｃ６以上のアルキルは、Ｃ６−１２アルキル、Ｃ１１−２０アルキル、Ｃ１８−３０アルキル、またはＣ２０−４０アルキルであってもよく；上記−Ｃ６以上のアルケニルは、Ｃ６−１２アルケニル、Ｃ１１−２０アルケニル、Ｃ１８−３０アルケニル、またはＣ２０−４０アルケニルであってもよく；それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよく；それぞれのアルケニル部分は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよい。
【００９６】
特定の実施形態において、式（Ｉ）によって表わされるアクリレートのＲ４は、限定されないが、Ｃ６以上のアルケニルアクリレート；Ｃ６−４０アルケニルアクリレート；Ｃ８以上のアルケニルアクリレート；Ｃ１０以上のアルケニルアクリレート；Ｃ１２以上のアルケニルアクリレート；Ｃ１４以上のアルケニルアクリレート；Ｃ１８以上のアルケニルアクリレート；Ｃ６以上のアルケニルアルキルアクリレート；Ｃ６−４０アルケニルアルキルアクリレート；Ｃ８以上のアルケニルアルキルアクリレート；Ｃ１０以上のアルケニルアルキルアクリレート；Ｃ１２以上のアルケニルアルキルアクリレート；Ｃ１４以上のアルケニルアルキルアクリレート；またはＣ１８以上のアルケニルアルキルアクリレートを含んでいてもよい。例えば、式（Ｉ）によって表わされるアクリレートのＲ４は、限定されないが、一価不飽和脂肪族アルキル部分または多価不飽和脂肪族アルキル部分（例えば、ジ、トリ、テトラ、ペンタ、またはヘキサ不飽和脂肪族アルキル部分等）のどちらか一方を含んでいてもよい。特定の実施形態において、上記不飽和脂肪族アルキル部分は、以下を含んでいてもよい：ミリストレイル部分、パルミトレイル部分、サピエニル部分、オレイル部分、エライジル(elaidyl)部分、バクセニル(vaccenyl)部分、リノレイル部分、リノエライジル部分、α−リノレニル部分、アラキドニル部分、エイコサペンタエノイル部分、エルシル(erucyl)部分、またはドコサヘキサエノイル部分。
【００９７】
特定の実施形態において、式（ＩＩ）によって表わされるアクリルアミドのＲ５は、限定されないが、Ｃ１９以上のアルキルアクリルアミド；Ｃ１９−４０アルキルアクリルアミド；Ｃ１９以上のアルキルアクリルアミド；Ｃ１９以上のアルキルアクリルアミド；Ｃ１９以上のアルキルアクリルアミド；Ｃ１３以上のアルキルアルキルアクリルアミド；Ｃ１３−４０アルキルアルキルアクリルアミド；Ｃ１４以上のアルキルアルキルアクリルアミド；Ｃ１６以上のアルキルアルキルアクリルアミド；またはＣ１８以上のアルキルアルキルアクリルアミドを含んでいてもよい。特定の実施形態において、式（ＩＩ）によって表わされるアクリルアミドのＲ５は、限定されないが、飽和脂肪族アルキル部分（例えば、トリデシル部分、イソトリデシル部分、ミリスチル部分、ペンタデシル部分、セチル部分、パルミチル部分、ヘプタデシル部分、ステアリル部分、ノナデシル部分、アラキジル部分、ヘンエイコシル部分、ベヘニル部分、リグノセリル部分、セリル（ヘプタコサニル）部分、モノタニル部分、ノナコサニル部分、ミリシル部分、ドトリアコンタニル部分、ゲジル部分、またはセトステアリル部分等）を含んでいてもよい。
【００９８】
特定の実施形態において、式（ＩＩ）によって表わされるアクリルアミドのＲ５は、限定されないが、Ｃ６以上のアルケニルアクリルアミド；Ｃ６−４０アルケニルアクリルアミド；Ｃ８以上のアルケニルアクリルアミド；Ｃ１０以上のアルケニルアクリルアミド；Ｃ１２以上のアルケニルアクリルアミド；Ｃ１４以上のアルケニルアクリルアミド；Ｃ１８以上のアルケニルアクリルアミド；Ｃ６以上のアルケニルアルキルアクリルアミド；Ｃ６−４０アルケニルアルキルアクリルアミド；Ｃ８以上のアルケニルアルキルアクリルアミド；Ｃ１０以上のアルケニルアルキルアクリルアミド；Ｃ１２以上のアルケニルアルキルアクリルアミド；Ｃ１４以上のアルケニルアルキルアクリルアミド；またはＣ１８以上のアルケニルアルキルアクリルアミドを含んでいてもよい。特定の実施形態において、式（ＩＩ）によって表わされるアクリルアミドのＲ５は、限定されないが、一価不飽和脂肪族アルキル部分または多価不飽和脂肪族アルキル部分（例えば、ジ、トリ、テトラ、ペンタ、またはヘキサ不飽和脂肪族アルキル部分等）のどちらか一方を含んでいてもよい。特定の実施形態において、上記不飽和脂肪族アルキル部分は、以下を含んでいてもよい：ミリストレイル部分、パルミトレイル部分、サピエニル部分、オレイル部分、エライジル部分、バクセニル部分、リノレイル部分、リノエライジル部分、α−リノレニル部分、アラキドニル部分、エイコサペンタエノイル部分、エルシル部分、またはドコサヘキサエノイル部分。
【００９９】
特定の実施形態において、式（ＩＩ）によって表わされるアクリルアミドのＲ５は、限定されないが、−Ｃ６以上のアルキル−（Ｏ−Ｃ１−６アルキル）ｎ、またはＣ６以上のアルケニル−（Ｏ−Ｃ１−６アルキル）ｎを含んでいてもよく；上記−Ｃ６以上のアルキルは、Ｃ６−１２アルキル、Ｃ１１−２０アルキル、Ｃ１８−３０アルキル、またはＣ２０−４０アルキルであってもよく；上記−Ｃ６以上のアルケニルは、Ｃ６−１２アルケニル、Ｃ１１−２０アルケニル、Ｃ１８−３０アルケニル、またはＣ２０−４０アルケニルであってもよく；それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよく；それぞれのアルケニル部分は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよい。
【０１００】
特定の実施形態において、Ｒ６は、独立して、水素；Ｃ１−１８アルキルまたは−Ｃ１−１８アルキル−（Ｏ−Ｃ１−６アルキル）ｎを表してもよく、上記Ｃ１−１８アルキルは、例えば、メチル、エチル、Ｃ１−１０アルキル、Ｃ３−１８アルキル、Ｃ３−６アルキル、Ｃ６−１２アルキル、またはＣ１２−１８アルキルであってもよく；且つ、それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよいか；または、Ｒ４であるか、もしくはＲ５である。
【０１０１】
特定の実施形態において、式（ＩＩＩ）のＲ７部分は、限定されないが、Ｃ１３以上のアルキル部分（例えば、Ｃ１３−４０アルキル部分；Ｃ１４以上のアルキル部分；Ｃ１６以上のアルキル部分；Ｃ１８以上のアルキル部分；またはＣ２０以上のアルキル部分等）を含んでいてもよい。例えば、式（ＩＩＩ）のＲ７部分は、限定されないが、１０−ウンデセニル部分、ラウリル部分、トリデシル部分、ヘキサデシル部分、ステアリル部分、ベヘニル部分、リグノセリル部分、セリル（ヘプタコサニル）部分、モノタニル部分、ノナコサニル部分、ミリシル部分、ドトリアコンタニル部分、ゲジル部分、またはセトステアリル部分を含んでいてもよい。
【０１０２】
特定の実施形態において、式（ＩＩＩ）のＲ７部分は、限定されないが、Ｃ６以上のアルケニル部分（例えば、Ｃ６−４０アルケニル部分；Ｃ８以上のアルケニル部分；Ｃ１０以上のアルケニル部分；Ｃ１２以上のアルケニル部分；Ｃ１４以上のアルケニル部分；Ｃ１８以上のアルケニル部分；またはＣ２０以上のアルケニル部分等）を含んでいてもよい。式（ＩＩＩ）のＲ７部分は、一価不飽和脂肪族アルキル部分または多価不飽和脂肪族アルキル部分（例えば、ジ、トリ、テトラ、ペンタ、またはヘキサ不飽和脂肪族アルキル部分等）のどちらか一方を含む、不飽和脂肪族アルキル部分を含んでいてもよい。特定の実施形態において、上記不飽和脂肪族アルキル部分は、以下を含んでいてもよい：ミリストレイル部分、パルミトレイル部分、サピエニル部分、オレイル部分、エライジル部分、バクセニル部分、リノレイル部分、リノエライジル部分、α−リノレニル部分、アラキドニル部分、エイコサペンタエノイル部分、エルシル部分、またはドコサヘキサエノイル部分。
【０１０３】
特定の実施形態において、式（ＩＩＩ）のＲ７部分は、限定されないが、−Ｃ６以上のアルキル−（Ｏ−Ｃ１−６アルキル）ｎ、またはＣ６以上のアルケニル−（Ｏ−Ｃ１−６アルキル）ｎを含んでいてもよく；上記−Ｃ６以上のアルキルは、Ｃ６−１２アルキル、Ｃ１１−２０アルキル、Ｃ１８−３０アルキル、またはＣ２０−４０アルキルであってもよく；上記−Ｃ６以上のアルケニルは、Ｃ６−１２アルケニル、Ｃ１１−２０アルケニル、Ｃ１８−３０アルケニル、またはＣ２０−４０アルケニルであってもよく；それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよく；それぞれのアルケニル部分は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよい。
【０１０４】
特定の実施形態において、式（ＩＶ）によって表わされるビニルエーテルは、限定されないが、Ｃ２以上のアルキルビニルエーテル；Ｃ２−４０アルキルビニルエーテル；Ｃ６以上のアルキルビニルエーテル；Ｃ１２以上のアルキルビニルエーテル；Ｃ１８以上のアルキルビニルエーテル；Ｃ３以上のアルケニルビニルエーテル；Ｃ４以上のアルケニルビニルエーテル；Ｃ６以上のアルケニルビニルエーテル；Ｃ６−４０アルケニルビニルエーテル；Ｃ８以上のアルケニルビニルエーテル；Ｃ１０以上のアルケニルビニルエーテル；Ｃ１２以上のアルケニルビニルエーテル；Ｃ１４以上のアルケニルビニルエーテル；またはＣ１８以上のアルケニルビニルエーテルを含んでいてもよい。特定の実施形態において、式（ＩＶ）によって表わされるビニルエーテルのＲ８は、限定されないが、飽和脂肪族アルキル部分（例えば、トリデシル部分、イソトリデシル部分、ミリスチル部分、ペンタデシル部分、セチル部分、パルミチル部分、ヘプタデシル部分、ステアリル部分、ノナデシル部分、アラキジル部分、ヘンエイコシル部分、ベヘニル部分、リグノセリル部分、セリル（ヘプタコサニル）部分、モノタニル部分、ノナコサニル部分、ミリシル部分、ドトリアコンタニル部分、ゲジル部分、またはセトステアリル部分等）を含んでいてもよい。特定の実施形態において、式（ＩＶ）によって表わされるビニルエーテルのＲ８は、限定されないが、一価不飽和脂肪族アルキル部分または多価不飽和脂肪族アルキル部分（例えば、ジ、トリ、テトラ、ペンタ、またはヘキサ不飽和脂肪族アルキル部分等）のどちらか一方を含んでいてもよい。特定の実施形態において、上記不飽和脂肪族アルキル部分は、以下を含んでいてもよい：ミリストレイル部分、パルミトレイル部分、サピエニル部分、オレイル部分、エライジル部分、バクセニル部分、リノレイル部分、リノエライジル部分、α−リノレニル部分、アラキドニル部分、エイコサペンタエノイル部分、エルシル部分、またはドコサヘキサエノイル部分。
【０１０５】
特定の実施形態において、式（ＩＶ）によって表わされるビニルエーテルのＲ８は、限定されないが、−Ｃ２以上のアルキル−（Ｏ−Ｃ１−６アルキル）ｎ、またはＣ３以上のアルケニル−（Ｏ−Ｃ１−６アルキル）ｎを含んでいてもよく；上記−Ｃ２以上のアルキルは、Ｃ２−６アルキル、Ｃ６−１２アルキル、Ｃ１１−２０アルキル、Ｃ１８−３０アルキル、またはＣ２０−４０アルキルであってもよく；上記−Ｃ３以上のアルケニルは、Ｃ３−６アルケニルＣ６−１２アルケニル、Ｃ１１−２０アルケニル、Ｃ１８−３０アルケニル、またはＣ２０−４０アルケニルであってもよく；それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよく；それぞれのアルケニル部分は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよい。
【０１０６】
特定の実施形態において、式（Ｖ）によって表わされる界面活性剤系増粘単量体は、限定されないが、Ｃ１以上のアルキルアリルエーテル；Ｃ１−４０アルキルアリルエーテル；Ｃ４以上のアルキルアリルエーテル；Ｃ６以上のアルキルアリルエーテル；Ｃ８以上のアルキルアリルエーテル；Ｃ１０以上のアルキルアリルエーテル；Ｃ１２以上のアルキルアリルエーテル；Ｃ１８以上のアルキルアリルエーテル；Ｃ３以上のアルケニルアリルエーテル；Ｃ６以上のアルケニルアリルエーテル；Ｃ８以上のアルケニルアリルエーテル；Ｃ１０以上のアルケニルアリルエーテル；Ｃ１２以上のアルケニルアリルエーテル；Ｃ１４以上のアルケニルアリルエーテル；またはＣ１８以上のアルケニルアリルエーテルを含んでいてもよい。特定の実施形態において、式（Ｖ）によって表わされる界面活性剤系増粘単量体のＲ９は、限定されないが、飽和脂肪族アルキル部分（例えば、トリデシル部分、イソトリデシル部分、ミリスチル部分、ペンタデシル部分、セチル部分、パルミチル部分、ヘプタデシル部分、ステアリル部分、ノナデシル部分、アラキジル部分、ヘンエイコシル部分、ベヘニル部分、リグノセリル部分、セリル（ヘプタコサニル）部分、モノタニル部分、ノナコサニル部分、ミリシル部分、ドトリアコンタニル部分、ゲジル部分、またはセトステアリル部分等）を含んでいてもよい。特定の実施形態において、式（Ｖ）によって表わされる界面活性剤系増粘単量体のＲ９は、限定されないが、一価不飽和脂肪族アルキル部分または多価不飽和脂肪族アルキル部分（例えば、ジ、トリ、テトラ、ペンタ、またはヘキサ不飽和脂肪族アルキル部分等）のどちらか一方を含む、不飽和脂肪族アルキル部分を含んでいてもよい。特定の実施形態において、上記不飽和脂肪族アルキル部分は、以下を含んでいてもよい：ミリストレイル部分、パルミトレイル部分、サピエニル部分、オレイル部分、エライジル部分、バクセニル部分、リノレイル部分、リノエライジル部分、α−リノレニル部分、アラキドニル部分、エイコサペンタエノイル部分、エルシル部分、またはドコサヘキサエノイル部分。
【０１０７】
特定の実施形態において、式（Ｖ）によって表わされる界面活性剤系増粘単量体のＲ９は、限定されないが、−Ｃ１以上のアルキル−（Ｏ−Ｃ１−６アルキル）ｎ、またはＣ３以上のアルケニル−（Ｏ−Ｃ１−６アルキル）ｎを含んでいてもよく；上記−Ｃ１以上のアルキルは、Ｃ１−６アルキル、Ｃ６−１２アルキル、Ｃ１１−２０アルキル、Ｃ１８−３０アルキル、またはＣ２０-４０アルキルであってもよく；上記−Ｃ３以上のアルケニルは、Ｃ３−６アルケニルＣ６−１２アルケニル、Ｃ１１−２０アルケニル、Ｃ１８−３０アルケニル、またはＣ２０〜４０アルケニルであってもよく；それぞれのアルキル部分は、独立して、分岐していても分岐していなくてもよく、直鎖型または環状であってもよく、飽和または不飽和であってもよく、且つ任意に１つ以上のハロゲン、Ｃ１−６アルコキシ基、またはポリ（エチレングリコール）によって置換されていてもよく；それぞれのアルケニル部分は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよい。
【０１０８】
特定の実施形態において、任意にＬ１、Ｌ２、またはＬ１およびＬ２を備える、界面活性剤系増粘重合体セグメントＰ２の調製において採用され得る界面活性剤系増粘単量体の可変のＲ４、Ｒ５、Ｒ７、Ｒ８、またはＲ９は、独立して、界面活性剤の疎水性部、脂質の疎水性部、または脂肪アルコールの疎水性部から得られてもよく、または調製されてもよい。例えば、任意にＬ１、Ｌ２、またはＬ１およびＬ２を備える、可変のＲ４、Ｒ５、Ｒ７、Ｒ８、またはＲ９の選択は、界面活性剤相溶性の星形高分子または重合体によって濃縮され得る特定の界面活性剤混合物、溶液、または系によって決定されてもよい。特定の実施形態において、濃縮され得る特定の界面活性剤混合物、溶液、または系に含まれる界面活性剤の疎水性部は、界面活性剤相溶性を増強している重合体セグメントＰ２の調製において採用され得る１つ以上の界面活性剤相溶性を増強している単量体に関する、式（Ｉ）〜（Ｖ）の可変のＲ４、Ｒ５、Ｒ７、Ｒ８、またはＲ９として選択されてもよい。
【０１０９】
特定の実施形態において、可変のＬ２は、独立して、（ＣＨ２）１−４０（例えば、（ＣＨ２）１−１０、（ＣＨ２）１０−２０、（ＣＨ２）１８−３０、（ＣＨ２）２０−４０、（ＣＨ２）１−４、（ＣＨ２）３−８、または（ＣＨ２）５−１０等）；Ｃ１−４０アルキル（例えば、Ｃ１−１０アルキル、Ｃ１０−２０アルキル、Ｃ１８−３０アルキル、Ｃ２０−４０アルキル、Ｃ１−４アルキル、Ｃ３−８アルキル、またはＣ５−１０アルキル等）；（Ｏ−Ｃ２−６アルキル）ｎ；または（Ｃ２−６アルキル）−（Ｏ−Ｃ２−６アルキル）ｎを表してもよく；上記アルキルは、分岐していても分岐していなくてもよく、直鎖型または環状であってもよく、且つ１つ以上のハロゲン、Ｃ１−６アルコキシ基、またはポリ（エチレングリコール）によって任意に置換されていてもよく；且つ、ｎは、独立して、１〜１０００の範囲の値（例えば、１〜１００、２０〜８０、５０〜５００、３５０〜７５０、２００〜４００、または６００〜１０００の範囲の値等）を表す。
【０１１０】
特定の実施形態において、適切な界面活性剤系増粘単量体は、界面活性剤系増粘重合体セグメントを形成するために、例えば、重合体セグメントＰ２を形成するために使用されてもよく、適切な界面活性剤系増粘単量体は、限定されないが、ポリ（エチレングリコール）ベヘニルエーテルメタクリレート；１０−ウンデセニルメタクリレート、ラウリルアクリレート、トリデシルアクリレート、ヘキサデシルアクリレート、ステアリルアクリレート、ベヘニルアクリレート、ラウリルメタクリレート、トリデシルメタクリレート、ヘキサデシルメタクリレート、ステアリルメタクリレート、ベヘニルメタクリレート、ラウリルエタクリレート、トリデシルエタクリレート、ヘキサデシルエタクリレート、ステアリルエタクリレート、ポリ（プロピレングリコール）アクリレート、ポリ（エチレングリコール）メチルエーテルアクリレート、ポリ（プロピレングリコール）４−ノニルフェニルエーテルアクリレート、ポリ（エチレングリコール）フェニルエーテルアクリレート、ポリ（プロピレングリコール）メチルエーテルアクリレート、ポリ（エチレングリコール）メタクリレート、ポリ（エチレングリコール）メチルエーテルメタクリレート、ポリ（エチレングリコール）ベヘニルエーテルメタクリレート、Ｎ−オクタデシルアクリルアミド、Ｎ−ドデシルメタクリルアミド、任意に１つ以上のＣ１−Ｃ１８直鎖または分岐鎖アルキル基で置換されたスチレン；ビニルデカノエート、ビニルネオデカノエート、ビニルネオノナノエート、ビニルラウレート、ビニルステアレート、アリルヘプタフルオロブチレート、アリルヘプタフルオロイソプロピルエーテル、アリル１Ｈ，１Ｈ−ペンタデカフルオロオクチルエーテル、アリルペンタフルオロベンゼン、アリルペルフルオロヘプタノエート、アリルペルフルオロノナノエート、アリルペルフルオロオクタノエート、アリルテトラフルオロエチルエーテル、アリルトリフルオロアセテート、ビス（ヘキサフルオロイソプロピル）イタコネート、ビス（ヘキサフルオロイソプロピル）マレエート、ビス（ペルフルオロオクチル）イタコネート、ビス（ペルフルオロオクチル）マレエート、ビス（トリフルオロエチル）イタコネート、ビス（２，２，２−トリフルオロエチル）マレエート、２−（Ｎ−ブチルペルフルオロオクタンスルファミド）エチルアクリレート、トリヒドロペルフルオロヘプチルアクリレート、トリヒドロペルフルオロヘプチルメタクリレート、トリヒドロペルフルオロウンデシルアクリレート、トリヒドロペルフルオロウンデシルメタクリレート、２−（Ｎ−エチルペルフルオロオクタンスルファミド）エチルアクリレート、２−（Ｎ−エチルペルフルオロオクタンスルファミド）エチルメタクリレート、２−フルオロエチルアクリレート、２−フルオロエチルメタクリレート、テトラヒドロペルフルオロデシルアクリレート、テトラヒドロペルフルオロデシルメタクリレート、１Ｈ，１Ｈ−ヘプタフルオロブチルアクリルアミド、ヘプタフルオロブチルアクリレート、１Ｈ，１Ｈ−ヘプタフルオロブチルメタクリルアミド、１Ｈ，１Ｈ−ヘプタフルオロ−ｎ−ブチルメタクリレート、１Ｈ，１Ｈ，９Ｈ−ヘキサデカフルオロノニルアクリレート、１Ｈ，１Ｈ，９Ｈ−ヘキサデカフルオロノニルメタクリレート、２，２，３，４，４，４−ヘキサフルオロブチルアクリレート、２，２，３，４，４，４−ヘキサフルオロブチルメタクリレート、１Ｈ，１Ｈ，５Ｈ−オクタフルオロペンチルアクリレート、１Ｈ，１Ｈ，５Ｈ−オクタフルオロペンチルメタクリレート、ペンタフルオロベンジルアクリレート、ペンタフルオロベンジルメタクリレート、ペンタフルオロフェニルアクリレート、ペンタフルオロフェニルメタクリレート、２，２，３，３，３−ペンタフルオロプロピルアクリレート、２，２，３，３，３−ペンタフルオロプロピルメタクリレート、３，３，４，４，５，５，６，６，７，７，８，８，９，９，１０，１０，１０−ヘプタデカフルオロデシルメタクリレート、３，３，４，４，５，５，６，６，７，７，８，８，９，９，１０，１０，１１，１１，１２，１２，１２−ヘンエイコサフルオロドデシルメタクリレート、ペルフルオロシクロヘキシル−１，４−ジメチルジメタクリレート、ペルフルオロシクロヘキシルメチルアクリレート、ペルフルオロシクロヘキシルメチルメタクリレート、ペルフルオロシクロペンテン、ペルフルオロヘプトキシポリ（プロピルオキシ）アクリレート、ペルフルオロヘプトキシポリ−（プロピルオキシ）メタクリレート、ペルフルオロオクトキシ−ポリ（イソ−ブトキシ）−２−クロロプロポキシ−１，２−プロピルジアクリレート、モノ−ペルフルオロオクチルマレエート、モノ−ペルフルオロオクチルイタコネート、ペルフルオロオクチルアクリレート、１Ｈ，１Ｈ−ペルフルオロオクチルアクリレート、１Ｈ，１Ｈ−ペルフルオロオクチルメタクリレート、ポリペルフルオロエチレングリコールジアクリレート、ポリペルフルオロエチレングリコールジメタクリレート、２，２，３，３−テトラフルオロ−１，４−ブタンジオールジアクリレート、２，２，３，３−テトラフルオロ−１，４−ブタンジオールジメタクリレート、２，２，３，３−テトラフルオロプロピルアクリレート、２，２，３，３−テトラフルオロプロピルメタクリレート、１，１，５，５−テトラヒドロペルフルオロ−１，５−ペンタンジオールジメタクリレート、トリフルオロエチル酸イタコネート、モノ−トリフルオロエチル酸マレエート、２，２，２−トリフルオロエチルアクリレート、２，２，２−トリフルオロエチルメタクリレート、３−（トリフルオロメチル）ベンジルアクリレート、３−（トリフルオロメチル）ベンジルメタクリレート、１−（トリフルオロメチル）ビニルアセテート、４−ビニルベンジルヘキサフルオロイソプロピルエーテル、４−ビニルベンジルペルフルオロオクタノエート、ビニルヘプタフルオロブチレート、ビニルペルフルオロヘプタノエート、ビニルペルフルオロノナノエート、ビニルペルフルオロオクタノエート、ビニルトリフルオロアセテート、ヘキサフルオロイソプロピルイタコネート、ヘキサフルオロイソプロピルメタクリレートおよびそれらの混合物を含んでいてもよい。
【０１１１】
特定の実施形態において、適切な界面活性剤系増粘重合体セグメント（例えば、Ｐ２または更なるセグメント等）は、式Ｅによって表わされる部分を含んでいてもよい：
【０１１２】
【化６】
0006689210.tif 000007
【０１１３】
（式中、
Ｒ１１、Ｒ１２、Ｒ１３は、独立して、水素、メチル、エチル、またはＣ３−１８アルキル、例えば、Ｃ３−６アルキル、Ｃ６−１２アルキル、もしくはＣ１２−１８アルキルを表し；上記アルキルは分岐していても分岐していなくてもよく、直鎖型または環状であってもよく、且つ任意に１つ以上のハロゲン、Ｃ１−６アルコキシ基、またはポリ（エチレングリコール）によって置換されていてもよく；
Ｒ１４は、独立して、Ｃ１−１２ヒドロカルビル、−Ｃ１−１２ヒドロカルビル−（Ｏ−Ｃ１−６ヒドロカルビル）ｗ、−Ｃ１−１２ヒドロカルビル−（（ＣＯ）Ｏ−Ｃ１−６ヒドロカルビル）ｗ、−Ｃ１−１２ヒドロカルビル−（（ＣＯ）ＮＨ−Ｃ１−６ヒドロカルビル）ｗを表し；それぞれのヒドロカルビル部は、独立して、分岐していても分岐していなくてもよく、直鎖型または環状であってもよく、飽和（アルキル）または不飽和（アルケニル）であってもよく、且つ任意に１つ以上のハロゲン、Ｃ１−６アルコキシ基、またはポリ（エチレングリコール）によって置換されていてもよく；
Ｒ１５は、独立して、Ｃ１３−４０ヒドロカルビル、−Ｃ１３−４０ヒドロカルビル−（Ｏ−Ｃ１−６ヒドロカルビル）ｗ、−Ｃ１３−４０ヒドロカルビル−（（ＣＯ）Ｏ−Ｃ１−６ヒドロカルビル）ｗ、−Ｃ１３−４０ヒドロカルビル−（（ＣＯ）ＮＨ−Ｃ１−６アルキル）ｗであって；それぞれのヒドロカルビル部は、独立して、分岐していても分岐していなくてもよく、直鎖型または環状であってもよく、飽和（アルキル）または不飽和（アルケニル）であってもよく、且つ任意に１つ以上のハロゲン、Ｃ１−６アルコキシ基、またはポリ（エチレングリコール）によって置換されていてもよく；または、界面活性剤の疎水性部分、脂質の疎水性部分、または脂肪アルコールの疎水性部分を表し、
Ｙは、共有結合、エチレングリコール、ポリ（エチレングリコール）、ポリエーテル、ポリアミド、Ｃ１−６アルキル、もしくはそれらの組み合わせを表し、または独立して、存在せず、
ｍは、独立して、１〜５００の範囲の値を表し、
ｎは、独立して、１〜５００の範囲の値を表し、且つ、
ｗは、独立して、１〜１０００の範囲の値を表す）。
【０１１４】
特定の実施形態において、式Ｅによって表わされる部分におけるＲ１１、Ｒ１２、およびＲ１３は、独立して、水素、メチル、エチル、またはＣ３−１８アルキル、例えば、Ｃ３−６アルキル、Ｃ６−１２アルキル、またはＣ１２−１８アルキルを表してもよく；上記アルキルは、分岐していても分岐していなくてもよく、直鎖型または環状であってもよい。特定の実施形態において、Ｒ１１、Ｒ１２、およびＲ１３は、独立して、水素またはメチルを表してもよい。特定の実施形態において、Ｒ１１、Ｒ１２、およびＲ１３は、独立して、Ｃ３−６アルキル、Ｃ６−１２アルキル、またはＣ１２−１８アルキルを表してもよく；上記アルキルは、分岐していても分岐していなくてもよく、直鎖型または環状であってもよく、且つ任意に１つ以上のハロゲン、Ｃ１−６アルコキシ基、またはポリ（エチレングリコール）によって置換されていてもよい。
【０１１５】
特定の実施形態において、式Ｅによって表わされる部分におけるＲ１４は、独立して、Ｃ１−１２ヒドロカルビル、−Ｃ１−１２ヒドロカルビル−（Ｏ−Ｃ１−６ヒドロカルビル）ｗ、−Ｃ１−１２ヒドロカルビル−（（ＣＯ）Ｏ−Ｃ１−６ヒドロカルビル）ｗ、−Ｃ１−１２ヒドロカルビル−（（ＣＯ）ＮＨ−Ｃ１−６ヒドロカルビル）ｗを表してもよく；上記Ｃ１−１２ヒドロカルビル部は、Ｃ１−１２アルキル、例えば、メチル、エチル、Ｃ３−１２アルキル、Ｃ３−６アルキル、Ｃ６−１２アルキル、もしくはＣ４−８アルキルを表してもよく、またはＣ３−１２アルケニル、例えば、Ｃ３−６アルケニル、Ｃ６−１２アルケニル、もしくはＣ４−８アルケニルを表してもよく；上記Ｃ１−６ヒドロカルビル部は、Ｃ１−６アルキル、例えば、メチル、エチル、もしくはＣ３−６アルキルを表してもよく、またはＣ３−６アルケニル、例えば、Ｃ４−６アルケニルを表してもよく；上記アルキルは、分岐していても分岐していなくてもよく、直鎖型または環状であってもよく、且つ任意に１つ以上のハロゲン、Ｃ１−６アルコキシ基、またはポリ（エチレングリコール）によって置換されていてもよく；上記アルケニル部は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよく；且つ、ｗは、独立して、１〜１０００の範囲の値（例えば、１〜１００、２０〜８０、５０〜５００、３５０〜７５０、２００〜４００、または６００〜１０００の範囲の値等）を表す。
【０１１６】
特定の実施形態において、式Ｅによって表わされる部分におけるＲ１５は、独立して、Ｃ１３−４０ヒドロカルビル、−Ｃ１３−４０ヒドロカルビル−（Ｏ−Ｃ１−６ヒドロカルビル）ｗ、−Ｃ１３−４０ヒドロカルビル−（（ＣＯ）Ｏ−Ｃ１−６ヒドロカルビル）ｗ、Ｃ１３−４０ヒドロカルビル−（（ＣＯ）ＮＨ−Ｃ１−６アルキル）ｗを表してもよく；上記Ｃ１３−４０ヒドロカルビル部は、Ｃ１３−４０アルキル、例えば、Ｃ１３−１８アルキル、Ｃ１３−２０アルキル、Ｃ１８−３０アルキル、もしくはＣ３０−４０アルキルを表してもよく、または、Ｃ１３−４０アルケニル、例えば、Ｃ１３−１８アルケニル、Ｃ１３−２０アルケニル、Ｃ１８−３０アルケニル、もしくはＣ３０−４０アルケニルを表してもよく；上記Ｃ１−６ヒドロカルビル部は、Ｃ１−６アルキル、例えば、メチル、エチル、もしくはＣ３−６アルキルを表してもよく、またはＣ３−６アルケニル、例えば、Ｃ４−６アルケニルを表してもよく；上記アルキルは、分岐していても分岐していなくてもよく、直鎖型または環状であってもよく、且つ任意に１つ以上のハロゲン、Ｃ１−６アルコキシ基、またはポリ（エチレングリコール）によって置換されていてもよく；上記アルケニル部は、独立して、分岐していても分岐していなくてもよく、直鎖型または環状であってもよく、一価不飽和または多価不飽和であってもよく、共役型または非共役型であってもよく、且つ任意に１つ以上のハロゲン、Ｃ１−６アルコキシ基、またはポリ（エチレングリコール）によって置換されていてもよく；且つ、ｗは、独立して、１〜１０００の範囲の値（例えば、１〜１００、２０〜８０、５０〜５００、３５０〜７５０、２００〜４００、または６００〜１０００の範囲の値等）を表す。
【０１１７】
特定の実施形態において、式Ｅによって表わされる部分における可変のｍは、独立して、１〜５００の範囲の値（例えば、１〜１００、２０〜８０、５０〜５００、３５０〜５００、２００〜４００、または１００〜２５０の範囲の値等）を表す。
【０１１８】
特定の実施形態において、式Ｅによって表わされる部分における可変のｎは、独立して、１〜５００の範囲の値（例えば、１〜１００、２０〜８０、５０〜５００、３５０〜５００、２００〜４００、または１００〜２５０の範囲の値等）を表す。
【０１１９】
適切な星形高分子は、重合体分鎖を含んでいてもよく、これらは、同じタイプまたは異なるタイプであり、且つ単独重合体、共重合体であり、多重ブロックセグメントを含み、多重ブロック性(blocky)セグメント、ランダムセグメント、グラジエントセグメント、または特定のものではないセグメントを含んでいる。特定の実施形態において、上記星形高分子は、例えば、１つ以上の分鎖型（例えば、２つ以上の、３つ以上の、４つ以上の、または５つ以上の分鎖型等）を含んでいてもよい。適切な分鎖型は、限定されないが、単独重合体分鎖、共重合体分鎖（例えば、ランダム共重合体分鎖、ブロック共重合体分鎖、もしくはブロック性共重合体分鎖等）またはそれらの組み合わせを含んでいてもよい。例えば、星形高分子は、単独重合体分鎖および共重合体分鎖（例えば、ブロック共重合体分鎖等）を含んでいてもよい。適切な分鎖型はまた、限定されないが、界面活性剤系増粘分鎖、親水性分鎖、疎水性分鎖、親ミセル性分鎖、または両親媒性分鎖を含んでいてもよい。特定の実施形態において、星形高分子分鎖は、親水性単量体残基を含んでいる親水性重合体セグメント、界面活性剤系増粘単量体残基を含んでいる界面活性剤系増粘セグメント、親ミセル性単量体残基を含んでいる親ミセル性セグメント、疎水性単量体残基を含んでいる疎水性重合体セグメント、両親媒性単量体残基を含んでいる両親媒性重合体セグメント、またはそれらの組み合わせを含んでいてもよい。例えば、特定の実施形態において、星形高分子は、単独重合体分鎖および共重合体分鎖（例えば、親水性単独重合体分鎖、親水性重合体セグメントおよび界面活性剤系増粘重合体セグメントを含んでいる共重合体分鎖、並びに親水性重合体セグメントおよび疎水性重合体セグメントを含んでいる共重合体分鎖等）を含んでいてもよい。
【０１２０】
適切な星形高分子は、親水性重合体セグメント（例えば、Ｐ１、Ｐ３、またはＰ５）を含んでいてもよく、親水性重合体セグメントは、親水性単独重合体セグメントまたは親水性共重合体セグメントを含んでいてもよく、親水性共重合体セグメントは、１つ以上（例えば、２つ以上）重合した親水性単量体の単量体残基の繰り返し単位を含み、例えば、親水性セグメントブロック共重合体セグメント、親水性セグメントブロック性共重合体セグメント、親水性グラジエント共重合体セグメント、または親水性ランダム共重合体セグメントである。
【０１２１】
適切な星形高分子は、界面活性剤系増粘重合体セグメント（例えば、Ｐ２）を含んでいてもよく、界面活性剤系増粘重合体セグメントは、界面活性剤系増粘単独重合セグメントまたは界面活性剤系増粘共重合セグメントを含んでいてもよく、界面活性剤系増粘共重合セグメントは、１つ以上（例えば、２つ以上）重合した界面活性剤系増粘単量体の単量体残基と、任意に１つ以上（例えば、２つ以上）重合した疎水性または親水性単量体の単量体残基と、の繰り返し単位を含んでいる。界面活性剤系増粘共重合セグメントは、界面活性剤系増粘セグメントブロック共重合体セグメント、界面活性剤系増粘グラジエント共重合体セグメント、または界面活性剤系増粘ランダム共重合体セグメントであってもよい。特定の実施形態において、１つ以上の、または２つ以上の、重合した疎水性または親水性の単量体の単量体残基が、界面活性剤系増粘共重合体セグメント中に存在している。例えば、界面活性剤系増粘共重合セグメントは、ブロック共重合体セグメント、ブロック性共重合体セグメント、グラジエント共重合体セグメント、またはランダム共重合体セグメントであってもよく、これらは、１つ以上（例えば、２つ以上）重合した界面活性剤系増粘単量体の単量体残基と、１つ以上（例えば、２つ以上）重合した疎水性単量体の単量体残基と、の繰り返し単位を含んでいる。例えば、界面活性剤系増粘共重合セグメントは、ブロック共重合体セグメント、ブロック性共重合体セグメント、グラジエント共重合体セグメント、またはランダム共重合体セグメントであってもよく、これらは、１つ以上（例えば、２つ以上）重合した界面活性剤系増粘単量体の単量体残基と、１つ以上（例えば、２つ以上）重合した親水性単量体の単量体残基と、の繰り返し単位を含んでいる。特定の実施形態において、界面活性剤系増粘共重合セグメントは、ブロック共重合体セグメント、ブロック性共重合体セグメント、グラジエント共重合体セグメント、またはランダム共重合体セグメントであってもよく、これらは、１つ以上（例えば、２つ以上）重合した界面活性剤系増粘単量体の単量体残基と、１つ以上（例えば、２つ以上）重合した疎水性単量体の単量体残基と、１つ以上（例えば、２つ以上）重合した親水性単量体の単量体残基と、の繰り返し単位を含んでいる。
【０１２２】
適切な星形高分子は、疎水性重合体セグメント（例えば、Ｐ４）を含んでいてもよく、疎水性重合体セグメントは、疎水性単独重合体セグメントまたは疎水性共重合体セグメントを含んでいてもよく、疎水性共重合体セグメントは、１つ以上（例えば、２つ以上）重合した疎水性単量体の単量体残基の繰り返し単位を含み、例えば、疎水性セグメントブロック共重合体セグメント、疎水性セグメントブロック性共重合体セグメント、疎水性グラジエント共重合体セグメント、または疎水性ランダム共重合体セグメントである。
【０１２３】
適切な星形高分子は、分鎖、例えば、星形高分子の核に共有結合している重合体分鎖を含んでいてもよい。特定の実施形態において、星形高分子の分鎖は、架橋（例えば、架橋剤（例えば、疎水性の二官能性架橋剤または親水性の二官能性架橋剤）による架橋等）によって、星形高分子の核に共有結合されていてもよい。例えば、星形高分子の分鎖（例えば、ミクト(mikto)星形高分子の単独重合体分鎖およびブロック共重合体分鎖またはブロック性共重合体分鎖等）は、架橋剤による（例えば、疎水性の二官能性架橋剤または親水性の二官能性架橋剤による）分鎖の末端の架橋によって核を形成するために、共に共有結合されてもよい。
【０１２４】
適切な星形高分子は、種々の重合長さおよび／または重合度の分鎖を含んでいてもよい。特定の実施形態において、例えば、星形高分子は、単独重合体分鎖およびブロック共重合体分鎖またはブロック性共重合体分鎖を含んでいてもよく、上記単独重合体分鎖は、ブロック共重合体分鎖またはブロック性共重合体分鎖に関して、より短い重合長さおよび／またはより小さい重合度である。特定の実施形態において、例えば、星形高分子は、単独重合体分鎖およびブロック共重合体分鎖を含んでいてもよく、上記ブロック共重合体分鎖またはブロック性共重合体分鎖は、上記単独重合体分鎖に関して、より長い重合長さおよび／またはより大きい重合度である。特定の実施形態において、星形高分子は、親水性単独重合体分鎖およびブロック共重合体分鎖を含んでいてもよく、ブロック共重合体分鎖は、以下を含んでいる：（ｉ）星形の核に対して遠位の疎水性重合体セグメントおよび星形の核に対して近位の親水性重合体セグメント（共重合体分鎖の疎水性重合体セグメントの遠位部分は、親水性単独重合体分鎖の遠位部分を越えて伸びる。）、並びに（ｉｉ）星形の核に対して遠位の界面活性剤系増粘重合体セグメントおよび星形の核に対して近位である親水性重合体セグメント（共重合体分鎖の界面活性剤系増粘重合体セグメントの遠位部分は、親水性単独重合体分鎖の遠位部分を越えて伸びる。）。例えば、星形高分子は、重合した親水性単量体残基を含んでいる親水性単独重合体分鎖とブロック共重合体分鎖とを含んでいてもよく、ブロック共重合体分鎖は以下を含んでいる：（ｉ）星形の核に対して遠位の疎水性重合体セグメントおよび星形の核に対して近位である親水性重合体セグメント（遠位の疎水性重合体セグメントは、親水性単独重合体分鎖の、核に関して最遠位の部分を越えて伸びる、および／または、共重合体分鎖の近位の親水性重合体セグメントの遠位部分は、親水性単独重合体分鎖の、核に関して最遠位の部分を越えて伸びる。）、並びに（ｉｉ）星形の核に対して遠位の界面活性剤系増粘重合体セグメントおよび星形の核に対して近位である親水性重合体セグメント（遠位の界面活性剤系増粘重合体セグメントは、親水性単独重合体分鎖の、核に関して最遠位の部分を越えて伸びる、および／または、共重合体分鎖の近位の親水性重合体セグメントの遠位部分は、親水性単独重合体分鎖の、核に関して最遠位の部分を越えて伸びる。）。
【０１２５】
特定の実施形態において、星形高分子は、親水性単独重合体分鎖およびブロック共重合体分鎖またはブロック性共重合体分鎖を含んでいてもよく、ブロック共重合体分鎖またはブロック性共重合体分鎖は、以下を含んでいる：（ｉ）星形の核に対して遠位の疎水性重合体セグメントおよび星形の核に対して近位である親水性重合体セグメント（共重合体分鎖の親水性重合体セグメントの重合度は、親水性単独重合体分鎖の重合度を上回り、例えば、親水性単独重合体分鎖の重合度を２０％上回り（例えば、３０％〜３００％、４０％〜２５０％、５０％〜２００％、７５％〜２５０％、または１００％〜５００％）、その結果、共重合体分鎖の親水性重合体セグメントの遠位部分は、親水性単独重合体分鎖の遠位部分を越えて伸びる）、並びに（ｉｉ）星形の核に対して遠位の界面活性剤系増粘重合体セグメントおよび星形の核に対して近位である親水性重合体セグメント（共重合体分鎖の親水性重合体セグメントの重合度は、親水性単独重合体分鎖の重合度を上回り、例えば、親水性単独重合体分鎖の重合度を２０％上回り（例えば、３０％〜３００％、４０％〜２５０％、５０％〜２００％、７５％〜２５０％、または１００％〜５００％）、その結果、共重合体分鎖の親水性重合体セグメントの遠位部分は、親水性単独重合体分鎖の遠位部分を越えて伸びる）。
【０１２６】
特定の実施形態において、適切な星形高分子は、核および複数の重合体分鎖を含んでいてもよく、複数の重合体分鎖は、以下を含んでいる：（ｉ）親水性重合体セグメントを含んでいる、少なくとも第１の重合体分鎖、（ｉｉ）星形の核に対して遠位の界面活性剤系増粘重合体セグメントおよび星形の核に対して近位の親水性重合体セグメントを含んでいる、少なくとも第２の重合体分鎖、並びに、任意に、（ｉｉｉ）星形の核に対して遠位の疎水性重合体セグメントおよび星形の核に対して近位の親水性重合体セグメントを含んでいる、少なくとも第３の重合体分鎖。複数の重合体分鎖の１つ以上は、単独重合体の重合体分鎖、共重合体の重合体分鎖、ブロック共重合体の重合体分鎖、ブロック性共重合体の重合体分鎖、グラジエント共重合体の重合体分鎖、またはランダム共重合体の重合体分鎖であってもよく、且つ同一のまたは異なる重合度を有していてもよい。複数の重合体分鎖中の重合体セグメントの１つ以上は、単独重合体の重合体セグメント、共重合体の重合体セグメント、ブロック共重合体の重合体セグメント、ブロック性共重合体の重合体セグメント、グラジエント共重合体の重合体セグメント、またはランダム共重合体の重合体セグメントであってもよく、且つ同一のまたは異なる重合度を有していてもよい。
【０１２７】
特定の実施形態において、少なくとも第１の重合体分鎖の親水性重合体セグメントは、重合した親水性単量体の複数個の単量体残基を含んでいてもよく、親水性重合体セグメントは、同一のまたは異なる重合度を有していてもよく、且つ重合した親水性単量体の５〜２０００単量体残基（例えば、１０〜２０００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；または５５０〜１０００単量体残基）の範囲で含んでいてもよい。
【０１２８】
特定の実施形態において、少なくとも第２の重合体分鎖の界面活性剤系増粘重合体セグメントは、重合した界面活性剤系増粘単量体の複数個の単量体残基を含んでいてもよく、界面活性剤系増粘重合体セグメントは、同一のまたは異なる重合度を有していてもよく、且つ重合した界面活性剤系増粘単量体の１〜５００単量体残基（例えば、１〜４５０；１〜４００；１〜３５０；１０〜４２５；１０〜５００；１０〜４００；１０〜３００；１０〜２００；１０〜１００；１０〜７５；１０〜５０；１０〜４０；１０〜３０；１０〜２０；１０〜１５；１５〜２５；２０〜３０；２０〜４０；２０〜５０；２０〜２５０；３０〜２００；５０〜２００；５０〜１００；２００〜４００；１５０〜３００；３００〜５００；２５０〜４５０；５０〜１５０；１〜１０；５〜１５；７〜３０；１〜６０；１〜５０；１〜４５；５〜４０；８〜３５；１０〜３０；１２〜２５；１４〜２２；１５〜３０；１７〜３５；または５〜２０単量体残基）の範囲で含んでいてもよい。特定の実施形態において、少なくとも第２の重合体分鎖の親水性重合体セグメントは、重合した親水性単量体の複数個の単量体残基を含んでいてもよく、親水性重合体セグメントは、同一のまたは異なる重合度を有していてもよく、且つ重合した親水性単量体の１０〜５０００単量体残基（例えば、１０〜４０００；１０〜３０００；１０〜２０００；１０〜１０００；１０〜５００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；２０００〜５０００；２５００〜４５００；３０００〜５０００；または５５０〜１０００単量体残基）の範囲で含んでいてもよい。
【０１２９】
特定の実施形態において、少なくとも第３の重合体分鎖の疎水性重合体セグメントは、重合した疎水性単量体の複数個の単量体残基を含んでいてもよく、界面活性剤系増粘重合体セグメントは、同一のまたは異なる重合度を有していてもよく、且つ重合した疎水性単量体の１〜５００単量体残基（例えば、１〜４５０；１〜４００；１〜３５０；１０〜４２５；１０〜５００；１０〜４００；１０〜３００；１０〜２００；１０〜１００；１０〜７５；１０〜５０；１０〜４０；１０〜３０；１０〜２０；１０〜１５；１５〜２５；２０〜３０；２０〜４０；２０〜５０；２０〜２５０；３０〜２００；５０〜２００；５０〜１００；２００〜４００；１５０〜３００；３００〜５００；２５０〜４５０；５０〜１５０；１〜１０；５〜１５；７〜３０；１〜６０；１〜５０；１〜４５；５〜４０；８〜３５；１０〜３０；１２〜２５；１４〜２２；１５〜３０；１７〜３５；または５〜２０単量体残基）の範囲で含んでいてもよい。特定の実施形態において、少なくとも第３の重合体分鎖の親水性重合体セグメントは、重合した親水性単量体の複数個の単量体残基を含んでいてもよく、親水性重合体セグメントは、同一のまたは異なる重合度を有していてもよく、且つ重合した親水性単量体の１０〜５０００単量体残基（例えば、１０〜４０００；１０〜３０００；１０〜２０００；１０〜１０００；１０〜５００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；２０００〜５０００；２５００〜４５００；３０００〜５０００；または５５０〜１０００単量体残基）の範囲で含んでいてもよい。
【０１３０】
特定の実施形態において、重合体セグメントは、１つ以上の重合した単量体の単量体残基を、５〜１００％（例えば、１つ以上の重合した単量体の単量体残基を、５〜９５％、例えば、５〜９０％；５〜８０％；５〜７５％；５〜７０％；５〜６０％；５〜５０％；５〜４０％；５〜３５％；５〜３０％；５〜２５％；５〜２０％；５〜１５％；５〜１０％；２５〜７５％；５０〜１００％；３５〜６５％；または１０〜４０％）の範囲で含んでいてもよい。
【０１３１】
特定の実施形態において、適切な星形高分子のＰ１における単量体残基の数は、ｑ１によって表されてもよく、且つ５〜２０００単量体残基（例えば、１０〜２０００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；または５５０〜１０００単量体残基）の範囲の値を有していてもよい。
【０１３２】
特定の実施形態において、適切な星形高分子のＰ２における単量体残基の数は、ｑ２によって表されてもよく、且つ１〜５００単量体残基（例えば、１〜４５０；１〜４００；１〜３５０；１０〜４２５；１０〜５００；１０〜４００；１０〜３００；１０〜２００；１０〜１００；１０〜７５；１０〜５０；１０〜４０；１０〜３０；１０〜２０；１０〜１５；１５〜２５；２０〜３０；２０〜４０；２０〜５０；２０〜２５０；３０〜２００；５０〜２００；５０〜１００；２００〜４００；１５０〜３００；３００〜５００；２５０〜４５０；５０〜１５０；１〜１０；５〜１５；７〜３０；１〜６０；１〜５０；１〜４５；５〜４０；８〜３５；１０〜３０；１２〜２５；１４〜２２；１５〜３０；１７〜３５；または５〜２０単量体残基）の範囲の値を有していてもよい。
【０１３３】
特定の実施形態において、適切な星形高分子のＰ３における単量体残基の数は、ｑ３によって表されてもよく、且つ１０〜５０００単量体残基（例えば、１０〜４０００；１０〜３０００；１０〜２０００；１０〜１０００；１０〜５００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；２０００〜５０００；２５００〜４５００；３０００〜５０００；または５５０〜１０００単量体残基）の範囲の値を有していてもよい。
【０１３４】
特定の実施形態において、適切な星形高分子のＰ４における単量体残基の数は、ｑ４によって表されてもよく、且つ１〜５００単量体残基（例えば、１〜４５０；１〜４００；１〜３５０；５〜５００；５〜３００；５〜１００；１０〜４２５；１０〜５００；１０〜４００；１０〜３００；１０〜２００；１０〜１００；１０〜７５；１０〜５０；１０〜４０；１０〜３０；１０〜２０；１０〜１５；１５〜２５；２０〜３０；２０〜４０；２０〜５０；２０〜２５０；３０〜１００；３０〜５０；３０〜２００；５０〜２００；５０〜１００；２００〜４００；１５０〜３００；３００〜５００；２５０〜４５０；５０〜１５０；１〜１０；５〜１５；７〜３０；１〜６０；１〜５０；１〜４５；５〜４０；８〜３５；１０〜３０；１２〜２５；１４〜２２；１５〜３０；１７〜３５；または５〜２０単量体残基）の範囲の値を有していてもよい。
【０１３５】
特定の実施形態において、適切な星形高分子のＰ５における単量体残基の数は、ｑ５によって表されてもよく、且つ１０〜５０００単量体残基（例えば、１０〜４０００；１０〜３０００；１０〜２０００；１０〜１０００；１０〜５００；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；２０００〜５０００；２５００〜４５００；３０００〜５０００；または５５０〜１０００単量体残基）の範囲の値を有していてもよい。
【０１３６】
適切な星形高分子は、広範囲の分鎖の総数（例えば、星形高分子は５分鎖以上を含んでいてもよい。）を有していてもよい。例えば、適切な星形高分子は、重合体分鎖の合計を、５と５０００との間の範囲で（例えば、１０〜５０００；１０〜４０００；１０〜３０００；１０〜２０００；１０〜１０００；１０〜５００；１０と４００との間；１２と３００との間；１４と２００との間；１４と１５０との間；１５と１００との間；１５と９０との間；１５と８０との間；１５と７０との間；１５と６０との間；１５と５０との間；２０と５０との間；２５と４５との間；２５と３５との間；３０と４５との間；３０と５０との間；５０〜５００；５０〜４００；５０〜３００；５０〜２００；１００〜２５０；１２５〜１７５；１５０〜３００；３００〜８００；４００〜８００；５００〜８００；６００〜８００；６００〜１０００；８００〜１５００；１０００〜２０００；１５００〜２０００；２０００〜５０００；２５００〜４５００；３０００〜５０００；または５５０〜１０００の重合体分鎖）含んでいてもよい。
【０１３７】
特定の実施形態において、例えば、式Ａ、Ｂ、Ｃ、またはＤによって表わされる星形高分子において提供されているように、核と共有結合した、少なくとも第１の重合体分鎖は、独立して、ｒによって表わされてもよく、且つ１〜１０００（例えば、２と１０００との間；３と１０００との間；４と１０００との間；５と１０００との間；１０〜１０００；１０〜５００；１０と４００との間；２と５００との間；３と３００との間；４と２００との間；５と１５０との間；６と１００との間；７と７５との間；８と５０との間；９と４０との間；１０と３０との間；２０と３０との間；２０と４０との間；２０と５０との間；２５と３５との間；２５と４５との間；２５と５０との間；７５と１２５との間；１０と７５との間；１２と３００との間；１４と２００との間；１４と１５０との間；１５と１００との間；１５と９０との間；１５と８０との間；１５と７０との間；１５と６０との間；１５と５０との間；１５と４５との間；１５と３０との間；３０と４５との間；３０と５０との間；５０〜５００；５０〜４００；５０〜３００；５０〜２００；５０と１００との間；１００〜２５０；１２５〜１７５；１５０〜３００；３００〜８００；４００〜８００；５００〜８００；６００〜８００；６００〜１０００）の範囲の値を有していてもよい。
【０１３８】
特定の実施形態において、例えば、式Ａ、Ｂ、Ｃ、またはＤによって表わされる星形高分子において提供されるように、核と共有結合した、少なくとも第２の重合体分鎖は、独立して、ｓによって表わされてもよく、且つ１〜１０００（例えば、２と１０００との間；３と１０００との間；４と１０００との間；５と１０００との間；１０〜１０００；１０〜５００；１０と４００との間；２と５００との間；３と３００との間；４と２００との間；５と１５０との間；６と１００との間；７と７５との間；８と５０との間；９と４０との間；１０と３０との間；２０と３０との間；２０と４０との間；２０と５０との間；２５と３５との間；２５と４５との間；２５と５０との間；７５と１２５との間；１０と７５との間；１２と３００との間；１４と２００との間；１４と１５０との間；１５と１００との間；１５と９０との間；１５と８０との間；１５と７０との間；１５と６０との間；１５と５０との間；１５と４５との間；１５と３０との間；３０と４５との間；３０と５０との間；５０〜５００；５０〜４００；５０〜３００；５０〜２００；５０と１００との間；１００〜２５０；１２５〜１７５；１５０〜３００；３００〜８００；４００〜８００；５００〜８００；６００〜８００；６００〜１０００）の範囲の値を有していてもよい。
【０１３９】
特定の実施形態において、例えば、式ＢまたはＤによって表わされる星形高分子において提供されているように、核と共有結合した、少なくとも第３の重合体分鎖は、独立して、ｔによって表わされてもよく、且つ０〜１０００（例えば、１〜１０００、２と１０００との間；３と１０００との間；４と１０００との間；５と１０００との間；１０〜１０００；１０〜５００；１０と４００との間；２と５００との間；３と３００との間；４と２００との間；５と１５０との間；６と１００との間；７と７５との間；８と５０との間；９と４０との間；１０と３０との間；２０と３０との間；２０と４０との間；２０と５０との間；２５と３５との間；２５と４５との間；２５と５０との間；７５と１２５との間；１０と７５との間；１２と３００との間；１４と２００との間；１４と１５０との間；１５と１００との間；１５と９０との間；１５と８０との間；１５と７０との間；１５と６０との間；１５と５０との間；１５と４５との間；１５と３０との間；３０と４５との間；３０と５０との間；５０〜５００；５０〜４００；５０〜３００；５０〜２００；５０と１００との間；１００〜２５０；１２５〜１７５；１５０〜３００；３００〜８００；４００〜８００；５００〜８００；６００〜８００；６００〜１０００）の範囲の値を有していてもよい。
【０１４０】
適切な星形高分子は、１つよりも多い分鎖型（例えば、２つ以上の異なる分鎖型）を有していてもよく、異なる分鎖型のモル比が、４０：１と１：４０との間にあってもよい。特定の実施形態において、星形高分子は、少なくとも２つの異なる分鎖型、例えば、少なくとも第１の重合体分鎖（例えば、親水性重合体分鎖または［（Ｐ１）ｑ１］によって表わされる重合体分鎖）と、少なくとも第２の重合体分鎖（例えば、界面活性剤系増粘重合体セグメントもしくは親ミセル性重合体セグメントを含んでいる重合体分鎖、または、例えば式ＡもしくはＣによって表わされる星形高分子における−［（Ｐ３）ｑ３−（Ｐ２）ｑ２］によって表わされる重合体分鎖）とを含んでいてもよく、且つ２つの異なる分鎖型のモル比は、４０：１〜１：４０（例えば、４０：１〜２：１；３５：１〜２：１；３０：１〜２：１；２５：１〜２：１；２０：１〜２：１；１５：１〜２：１；１０：１〜２：１；９：１〜２：１；８：１〜２：１；７：１〜２：１；７：３〜２：１；７：５〜２：１；４：５〜２：１；６：１〜２：１；５：１〜２：１；４：１〜２：１；３：１〜２：１；２：１〜１：１；８：１〜３：１；７：１〜２：１；５：１〜３：１；４：１〜３：１；２：１〜４０：１；２：１〜３５：１；２：１〜３０：１；２：１〜２５：１；２：１〜２０：１；２：１〜１５：１；２：１〜１０：１；２：１〜９：１；２：１〜８：１；２：１〜７：１；２：１〜７：３；２：１〜７：５；２：１〜４：５；２：１〜６：１；２：１〜５：１；２：１〜４：１；２：１〜３：１；１：１〜２：１；３：１〜８：１；２：１〜７：１；３：１〜５：１；または３：１〜４：１）の範囲であってもよい。
【０１４１】
適切な星形高分子は、１つよりも多い分鎖型（例えば、３つ以上の異なる分鎖型）を有していてもよく、異なる分鎖型のモル比が、４０：１と１：４０との間にあってもよい。特定の実施形態において、星形高分子は、少なくとも３つの異なる分鎖型、例えば、少なくとも第１の重合体分鎖（例えば、親水性重合体分鎖または［（Ｐ１）ｑ１］によって表わされる重合体分鎖）と、少なくとも第２の重合体分鎖（例えば、界面活性剤系増粘重合体セグメントもしくは親ミセル性重合体セグメントを含んでいる重合体分鎖、または、−［（Ｐ３）ｑ３−（Ｐ２）ｑ２］によって表わされる重合体分鎖）と、少なくとも第３の重合体分鎖（例えば、疎水性重合体セグメントを含んでいる重合体分鎖、または例えば式ＢもしくはＤによって表わされる星形高分子における−［（Ｐ５）ｑ５−（Ｐ４）ｑ４］によって表わされる重合体分鎖）とを含んでいてもよく、且つ３つの異なる分鎖型のモル比は、（ｉ）少なくとも第２の重合体分鎖に対する少なくとも第１の重合体分鎖のモル比；（ｉｉ）少なくとも第３の重合体分鎖に対する少なくとも第１の重合体分鎖のモル比；および／または（ｉｉｉ）少なくとも第２の重合体分鎖および少なくとも第３の重合体分鎖の合計に対する少なくとも第１の重合体分鎖のモル比を含んでいてもよく、且つこれらのモル比のそれぞれは、独立して、４０：１と１：４０との間（例えば、４０：１〜２：１、３５：１〜２：１；３０：１〜２：１；２５：１〜２：１；２０：１〜２：１；１５：１〜２：１；１０：１〜２：１；９：１〜２：１；８：１〜２：１；７：１〜２：１；７：３〜２：１；７：５〜２：１；４：５〜２：１；６：１〜２：１；５：１〜２：１；４：１〜２：１；３：１〜２：１；２：１〜１：１；８：１〜３：１；７：１〜２：１；５：１〜３：１；４：１〜３：１；２：１〜４０：１；２：１〜３５：１；２：１〜３０：１；２：１〜２５：１；２：１〜２０：１；２：１〜１５：１；２：１〜１０：１；２：１〜９：１；２：１〜８：１；２：１〜７：１；２：１〜７：３；２：１〜７：５；２：１〜４：５；２：１〜６：１；２：１〜５：１；２：１〜４：１；２：１〜３：１；１：１〜２：１；３：１〜８：１；２：１〜７：１；３：１〜５：１；または３：１〜４：１）の範囲であってもよい。
【０１４２】
適切な星形高分子（例えば、式Ａ、Ｂ、Ｃ、またはＤによって表わされる星形高分子）は、核に共有結合している界面活性剤系増粘重合体分鎖の１つ以上の異なるタイプを有していてもよい。特定の実施形態において、適切な星形高分子は、核に共有結合している界面活性剤系増粘重合体分鎖の２つ以上の異なるタイプを、例えば、１〜５００；２〜４５０；２〜３００；２〜２００；２〜１００；２〜５０；１〜１００；１〜２０；１〜７５；１０〜４００；１５〜２００；１００〜５００；２５０〜５００；３００〜５００；４０〜８０；１２５〜３２５；１００〜２００；または１５〜１５０の範囲において、核に共有結合している界面活性剤系増粘重合体分鎖の異なるタイプを有していてもよく；核に共有結合しているそれぞれの界面活性剤系増粘重合体分鎖は、異なる分鎖型である。
【０１４３】
適切な星形高分子は、限定されないが、１，０００ｇ／ｍｏｌを上回る（例えば、５，０００ｇ／ｍｏｌを上回る）分子量を有している、少なくとも１つの重合体分鎖を含んでいてもよい。例えば、星形高分子は、１，０００ｇ／ｍｏｌと４００，０００ｇ／ｍｏｌとの間（例えば、２，０００ｇ／ｍｏｌと３００，０００ｇ／ｍｏｌとの間；５，０００ｇ／ｍｏｌと２００，０００ｇ／ｍｏｌとの間；５，０００ｇ／ｍｏｌと１００，０００ｇ／ｍｏｌとの間；５，０００ｇ／ｍｏｌと７５，０００ｇ／ｍｏｌとの間；５，０００ｇ／ｍｏｌと６０，０００ｇ／ｍｏｌとの間；５，０００ｇ／ｍｏｌと５０，０００ｇ／ｍｏｌとの間；１０，０００ｇ／ｍｏｌと１００，０００ｇ／ｍｏｌとの間；１０，０００ｇ／ｍｏｌと１５０，０００ｇ／ｍｏｌとの間；１０，０００ｇ／ｍｏｌと１２５，０００ｇ／ｍｏｌとの間；１０，０００ｇ／ｍｏｌと１００，０００ｇ／ｍｏｌとの間；１０，０００ｇ／ｍｏｌと９０，０００ｇ／ｍｏｌとの間；１０，０００ｇ／ｍｏｌと８０，０００ｇ／ｍｏｌとの間；１０，０００ｇ／ｍｏｌと７０，０００ｇ／ｍｏｌとの間；５０，０００ｇ／ｍｏｌと６０，０００ｇ／ｍｏｌとの間；５０，０００ｇ／ｍｏｌと７０，０００ｇ／ｍｏｌとの間；１０，０００ｇ／ｍｏｌと４０，０００ｇ／ｍｏｌとの間；１０，０００ｇ／ｍｏｌと３０，０００ｇ／ｍｏｌとの間；１０，０００ｇ／ｍｏｌと２０，０００ｇ／ｍｏｌとの間；２０，０００ｇ／ｍｏｌと１７５，０００ｇ／ｍｏｌとの間；２０，０００ｇ／ｍｏｌと１００，０００ｇ／ｍｏｌとの間；２０，０００ｇ／ｍｏｌと７５，０００ｇ／ｍｏｌとの間；２０，０００ｇ／ｍｏｌと５０，０００ｇ／ｍｏｌとの間；１５，０００ｇ／ｍｏｌと４５，０００ｇ／ｍｏｌとの間；または１５，０００ｇ／ｍｏｌと３０，０００ｇ／ｍｏｌとの間）の分子量を有している、少なくとも１つの重合体分鎖（例えば、少なくとも２つ、少なくとも３つ、または複数個の重合体分鎖）を含んでいてもよい。
【０１４４】
特定の実施形態において、適切な星形高分子は、５，０００ｇ／ｍｏｌを上回る分子量（例えば、２５，０００ｇ／ｍｏｌを上回る分子量；５０，０００ｇ／ｍｏｌを上回る分子量；または、１００，０００ｇ／ｍｏｌを上回る分子量）、例えば、５，０００ｇ／ｍｏｌと１０，０００，０００ｇ／ｍｏｌとの間（例えば、２５，０００ｇ／ｍｏｌと７，０００，０００ｇ／ｍｏｌとの間；５０，０００ｇ／ｍｏｌと５，０００，０００ｇ／ｍｏｌとの間；２０，０００ｇ／ｍｏｌと１，０００，０００ｇ／ｍｏｌとの間；５０，０００ｇ／ｍｏｌと１，５００，０００ｇ／ｍｏｌとの間；１００，０００ｇ／ｍｏｌと５００，０００ｇ／ｍｏｌとの間；１００，０００ｇ／ｍｏｌと１，０００，０００ｇ／ｍｏｌとの間；１００，０００ｇ／ｍｏｌと２，０００，０００ｇ／ｍｏｌとの間；１００，０００ｇ／ｍｏｌと２，５００，０００ｇ／ｍｏｌとの間；１２５，０００ｇ／ｍｏｌと１，７５０，０００ｇ／ｍｏｌとの間；１５０，０００ｇ／ｍｏｌと１，７５０，０００ｇ／ｍｏｌとの間；２００，０００ｇ／ｍｏｌと１，５００，０００ｇ／ｍｏｌとの間；２２５，０００ｇ／ｍｏｌと１，２５０，０００ｇ／ｍｏｌとの間；１２５，０００ｇ／ｍｏｌと１，０００，０００ｇ／ｍｏｌとの間；１２５，０００ｇ／ｍｏｌと９００，０００ｇ／ｍｏｌとの間；１２５，０００ｇ／ｍｏｌと８００，０００ｇ／ｍｏｌとの間；１２５，０００ｇ／ｍｏｌと７００，０００ｇ／ｍｏｌとの間；１５０，０００ｇ／ｍｏｌと６５０，０００ｇ／ｍｏｌとの間；２００，０００ｇ／ｍｏｌと５００，０００ｇ／ｍｏｌとの間；２００，０００ｇ／ｍｏｌと６００，０００ｇ／ｍｏｌとの間；２２５，０００ｇ／ｍｏｌと６５０，０００ｇ／ｍｏｌとの間；２５０，０００ｇ／ｍｏｌと５５０，０００ｇ／ｍｏｌとの間；３５０，０００ｇ／ｍｏｌと５００，０００ｇ／ｍｏｌとの間；３００，０００ｇ／ｍｏｌと５００，０００ｇ／ｍｏｌとの間；３５０，０００ｇ／ｍｏｌと７５０，０００ｇ／ｍｏｌとの間；７５０，０００ｇ／ｍｏｌと１０，０００，０００ｇ／ｍｏｌとの間；１，２５０，０００ｇ／ｍｏｌと８，０００，０００ｇ／ｍｏｌとの間；２，５００，０００ｇ／ｍｏｌと５，０００，０００ｇ／ｍｏｌとの間；４，０００，０００ｇ／ｍｏｌと６，０００，０００ｇ／ｍｏｌとの間；または５，０００，０００ｇ／ｍｏｌと１０，０００，０００ｇ／ｍｏｌとの間）の分子量を有していてもよい。
【０１４５】
星形高分子の適切な分鎖は、限定されないが、少なくとも１７のＨＬＢ値を有している分鎖を含んでいてもよい（ＨＬＢは、試験方法において説明した式によって算出される。）。例えば、星形高分子の適切な分鎖は、１７．２５を上回る（例えば、１８．５を上回る；少なくとも１９；１７．５〜２０；１７．５〜１９．５；１８〜２０；１８．５〜２０；１９〜２０；１９．５〜２０；１８〜１９．５；１８．５〜１９．７５；１８．２〜１９．２；または１８．７５〜１９．５）ＨＬＢ値を有していてもよい。
【０１４６】
星形高分子の共重合体分鎖の適切な疎水性重合体セグメントは、限定されないが、８未満のＨＬＢ値を有している疎水性重合体セグメントを含んでいてもよい。例えば、適切な疎水性重合体セグメントは、７未満（例えば、６未満；５未満；４未満；３未満；２未満；または約１）のＨＬＢ値を有していてもよい。
【０１４７】
星形高分子の適切な分鎖は、限定されないが、３．０未満の多分散指数（ＰＤＩ）値を有している分鎖を含んでいてもよい。例えば、星形高分子の適切な分鎖は、２．５未満（例えば、２．２５未満；２．０未満；１．７未満；１．０〜３．０（例えば、１．０と２．５との間；１．０と２．３との間；１．０と２．０との間；１．０と１．９との間；１．０と１．８との間；１．０と１．７との間；１．０と１．６との間；１．０と１．５との間；１．０と１．４との間；１．０と１．３との間；１．０と１．２との間；１．０と１．１との間；１．０５と１．７５との間；１．１と１．７との間；１．１５と１．６５との間；または１．１５と１．５５との間））のＰＤＩ値を有していてもよい。
【０１４８】
適切な星形高分子は、１．０を超えて３．５未満の多分散指数（ＰＤＩ）を備え、ＧＰＣ曲線において単独のピークを有していてもよい。例えば、適切な星形高分子は、３．５未満（例えば、３未満、２．５未満、２．０未満、または１．７未満）のＰＤＩを有していてもよい。例えば、適切な星形高分子は、１．０〜３．５（例えば、１．０と３．２５との間；１．０と３．０との間；１．０と２．７との間；１．０と２．５との間；１．５と２．４との間；１．０と１．９との間；１．０と１．８との間；１．０と１．７との間；１．０と１．６との間；１．０と１．５との間；１．０と１．４との間；１．０と１．３との間；１．０と１．２との間；１．０と１．１との間；１．０５と１．７５との間；１．１と１．７との間；１．１５と１．６５との間；１．１５と１．５５との間；１．７と２．３との間）のＰＤＩを有していてもよい。
【０１４９】
星形高分子の適切な核は、限定されないが、複数の分鎖と架橋剤との架橋によって形成されてもよい。核は、疎水性核または親水性核であってもよい。例えば、星形高分子の核は、架橋剤（例えば、多官能性の単量体架橋剤、例えば、疎水性の二官能性単量体架橋剤）によって複数の重合体分鎖を架橋することによって形成されてもよい。特定の実施形態において、核は、架橋剤によって、少なくとも１つの第１の重合体分鎖と少なくとも１つの第２の重合体分鎖とを架橋することによって、例えば、架橋剤（例えば、疎水性の二官能性単量体架橋剤、例えば、ジビニルベンゼン）によって、複数の少なくとも１つの第１の重合体分鎖と複数の少なくとも１つの第２の重合体分鎖とを架橋することによって形成されてもよく、少なくとも第２の重合体分鎖に対する少なくとも第１の重合体分鎖のモル比は、４０：１〜１：４０の範囲であってもよい。例えば、星形高分子の核は、少なくとも第１の重合体分鎖のＡＴＲＰ官能末端基末端を、少なくとも第２の重合体分鎖のＡＴＲＰ官能末端基末端と架橋することによって形成されてもよい。
【０１５０】
適切な星形高分子は、３，０００ｇ／ｍｏｌを上回る分子量を有している核を含んでいてもよい。例えば、星形高分子は、３，０００ｇ／ｍｏｌと１００，０００ｇ／ｍｏｌとの間（例えば、３，０００ｇ／ｍｏｌと９０，０００ｇ／ｍｏｌとの間；３，０００ｇ／ｍｏｌと４５，０００ｇ／ｍｏｌとの間；３，０００ｇ／ｍｏｌと４０，０００ｇ／ｍｏｌとの間；３，０００ｇ／ｍｏｌと３０，０００ｇ／ｍｏｌとの間；３，０００ｇ／ｍｏｌと２０，０００ｇ／ｍｏｌとの間；３，０００ｇ／ｍｏｌと１５，０００ｇ／ｍｏｌとの間；５，０００ｇ／ｍｏｌと４０，０００ｇ／ｍｏｌとの間；６，０００ｇ／ｍｏｌと３０，０００ｇ／ｍｏｌとの間；７，０００ｇ／ｍｏｌと２５，０００ｇ／ｍｏｌとの間；８，０００ｇ／ｍｏｌと２０，０００ｇ／ｍｏｌとの間；５，０００ｇ／ｍｏｌと１５，０００ｇ／ｍｏｌとの間；７，０００ｇ／ｍｏｌと１２，０００ｇ／ｍｏｌとの間；５，０００ｇ／ｍｏｌと９，０００ｇ／ｍｏｌとの間；８，０００ｇ／ｍｏｌと１０，０００ｇ／ｍｏｌとの間；９，０００ｇ／ｍｏｌと１５，０００ｇ／ｍｏｌとの間；４０，０００ｇ／ｍｏｌと１００，０００ｇ／ｍｏｌとの間；５０，０００ｇ／ｍｏｌと９０，０００ｇ／ｍｏｌとの間；６０，０００ｇ／ｍｏｌと８５，０００ｇ／ｍｏｌとの間；３０，０００ｇ／ｍｏｌと５０，０００ｇ／ｍｏｌとの間；または７５，０００ｇ／ｍｏｌと１００，０００ｇ／ｍｏｌとの間）の分子量を有している核を含んでいてもよい。
【０１５１】
本発明の多分鎖星形高分子、界面活性剤系増粘重合体分鎖、および／または界面活性剤系増粘重合体セグメントの合成のために使用されてもよい適切な合成方法は、限定されないが、リビング(living)イオン重合（例えば、リビングアニオン性重合またはリビングカチオン性重合）；フリーラジカル重合（例えば、リビング／制御ラジカル重合(living/controlled radical polymerization)（ＣＲＰ）、例えば、安定フリーラジカル重合(stable free radical polymerization)（ＳＦＲＰ）、変性連鎖移動重合(degenerative chain transfer polymerization)（ＤＴ）、または原子移動ラジカル重合(atom transfer radical polymerization)（ＡＴＲＰ））を含む。特定の実施形態において、リビング／制御ラジカル重合（ＣＲＰ）が望ましい処理である。
【０１５２】
本願発明の星形高分子を形成するために使用されてもよい適切な開始剤は、限定されないが、ニトロキシド開始剤（例えば、安定したニトロキシド開始剤、例えば、２，２，６，６−テトラメチルピペリジン−１−オキシル、ＴＥＭＰＯと称されることもある）；遷移金属複合体（例えば、コバルト含有複合体等）；ハロゲン化合物（例えば、臭化物、塩化物、またはヨウ化物）および遷移金属源（例えば、銅、鉄、ルテニウム遷移金属源）を含有している、ＡＴＲＰ開始剤；ＲＣＴＰ触媒（例えば、ゲルマニウム触媒またはスズ触媒）を備えたヨウ化物；ＲＡＦＴ開始剤（例えば、ジチオエステル、ジチオカルバメート、またはキサンテート(xanthate)等）；ヨウ化物を含有しているＩＴＰ触媒；テルリウム化合物（例えば、ＴＥＲＰ）；スチビン化合物（例えば、ＳＢＲＰ）；またはビスマス化合物（例えば、ＢＩＲＰ）を含んでいてもよい。例えば、特定の実施形態において、開始剤は、単量体残基、単量体残基を含んでいる重合体セグメント、または小分子（例えば、ジエチル２−ブロモ−２−メチルマロネート（ＤＥＢＭＭ））をさらに含んでいてもよい。例えば、特定の実施形態において、開始剤は、ＡＴＲＰ開始剤を含んでいてもよく、ＡＴＲＰ開始剤は、末端官能基として役立つ。例えば、特定の実施形態において、開始剤は、ＡＴＲＰ開始剤（例えば、ハロゲン化合物および遷移金属源）を含有している、ＡＴＲＰ官能末端基を含んでいてもよい。
【０１５３】
本願発明の星形高分子の形成のために使用されてもよい適切なラジカル開始剤は、限定されないが、アゾ基含有化合物（例えば、２，２’−アゾビス（２−メチルプロピオニトリル）（ＡＩＢＮ））；過酸化物（例えば、過酸化ベンゾイル（ＢＰＯ）、過酸化ラウロイル、または過酸化シクロヘキサノン）；ペルオキシ酸（例えば、ペルオキシ酢酸またはペルオキシ安息香酸）；tert−ブチルペルアセテート；１，１−ビス（tert−ブチルぺルオキシ）−３，３，５−（ジブチルフタレート）トリメチルシクロヘキサン；２，２’−アゾビス（４−メトキシ−２，４−ジメチルバレロニトリル）（Ｖ−７０）；２，２’−アゾビス（２，４−ジメチルバレロニトリル）（Ｖ−６５）；ジメチル２，２’−アゾビス（２−メチルプロピオネート）（Ｖ−６０１）；２，２’−アゾビス（２−メチルブチロニトリル）（Ｖ−５９）；１，１’−アゾビス（シクロヘキサン−１−カルボニトリル）（Ｖ−４０）；２，２’−アゾビス［Ｎ−（２−プロペニル）−２−メチルプロピオンアミド］（ＶＦ−０９６）；またはそれらの誘導体もしくはそれらの組み合わせ、を含んでいてもよい。他の適切なラジカル開始剤は、限定されないが、アセトフェノン；アニソイン(anisoin)；アントラキノン；アントラキノン−２−スルホン酸ナトリウム塩一水和物；（ベンゼン）トリカルボニルクロミウム；ベンジル；ベンゾインエチルエーテル；４−ベンゾイルビフェニル；２−ベンジル−２−（ジメチルアミノ）−４’−モルホリノブチロフェノン；４，４’−ビス（ジエチルアミノ）ベンゾフェノン；カンファーキノン；２−クロロチオキサンテン−９−オン；（クメン）シクロペンタジエニル鉄（ＩＩ）ヘキサフルオロフォスフェイト；ジベンゾスベレノン(dibenzosuberenone)；２，２−ジエトキシアセトフェノン；４，４’−ジヒドロキシベンゾフェノン；２，２−ジメトキシ−２−フェニルアセトフェノン；４−（ジメチルアミノ）ベンゾフェノン；４，４’−ジメチルベンジル；２，５−ジメチルベンゾフェノン；３，４−ジメチルベンゾフェノン；４’−エトキシアセトフェノン；２−エチルアントラキノン；フェロセン；３’−ヒドロキシアセトフェノン；４’−ヒドロキシアセトフェノン；３−ヒドロキシベンゾフェノン；４−ヒドロキシベンゾフェノン；１−ヒドロキシシクロヘキシルフェニルケトン；２−ヒドロキシ−２−メチルプロピオフェノン；２−メチルベンゾフェノン；３−メチルベンゾフェノン；メチルベンゾイルホルマート(methybenzoylformate)；２−メチル−４’−（メチルチオ）−２−モルホリノプロピオフェノン；フェナントレンキノン；４’−フェノキシアセトフェノン；チオキサンテン−９−オン）；またはそれらの誘導体もしくはそれらの組み合わせ、を含んでいてもよい。
【０１５４】
適切な星形高分子は、球状の形状を有するナノスケールの物質であってもよく、且つ“分鎖ファースト”法によって形成されてもよく、架橋した核を有していてもよく、任意に、類似の構成の多重セグメント化された分鎖を有していてもよく、またはこれらを組み合わせて備えていてもよい。適切な星形高分子は、ホモ分鎖星形高分子またはミクト分鎖星形高分子として設計されてもよい。
【０１５５】
本願発明の適切な星形高分子の合成は、例えば、以下の３つのストラテジーの内の１つによる“リビング”重合技術によって達成されてもよい：１）多官能性開始剤から分鎖を成長させることによって達成され得る“核ファースト”；２）予め形成された分鎖を多官能性核に取り付けることを意味する“連結(coupling-onto)”、または３）例えば、ジビニル化合物を用いて予め形成された直線状の分鎖前駆体を架橋結合させることを含む“分鎖−ファースト”。
【０１５６】
適切な星形高分子は、以下を含んで調製されてもよい：少なくとも２つの型の分鎖を含んでいる複数の分鎖を調製すること（第１の分鎖型は第２の分鎖型を越えて伸び、且つ上記第１の分鎖型はその遠位末端に界面活性剤系増粘セグメントを有している）。界面活性剤系増粘セグメントの少なくとも一部は、単量体セグメントの大きさ、または界面活性剤系増粘セグメントが取り付けられるセグメントの大きさ（単量体残基の長さ、重合度、またはその両方によって変化してもよい）のどちらか一方まで、第２の分鎖型の長さを超えて伸びてもよい。
【０１５７】
好適な星形高分子は、少なくとも３種類の分鎖を含む複数の分鎖を調製することを含んで調製されてもよい：ここで、第１の分鎖型は、第２の分鎖型を超えて伸長し、当該第１の分鎖型は、その遠位末端に界面活性剤系増粘セグメント（例えば、単独重合体または共重合体）を有し、少なくとも当該界面活性剤系増粘セグメントの一部は、界面活性剤系増粘セグメントが結合する、（単量体残基の長さ、重合度またはそれら両方によって変動してもよい）１つまたは複数の単量体セグメントの大きさの分だけ、第２の分鎖型の長さを超えて伸長してもよい。ここで、第３の分鎖型は、第２の分鎖型を超えて伸長し、当該第３の分鎖型は、その遠位末端に疎水性セグメント（例えば、単独重合体または共重合体）を有し、少なくとも当該疎水性セグメントの一部（例えば、単独重合体または共重合体）は、疎水性セグメント（例えば、単独重合体または共重合体）が結合する、（単量体残基の長さ、重合度またはそれら両方によって変動してもよい）１つまたは複数の単量体セグメントの大きさの分だけ、第２の分鎖型の長さを超えて伸長してもよい。
【０１５８】
好適な星形高分子は、少なくとも２つの種類の分鎖を含む複数の分鎖を調製することを含んで調製されてもよい：ここで、第１の分鎖型の重合度は、第２の分鎖型の重合度よりも大きく、当該第１の分鎖型は、界面活性剤系増粘性である遠位末端部を有する。例えば、好適な星形高分子は、ワンポット合成法にて、最初に上記界面活性剤系増粘部分を形成するか、あるいは、獲得し、その後、上記界面活性剤系増粘部分の末端および第２の分鎖型以外の第１の分鎖型の残りの部分を形成することによって、調製されてもよい。ここで、第１の分鎖型における２番目の部分の重合は、第２の分鎖型の初期化の前に開始されるが、第１の分鎖型および第２の分鎖型の部分（例えば、多くの部分）が同時に重合して伸長する箇所が少なくともいくつか存在する。
【０１５９】
好適な星形高分子は、少なくとも３つの種類の分鎖を含む複数の分鎖を含んで調製されてもよい：ここで、第１の分鎖型および第３の分鎖型の重合度は、第２の分鎖型の重合度よりも大きく、当該第１の分鎖型および当該第３の分鎖型はそれぞれ、疎水性および界面活性剤系増粘性である遠位末端部を有する。例えば、好適な星形高分子は、ワンポット合成法にて、最初に上記疎水性部分および上記界面活性剤系増粘部分を形成するか、あるいは、獲得し、その後、疎水性の末端以外の第１の分鎖型の残りの部分、界面活性剤系増粘部分の末端以外の第３の分鎖型、および第２の分鎖型を形成することによって、調製されてもよい。ここで、第１の分鎖型における２番目の部分および第３の分鎖型における２番目の部分の重合は、第２の分鎖型の初期化の前に開始されるが、第１の分鎖型、第３の分鎖型および第２の分鎖型の部分（例えば、多くの部分）が同時に重合して伸長する箇所が少なくともいくつか存在する。
【０１６０】
好適な星形高分子は、ワンポット法を用いて調製されてもよい。上記ワンポット法は以下を含む：１つ以上の第１の分鎖を調製すること、単量体の高い変換率を達成した後に同じポットにて、１つ以上の第２の分鎖の調製を開始すること、一方で任意に、調製した１つ以上の第１の分鎖を伸長すること、その後、調製した１つ以上の第１の分鎖と調製した１つ以上の第２の分鎖とを架橋すること、得られた生成物を洗浄すること、および最終的な星形高分子を単離すること。上記ワンポット法は、架橋工程の前に１つのポット中にて２以上の分鎖を調製すること、例えば、１つのポット中にて、少なくとも３種類の分鎖型、少なくとも４種類の分鎖型、少なくとも５種類の分鎖型、少なくとも１０種類の分鎖型、少なくとも１５種類の分鎖型、少なくとも２０種類の分鎖型のうちの１つ以上を調製することを更に含み得る。例えば、上記分鎖型は、１つのポット中にて、２〜３０種類であり、例えば、２〜２５種類、２〜２０種類、２〜１５種類、２〜１０種類、２〜８種類、２〜６種類、３〜３０種類、３〜２５種類、３〜２０種類、３〜１５種類、３〜１０種類、３〜７種類、３〜５種類、４〜１５種類、５〜２０種類、５〜１０種類、１０〜２０種類、または２０〜３０種類である。
【０１６１】
特定の実施形態において、ワンポット法は、所定の温度において、第１の群の単量体を含有する反応容器へ、ラジカル重合開始剤を、制御された方法にて第１の量供給し、その後、第１の群の単量体を１０％より大きい単量体変換率へと重合することによって、星形高分子の第１の分鎖の１つ以上を調製することを含み得る。例えば、第１群の単量体を１５％以上の単量体変換率へと重合し、例えば、２０％より大きい、２５％より大きい、３０％より大きい、３５％より大きい、４０％より大きい、４５％より大きい、５０％より大きい単量体変換率である。上記単量体変換率は、例えば、１０％と９７％との間の単量体変換率であり、例えば、１５％と９７％との間、１５％と９５％との間、１５％と９０％との間、１５％と８５％との間、１５％と８０％との間、１５％と７５％との間、１５％と７０％との間、１５％と６５％との間、１５％と５０％との間、１５％と４５％との間、１５％と４０％との間、１５％と３５％との間、２５％と９７％との間、２５％と７５％との間、３５％と８０％との間、および５０％と９７％との間の単量体変換率である。１つ以上の第１の分鎖の調製において１０％より大きい単量体変換率を達成するとすぐに、星形高分子の１つ以上の第２の分鎖の調製、および任意には、調製した１つ以上の第１の分鎖の伸長が、以下を含んで始まってもよい：反応容器へ第２の分鎖重合開始剤を添加すること、反応容器へ第２の群の単量体を添加すること、および第２の分鎖重合開始剤と第２の群の単量体と、任意には、調製された１つ以上の第１の分鎖とを含有する反応容器へ、制御された方法で、ラジカル重合開始剤の第２の量を（所定の温度において）供給し、その後、１０％より大きい単量体変換率へと第２の群の単量体を重合すること。例えば、第２の群の単量体は１５％より大きい単量体変換率へと重合し、例えば、２０％より大きい、２５％より大きい、３０％より大きい、３５％より大きい、４０％より大きい、４５％より大きい、または５０％より大きい単量体変換率にて重合する。上記単量体変換率は、例えば、１０％と９７％との間の単量体変換率であり、例えば、１５％と９７％との間、１５％と９５％との間、１５％と９０％との間、１５％と８５％との間、１５％と８０％との間、１５％と７５％との間、１５％と７０％との間、１５％と６５％との間、１５％と５０％との間、１５％と４５％との間、１５％と４０％との間、１５％と３５％との間、２５％と９７％との間、２５％と７５％との間、３５％と８０％との間、５０％と９７％との間の単量体変換率である。１つ以上の第２の分鎖の調製において１０％より大きい単量体変換率を達成するとすぐに、および任意には、調製した１つ以上の第１の分鎖を伸長するとすぐに、第１の分鎖型および第２の分鎖型の調製と同様の工程の後で、１つのポット中にて更なる種類の分鎖、例えば、第３の分鎖型、または３種類より多い分鎖が重合開始されてもよく、または、分鎖の群全体が架橋されて最終的な星形高分子が形成されてもよい。全ての範囲の種類の分鎖が達成された場合、架橋が開始する前に、単量体変換率は特定の値、例えば、少なくとも７０％にまで促進されていてもよい。例えば、所望の星形高分子に組み込まれる最後の種類の分鎖の調製が開始された後であり、かつ架橋工程が開始される前に、反応容器中の単量体の重合は７０％より大きい単量体変換率にまで、架橋工程が開始される前に、促進されてもよく、例えば、７５％より大きい、８０％より大きい、８５％より大きい、９０％より大きい、９５％より大きい、または９７％より大きい単量体変換率である。例えば、上記単量体変換率は、架橋工程が開始される前に、例えば、７０％と９７％との間の単量体変換率であり、例えば、７５％と９７％との間、８０％と９７％との間、８５％と９５％との間、７０％と９０％との間、８５％と９７％との間、または９０％と９７％との間の単量体変換率である。１つの方法にて調製された全種類の分鎖の架橋は、架橋剤の添加と、１つのポット中にて重合を続けることとを含み得る。その後、得られる生成物を、洗浄して単離してもよい。
【０１６２】
特定の実施形態において、星形高分子を調製するワンポット法は、星形高分子の全調製時間を、マルチポット調製に比べて、少なくとも５０％削減してもよく、例えば、少なくとも５５％、少なくとも６０％、少なくとも６５％、少なくとも７０％、少なくとも７５％、少なくとも８０％、少なくとも８５％、少なくとも９０％、または少なくとも９５％削減してもよい。特定の実施形態において、星形高分子を調製するワンポット法は、中間の精製工程を除いてもよく、または、１回の中間の洗浄工程若しくは架橋後の１回の洗浄工程を行うだけでもよい。
【０１６３】
特定の実施形態において、好適な星形高分子は、水性溶液においてレオロジー調節剤として機能することになっている各セグメントの組成および分子量で調製されてもよい。例えば、最初に形成されたセグメント化された線状重合体鎖は、架橋された核を形成する架橋剤で伸長された鎖であってもよい。
【０１６４】
特定の実施形態において、星形高分子を調製するための産業的に拡張可能な単純な工程が提供されてもよい。当該工程において、前記単独重合体分鎖は、自己集合を誘発するために選択されたセグメントを含んでいてもよく、自己集合星形高分子は、水性塗料、溶剤塗料、接着剤、および破砕流体組成物におけるレオロジー制御剤としての使用に好適である。
【０１６５】
特定の実施形態において、星形高分子における単独重合体分鎖の単独重合セグメントは、星形高分子が液体に分散されたときに自己集合を誘発するように選択されてもよい。上記自己集合星形高分子は、濃縮溶液において低濃度の固形分、５重量％未満、例えば、１重量％未満の濃度で存在し、化粧品およびパーソナルケア組成物において、増粘剤またはレオロジー調節剤としての使用に好適である。または、少なくとも０．０００１重量％の濃度で存在し、例えば、少なくとも０．００１重量％、少なくとも０．０１重量％、少なくとも０．０２重量％、または少なくとも０．０５重量％である。分散媒は、水性系または油性系を含み得る。
【０１６６】
特定の実施形態において、好適な界面活性剤は、変更されてもよいか、本発明の星形高分子に組み込まれてもよいが、例えば、界面活性剤増粘性単量体または親ミセル性単量体等の重合可能な単量体となるために変更されてもよい。特定の実施形態において、好適な界面活性剤は、例えば、界面活性剤系増粘ペンダント部分または親ミセル性ペンダント部分等の単独重合体分鎖のペンダント部分とするため、星形高分子の単独重合体分鎖における反応部位に結合、例えば、共有結合するため、変更されてもよい。特定の実施形態において、好適な界面活性剤は、本発明の星形高分子が、系のレオロジー特性に影響を与えるべく導入されてもよい系（例えば、水系）に含まれてもよい。例えば、好適な界面活性剤は、系の粘性を濃縮、または増加させてもよく、ずり減粘特性を提供してもよく、温度安定性を提供してもよく、あるｐＨ範囲においてｐＨ効率を提供してもよく、またはこれらの組み合わせであってもよい。
【０１６７】
特定の実施形態において、好適な非イオン系界面活性剤は、脂肪アルコール、例えば、セチルアルコール、ステアリルアルコール、セトスチアリルアルコール、オレイルアルコール、または脂肪アルコールの残基；親水性部分として、１つ以上のポリ（オキシエチレン）鎖を有している界面活性剤；アミンオキシド、例えば、ドデシルジメチルアミンオキシド；エトキシル化(ethoxylated)若しくはプロポキシル化(propoxylated)アルキルフェノール、例えば、エトキシル化若しくはプロポキシル化Ｃ４−４０アルキルフェノール、例えば、エトキシル化若しくはプロポキシル化オクチルフェノール、エトキシル化若しくはプロポキシル化ノニルフェノール、エトキシル化若しくはプロポキシル化デシルフェノール、またはエトキシル化若しくはプロポキシル化ドデシルフェノール；エトキシル化若しくはプロポキシル化脂肪アルコール、例えば、エトキシル化若しくはプロポキシル化の、直鎖型または分岐型の、Ｃ４−４０アルキルアルコール、例えば、エトキシル化若しくはプロポキシル化デシルアルコール、エトキシル化若しくはプロポキシル化イソデシルアルコール、エトキシル化若しくはプロポキシル化ラウリルアルコール、エトキシル化若しくはプロポキシル化トリデシルアルコール、エトキシル化若しくはプロポキシル化イソトリデシルアルコール、エトキシル化若しくはプロポキシル化セチルアルコール、エトキシル化若しくはプロポキシル化ステアリルアルコール、エトキシル化若しくはプロポキシル化セトステアリルアルコール、エトキシル化若しくはプロポキシル化アラキジルアルコール、エトキシル化若しくはプロポキシル化ベヘニルアルコール、エトキシル化若しくはプロポキシル化リグノセリルアルコール、またはエトキシル化若しくはプロポキシル化セリルアルコール；（全ての分子量および反応の）ポリエチレングリコール；（全ての分子量および反応の）ポリプロピレングリコール；飽和または不飽和の脂肪酸アミド、例えば、カプラ／カプリルアミドジエタノールアミド、ココナッツ脂肪酸モノエタノールアミド（コカミドＭＥＡ）、またはココナッツ脂肪酸ジエタノールアミド（コカミドＤＥＡ）；グルコシドＣ６−４０アルキルエーテル、例えば、オクチルグルコシド、Ｎ−オクチルベータ−Ｄ−チオグルコピラノシド、デシルグルコシド、ラウリルグルコシド、ステアリルグルコシド、またはベヘニルグルコシド；Ｃｅｔｏｍａｃｒｏｇｏｌ  １０００；グリセロールアルキルエーテル、例えば、グリセリルラウレート（モノラウリン）；ポリグリセロールアルキルエーテル；ポリグリセロールポリリシノール酸；ポリオキシエチレングリコールアルキルエーテル（ＢＲＩＪ（登録商標））、例えば、ペンタエチレングリコールモノドデシルエーテル、オクタエチレングリコールモノドデシルエーテル、またはＩｓｏｃｅｔｅｔｈ−２０等のＣ８−４０アルキル−（Ｏ−Ｃ２Ｈ４）１−２５ＯＨ；ポリオキシプロピレングリコールアルキルエーテル、例えば、Ｃ８−４０アルキル−（Ｏ−Ｃ３Ｈ６）１−２５ＯＨ；ポリオキシエチレングリコールアルキルフェノールエーテル、例えばポリオキシエチレングリコールオクチルフェノールエーテル等のＣ６−４０アルキル−（Ｃ６Ｈ４）−（Ｏ−Ｃ３Ｈ���）１−２５ＯＨ：Ｃ８アルキル−（Ｃ６Ｈ４）−（Ｏ−Ｃ３Ｈ６）１−２５ＯＨ、例えば、オクチルフェノキシポリエトキシエタノール（ｎｏｎｉｄｅｔ  Ｐ−４０）、またはＮＰ−４０等のノニルフェノキシポリエトキシルエタノール、ポリオキシエチレングリコールソルビタンアルキルエーテル（Ｐｏｌｙｓｏｒｂａｔｅ）、例えば、Ｐｏｌｙｓｏｒｂａｔｅ２０またはＰｏｌｙｓｏｒｂａｔｅ８０；ソルビタンアルキルエステル（Ｓｐａｎｓ）；ソルビタン脂肪アルキルエステル、例えば、ソルビタンモノステアレート、またはソルビタントリステアレート；ポリエチレングリコールおよびポリプロピレングリコールのブロック共重合体（Ｐｏｌｏｘａｍｅｒ）、例えば、Ｐｏｌｏｘａｍｅｒ４０７；ポリエトキシル化獣脂アミン(Polyethoxylated tallow amine)（ＰＯＥＡ）塩；ノノキシノル、例えば、Ｎｏｎｏｘｙｎｏｌ−９；Ｔｒｉｔｏｎ  Ｘ−１００；またはＴｗｅｅｎ  ８０が挙げられるが、これらに限定されない。
【０１６８】
特定の実施形態において、好適なアニオン性界面活性剤は、対イオンとの組み合わせにおいて、カルボン酸極性基、硫酸極性基、スルホン酸極性基、および／またはリン酸極性基を有している化合物が挙げられるが、これらに限定されない。例えば、ナトリウム若しくはカリウム等のアルカリ金属カチオン、カルシウム若しくはマグネシウム等のアルカリ土類金属カチオン、またはテトラアルキルアンモニウムカチオン等のアンモニウムカチオンである。好適なアニオン性界面活性剤は、一般に、アニオン性硫酸塩界面活性剤、アニオン性スルホン酸塩界面活性剤、アニオン性カルボン酸塩界面活性剤およびアニオン性サルコシン酸塩界面活性剤の、塩（例えば、ナトリウム、カリウム、アンモニウム、並びに置換されたアンモニウム塩、例えば、モノエタノールアミン塩、ジエタノールアミン塩、およびトリエタノールアミン塩を含む）を含み得る。特定の実施形態において、好適なアニオン性界面活性剤は、アシルイセチオン酸等のイセチオン酸、Ｎ−アシルタウリン、メチルタウリドの脂肪酸アミド、アルキルコハク酸塩、スルホ酢酸塩、およびスルホコハク酸塩、並びにスルホコハク酸塩の、飽和または不飽和のＣ１２−Ｃ１８のモノエステル等のスルホコハク酸塩のモノエステル、スルホコハク酸塩の、飽和または不飽和のＣ６−Ｃ１４のジエステル、並びにＮ−アシルコハク酸塩等のスルホコハク酸塩のジエステルを含み得る。樹脂酸および水素化樹脂酸は、ロジン、水素化ロジンおよび樹脂酸等のアニオン性界面活性剤、並びに獣脂油中に存在、または獣脂油由来の水素化樹脂酸としても好適である。
【０１６９】
特定の実施形態において、好適なアニオン性界面活性剤は、例えば、ラウリル硫酸ナトリウム等のアルキル硫酸塩、ラウリルエーテル硫酸ナトリウム（ＳＬＥＳ）等のアルキルエーテル硫酸塩、アルキルエステルスルホン酸塩、アルファオレフィンスルホン酸塩、直鎖型アルキルベンゼンスルホン酸塩、分鎖型アルキルベンゼンスルホン酸塩、直鎖型ドデシルベンゼンスルホン酸塩、分鎖型ドデシルベンゼンスルホン酸塩、ドデシルベンゼンスルホン酸等のアルキルベンゼンスルホン酸、スルホコハク酸、例えば、または、ナトリウムジオクチルスルホコハク酸、硫酸化アルコール、エトキシル化硫酸化アルコール、アルコールスルホン酸塩、エトキシル化およびプロポキシル化アルコールスルホン酸塩、アルコールエーテルスルホン酸塩、エトキシル化アルコールエーテルスルホン酸塩、プロポキシル化アルコールスルホン酸塩、硫酸化ノニルフェノール、エトキシル化およびプロポキシル化硫酸化ノニルフェノール、硫酸化オクチルフェノール、エトキシル化およびプロポキシル化硫酸化オクチルフェノール、硫酸化ドデシルフェノール、エトキシル化およびプロポキシル化硫酸化ドデシルフェノールから選択されてもよい。特定の実施形態において、好適なアニオン性界面活性剤は、ジカルボン酸、リン酸エステル、キシレンスルホン酸ナトリウム、およびドデシルジフェニルエーテルジスルホン酸ナトリウムも含み得る。特定の実施形態において、好適なアニオン性硫酸塩界面活性剤は、例えば、直鎖型および分鎖型の、第１級および第２級アルキル硫酸塩、アルキルエトキシ硫酸塩、脂肪オレイルグリセロール硫酸塩、アルキルフェノールエトキシル化硫酸塩、アルキルフェノールエチレンオキシドエーテル硫酸塩、Ｃ５−Ｃ１７アシル−Ｎ−（Ｃ１−Ｃ４アルキル）および−Ｎ−（Ｃ１−Ｃ２ヒドロキシアルキル）グルカミン硫酸塩、並びにアルキルポリグルコシドの硫酸塩等のアルキルポリコハク酸の硫酸塩も含み得る。特定の実施形態において、好適なアニオン性界面活性剤は、アニオン性重合体、例えば、水酸化可能なポリコハク酸、例えば、ヒドロキシプロピルグアール、カルボキシメチルグアール、およびカルボキシメチルヒドロキシルプロピルグアールも含み得る。
【０１７０】
特定の実施形態において、好適なカチオン性界面活性剤は、例えば、アミンおよび第４級アンモニウム界面活性剤と共に、窒素原子を持ち運ぶ電荷を有してもよい。一般的に、第４級アンモニウム化合物は、全体のｐＨ範囲を超えてこの電荷を保ち、一方で、アミン系化合物は、プロトン化状態において界面活性剤として機能するのみでもよい。好適なカチオン性界面活性剤は、オクテニジンジヒドロ塩化物；不変に電荷を帯びた第４級アンモニウムカチオン性化合物、例えば、アルキルトリメチルアンモニウム塩：臭化セチルトリメチルアンモニウム（ＣＴＡＢ）、すなわち臭化ヘクサデシルトリメチルアンモニウム、臭化セチルトリメチルアンモニウム（ＣＴＡＣ）、塩化セチルピリジニウム（ＣＰＣ）、塩化ベンザルコニウム（ＢＡＣ）、塩化ベンゼトニウム（ＢＺＴ）、５−ブロモ−５−ニトロ−１，３−ジオキサン、塩化ジメチルジオクタデシルアンモニウム、臭化セトリモニウム、および臭化ジオクタデシルジメチルアンモニウム（ＤＯＤＡＢ）等が挙げられるが、これらに限定されない。
【０１７１】
特定の実施形態において、両性界面活性剤（両性イオン界面活性剤）は、イオン化において極性頭基を有し、正の電荷および負の電荷の両方を与えてもよい。例えば、正の電荷は、アンモニウム基、例えば、第１級アミンカチオン、第２級アミンカチオン、第３級アミンカチオン、または第４級アミンカチオンによって運ばれてもよく、負の電荷は、例えば、ＣＨＡＰＳ（３−［（３−コラミドプロピル）−ジメチルアンモニオ］−１−プロパンスルホナート）中等のカルボン酸塩、スルホン酸塩であってもよい。他の好適なアニオン基は、スルタイン(sultaine)、例えば、コカミドプロピルヒドロキシスルタイン(cocamidopropyl hydroxysultaine)であってもよい。特定の実施形態において、好適な両性界面活性剤は、例えば、グリシン（ＮＨ２ＣＨ２ＣＯＯＨ）、アミノプロピオン酸（ＮＨ２ＣＨ２ＣＨ２ＣＯＯＨ）およびアルキルベタイン等の単純なアミノ酸のＮ−アルキル誘導体、Ｎ−ココ３−アミノプロピオン酸／ナトリウム塩、Ｎ−獣脂３−イミノジプロピオン酸塩(N-tallow 3-iminodipropionate)、ジナトリウム塩、Ｎ−カルボキシメチルＮジメチルＮ−９オクタデシニルアンモニウム水酸化物、Ｎ−ココアミドエチルＮヒドロキシエチルグリシン、ナトリウム塩、例えば、コカミドプロピルベタイン、カプリル／カプラミドプロピルベタイン、およびココベタイン等のベタイン；リン酸塩、並びにレシチンが挙げられるが、これらに限定されない。
【０１７２】
特定の実施形態において、好適な星形高分子、またはその製造方法若しくは使用方法は、ＳＴＰにおいて、約７．５のｐＨおよび少なくとも０．０００１重量％の濃度において、サンプル調製手順に基づき調製された際に、水性ゲル（例えば、クリアで均質な水性ゲル）を形成してもよい。上記濃度は、ＳＴＰにおける、約７．５のｐＨで、例えば、少なくとも０．００１重量％、少なくとも０．０１重量％、少なくとも０．０２重量％、または少なくとも０．０５重量％である。例えば、好適な星形高分子の水性ゲルは、サンプル調製手順に基づき、０．０５重量％〜３重量％の濃度において調製された際に形成してもよい。上記濃度は、例えば、０．１重量％〜２．５重量％、０．１重量％〜２重量％、０．２重量％〜２．０重量％、０．２重量％〜１．５重量％、０．２重量％〜１．０重量％、０．２重量％〜２．５重量％、０．３重量％〜２．５重量％、０．４重量％〜２．０重量％、０．５重量％〜２．０重量％、０．６重量％〜２．０重量％、０．７重量％〜１．５重量％、０．８重量％〜１．２重量％、０．９重量％〜１．１重量％、０．５重量％〜２．５重量％、０．７５重量％〜１．５重量％、または０．８重量％〜１．６重量％である。
【０１７３】
特定の実施形態において、好適な星形高分子、またはその製造方法若しくは使用方法は、０．４重量％の濃度において、水性ゲル（例えば、クリアで均質な水性ゲル）を形成してもよく、水中増粘−ずり減粘試験に基づき、２５℃、２．２ｓ−１のずり速度において少なくとも５，０００ｃＰの動的粘度を有する。例えば、水中増粘−ずり減粘試験に基づき、少なくとも５，５００ｃＰの動的粘度を有し、例えば、少なくとも６，０００ｃＰ、少なくとも７，０００ｃＰ、少なくとも８，５００ｃＰ、少なくとも１０，０００ｃＰ、少なくとも１２，５００ｃＰ、少なくとも１５，０００ｃＰ、少なくとも２０，０００ｃＰ、または少なくとも２０，０００ｃＰである。特定の実施形態において、好適な星形高分子から形成された水性ゲルは、水中増粘−ずり減粘試験に基づき、少なくとも６０％のずり減粘値を更に有してもよいが、例えば、少なくとも７０％、少なくとも７５％、少なくとも８０％、少なくとも８５％、または少なくとも９０％である。
【０１７４】
特定の実施形態において、好適な星形高分子、またはその製造方法若しくは使用方法は、２．０重量％の濃度において、水性ゲル（例えば、クリアで均質な水性ゲル）を形成してもよく、ＳＬＥＳ界面活性剤相溶性試験に基づき、２５℃、２．２ｓ−１のずり速度において少なくとも５００ｃＰの動的粘度を有する。例えば、ＳＬＥＳ界面活性剤相溶性試験に基づき、少なくとも６００ｃＰの動的粘度を有し、例えば、少なくとも８００ｃＰ、少なくとも１，０００ｃＰ、少なくとも１，５００ｃＰ、少なくとも２，０００ｃＰ、少なくとも２，５００ｃＰ、少なくとも３，０００ｃＰ、少なくとも４，０００ｃＰ、少なくとも５，０００ｃＰ、少なくとも８，０００ｃＰ、または少なくとも１０，０００ｃＰである。特定の実施形態において、好適な星形高分子から形成された水性ゲルは、ＳＬＥＳ界面活性剤相溶性試験に基づき、少なくとも６０％のずり減粘値を更に有してもよいが、例えば、少なくとも７０％、少なくとも７５％、少なくとも８０％、少なくとも８５％、または少なくとも９０％である。
【０１７５】
特定の実施形態において、好適な星形高分子、またはその製造方法若しくは使用方法は、２．０重量％の濃度において、水性ゲル（例えば、クリアで均質な水性ゲル）を形成してもよく、ハイブリッドＳＬＥＳ−ＣＨ界面活性剤相溶性試験に基づき、２５℃、２．２ｓ−１のずり速度において少なくとも５，０００ｃＰの動的粘度を有する。例えば、ハイブリッドＳＬＥＳ−ＣＨ界面活性剤相溶性試験に基づき、少なくとも６，０００ｃＰの動的粘度を有し、例えば、少なくとも７，０００ｃＰ、少なくとも８，５００ｃＰ、少なくとも１０，０００ｃＰ、少なくとも１２，５００ｃＰ、少なくとも１５，０００ｃＰ、少なくとも１８，０００ｃＰ、少なくとも２０，０００ｃＰ、少なくとも２５，０００ｃＰ、少なくとも３０，０００ｃＰ、少なくとも３５，０００ｃＰ、少なくとも４０，０００ｃＰ、少なくとも４５，０００ｃＰ、または少なくとも５０，０００ｃＰである。特定の実施形態において、好適な星形高分子から形成された水性ゲルは、ハイブリッドＳＬＥＳ−ＣＨ界面活性剤相溶性試験に基づき、少なくとも３５％のずり減粘値を更に有してもよいが、例えば、少なくとも４０％、少なくとも４５％、少なくとも５０％、少なくとも６０％、少なくとも７０％、少なくとも７５％、少なくとも８０％、少なくとも８５％、または少なくとも９０％である。
【０１７６】
特定の実施形態において、好適な星形高分子、またはその製造方法若しくは使用方法は、１．５重量％の濃度において、水性ゲル（例えば、クリアで均質な水性ゲル）を形成してもよく、ハイブリッドＣＢ−ＳＬＥＳ界面活性剤相溶性試験に基づき、２５℃、２．２ｓ−１のずり速度において少なくとも１，５００ｃＰの動的粘度を有する。例えば、ハイブリッドＣＢ−ＳＬＥＳ界面活性剤相溶性試験に基づき、少なくとも２，０００ｃＰの動的粘度を有し、例えば、少なくとも２，５００ｃＰ、少なくとも３，０００ｃＰ、少なくとも４，０００ｃＰ、少なくとも５，０００ｃＰ、少なくとも７，０００ｃＰ、少なくとも１０，０００ｃＰ、少なくとも１５，０００ｃＰ、少なくとも１８，０００ｃＰ、または少なくとも２０，０００ｃＰである。特定の実施形態において、好適な星形高分子から形成された水性ゲルは、ハイブリッドＣＢ−ＳＬＥＳ界面活性剤相溶性試験に基づき、少なくとも１５％のずり減粘値を更に有してもよいが、例えば、少なくとも２０％、少なくとも２５％、少なくとも３０％、少なくとも４０％、少なくとも５０％、少なくとも６０％、少なくとも７０％、少なくとも７５％、少なくとも８０％、少なくとも８５％、または少なくとも９０％である。
【０１７７】
特定の実施形態において、好適な星形高分子、またはその製造方法若しくは使用方法は、１．５重量％の濃度において、水性ゲル（例えば、クリアで均質な水性ゲル）を形成してもよく、ＮａＣｌを用いたハイブリッドＣＢ−ＳＬＥＳ界面活性剤相溶性試験に基づき、２５℃、０．２２ｓ−１のずり速度において少なくとも１，５００ｃＰの動的粘度を有する。例えば、ＮａＣｌを用いたハイブリッドＣＢ−ＳＬＥＳ界面活性剤相溶性試験に基づき、少なくとも１，５００ｃＰの動的粘度を有し、例えば少なくとも２，０００ｃＰ、少なくとも２，５００ｃＰ、少なくとも３，０００ｃＰ、少なくとも４，０００ｃＰ、少なくとも５，０００ｃＰ、少なくとも７，０００ｃＰ、少なくとも１０，０００ｃＰ、少なくとも１５，０００ｃＰ、少なくとも１８，０００ｃＰ、少なくとも２０，０００ｃＰ、少なくとも３０，０００ｃＰ、少なくとも４０，０００ｃＰ、少なくとも５０，０００ｃＰ、または少なくとも６０，０００ｃＰである。特定の実施形態において、好適な星形高分子から形成された水性ゲルは、ＮａＣｌを用いたハイブリッドＣＢ−ＳＬＥＳ界面活性剤相溶性試験に基づき、少なくとも１５％のずり減粘値を更に有してもよいが、例えば、少なくとも２０％、少なくとも２５％、少なくとも３０％、少なくとも４０％、少なくとも５０％、少なくとも６０％、少なくとも７０％、少なくとも７５％、少なくとも８０％、少なくとも８５％、または少なくとも９０％である。特定の実施形態において、好適な星形高分子から形成された水性ゲルは、１０重量％のＮａＣｌを有してもよいが、生成されたゲルは、ＮａＣｌを用いたハイブリッドＣＢ−ＳＬＥＳ界面活性剤相溶性試験に基づき、２５℃、０．２２ｓ−１のずり速度において少なくとも２，５００ｃＰの動的粘度を有してもよいが、例えば、ＮａＣｌを用いたハイブリッドＣＢ−ＳＬＥＳ界面活性剤相溶性試験に基づき、少なくとも５，０００ｃＰの動的粘度を有してもよいが、例えば、少なくとも７，０００ｃＰ、少なくとも１０，０００ｃＰ、少なくとも１５，０００ｃＰ、少なくとも２０，０００ｃＰ、少なくとも３０，０００ｃＰ、少なくとも４０，０００ｃＰ、少なくとも５０，０００ｃＰ、少なくとも６０，０００ｃＰ、少なくとも７０，０００ｃＰ、少なくとも８０，０００ｃＰ、少なくとも９０，０００ｃＰ、または少なくとも１００，０００ｃＰである。
【０１７８】
特定の実施形態において、好適な星形高分子、またはその製造方法若しくは使用方法は、２．０重量％の濃度において、水性ゲル（例えば、クリアで均質な水性ゲル）を形成してもよく、リタベート２０界面活性剤相溶性試験に基づき、２５℃、２．２ｓ−１のずり速度において少なくとも１５，０００ｃＰの動的粘度を有する。例えば、リタベート２０界面活性剤相溶性試験に基づき、少なくとも１８，０００ｃＰの動的粘度を有し、例えば少なくとも２０，０００ｃＰ、少なくとも２５，０００ｃＰ、少なくとも３０，０００ｃＰ、または少なくとも３５，０００ｃＰである。
【０１７９】
特定の実施形態において、好適な星形高分子、またはその製造方法若しくは使用方法は、２．０重量％の濃度において、水性ゲル（例えば、クリアで均質な水性ゲル）を形成してもよく、ＡＰＧ界面活性剤相溶性試験に基づき、２５℃、２．２ｓ−１のずり速度において少なくとも１，５００ｃＰの動的粘度を有する。例えば、ＡＰＧ界面活性剤相溶性試験に基づき、少なくとも２，０００ｃＰの動的粘度を有し、例えば少なくとも２，５００ｃＰ、少なくとも２，７５０ｃＰ、少なくとも３，０００ｃＰ、または少なくとも３，５００ｃＰである。
【０１８０】
特定の実施形態において、好適な星形高分子、またはその製造方法若しくは使用方法は、サンプル調製手順に基づき調製された際に、０．４重量％の濃度において、水性ゲル（例えば、クリアで均質な水性ゲル）を形成してもよく、温度安定性試験に基づき、２５℃、０．２２ｓ−１のずり速度において少なくとも１００，０００ｃＰの動的粘度を有し、２５℃におけるゲルの粘度と比較して、少なくとも５０％の、８０℃における動的粘度を有する。例えば、温度安定性試験に基づき、２５℃におけるゲルの粘度と比較して、少なくとも６０％、例えば、少なくとも７０％、少なくとも７５％、少なくとも８０％、少なくとも８５％、もしくは少なくとも９０％であるか、または温度安定性試験に基づき、２５℃におけるゲルの粘度よりも大きい。
【０１８１】
特定の実施形態において、好適な星形高分子、またはその製造方法若しくは使用方法は、１．５重量％の濃度において、水性ゲル（例えば、クリアで均質な水性ゲル）を形成してもよく、ハイブリッドＣＢ／ＳＬＥＳ界面活性剤中のｐＨ効率範囲試験に基づき、２５℃、０．２２ｓ−１のずり速度において少なくとも７，０００ｃＰの動的粘度を有する。例えば、ハイブリッドＣＢ／ＳＬＥＳ界面活性剤中のｐＨ効率範囲試験に基づき、少なくとも８，０００ｃＰの動的粘度を有してもよいが、例えば、少なくとも１０，０００ｃＰ、少なくとも１５，０００ｃＰ、少なくとも２０，０００ｃＰ、少なくとも２５，０００ｃＰ、少なくとも３０，０００ｃＰ、少なくとも５０，０００ｃＰ、少なくとも７５，０００ｃＰ、少なくとも８０，０００ｃＰ、または少なくとも９０，０００ｃＰである。
【０１８２】
特定の実施形態において、好適な星形高分子、またはその製造方法若しくは使用方法は、０．４重量％の濃度において、水性ゲル（例えば、クリアで均質な水性ゲル）を形成してもよく、ｐＨ効率範囲試験に基づき、２５℃、０．２２ｓ−１のずり速度にて、５〜１２の範囲に調整されたｐＨにおいて、少なくとも４，０００ｃＰの動的粘度を有する。例えば、ｐＨ効率範囲試験に基づき、少なくとも８，０００ｃＰの動的粘度を有してもよいが、例えば、少なくとも１０，０００ｃＰ、少なくとも１５，０００ｃＰ、少なくとも２０，０００ｃＰ、少なくとも２５，０００ｃＰ、少なくとも３０，０００ｃＰ、少なくとも５０，０００ｃＰ、少なくとも７５，０００ｃＰ、少なくとも８０，０００ｃＰ、少なくとも９０，０００ｃＰ、または少なくとも９５，０００ｃＰである。特定の実施形態において、好適な星形高分子、またはその製造方法若しくは使用方法は、０．４重量％の濃度において、水性ゲル（例えば、クリアで均質な水性ゲル）を形成してもよく、ｐＨ効率範囲試験に基づき、２５℃、０．２２ｓ−１のずり速度にて、６〜１０の範囲に調整されたｐＨにおいて、少なくとも４０，０００ｃＰの動的粘度を有する。例えば、ｐＨ効率範囲試験に基づき、少なくとも４５，０００ｃＰの動的粘度を有してもよいが、例えば、少なくとも５０，０００ｃＰ、少なくとも７５，０００ｃＰ、少なくとも８０，０００ｃＰ、少なくとも９０，０００ｃＰ、または少なくとも１００，０００ｃＰである。特定の実施形態において、好適な星形高分子、またはその製造方法若しくは使用方法は、０．４重量％の濃度において、水性ゲル（例えば、クリアで均質な水性ゲル）を形成してもよく、ｐＨ効率範囲試験に基づき、２５℃、０．２２ｓ−１のずり速度にて、８〜１０の範囲に調整されたｐＨにおいて、少なくとも８０，０００ｃＰの動的粘度を有する。例えば、ｐＨ効率範囲試験に基づき、少なくとも８５，０００ｃＰの動的粘度を有してもよいが、例えば、少なくとも９０，０００ｃＰ、または少なくとも１００，０００ｃＰである。特定の実施形態において、好適な星形高分子、またはその製造方法若しくは使用方法は、０．４重量％の濃度において、水性ゲル（例えば、クリアで均質な水性ゲル）を形成してもよく、ｐＨ効率範囲試験に基づき、２５℃、０．２２ｓ−１のずり速度にて、５．５〜６．５の範囲に調整されたｐＨにおいて、少なくとも６０，０００ｃＰの動的粘度を有する。例えば、ｐＨ効率範囲試験に基づき、少なくとも６５，０００ｃＰの動的粘度を有してもよいが、例えば、少なくとも７０，０００ｃＰ、または少なくとも７５，０００ｃＰである。
【０１８３】
特定の実施形態において、好適な星形高分子は、界面活性剤相溶性、界面活性剤系増粘性、界面活性剤を含有する系の粘度の増加（例えば、界面活性剤を含有する水系の粘度の増加）、増粘剤としての使用、レオロジー調整剤としての使用、水圧破砕用流体における使用、石油およびガスの用途における使用、鉱業用途における使用、化粧品およびパーソナルケアの用途における使用、ホームケアの用途における使用、塗装および印刷における使用、接着剤用途における使用、電子用途における使用、医療および医薬の用途における使用、紙用途における使用、または、農業用途における使用を提供し得る。
【０１８４】
特定の実施形態において、好適な星形高分子は、例えば、水圧破砕用流体添加剤、ゲル化剤、ゲル、プロパント安定剤、ブレーカー、摩擦低減剤、および増粘剤を含む、多くの水性および油性の系における、粘度に対する特定レベルの制御、粘度および粘度要因における増加を提供してもよく、または提供するために使用されてもよい。
【０１８５】
特定の実施形態において、本発明の星形高分子を有する重合体組成物、星形高分子、乳化剤、ゲル、乳化剤を含まないエマルション、エマルション、および／または増粘剤は、ワンポット法、例えば、リビングアニオン重合またはリビングカチオン重合等のリビングイオン重合；例えば、リビング／制御ラジカル重合（ＣＲＰ）等のフリーラジカル重合を含み、例えば、安定フリーラジカル重合（ＳＦＲＰ）、変性連鎖移動重合（ＤＴ）、または原子移動ラジカル重合（ＡＴＲＰ）、および／またはこれらの方法の１つまたは複数の組み合わせによって形成されたものを含み、例えば、破砕流体添加剤、ゲル化剤、ゲル、プロパント安定剤、ブレーカー、摩擦低減剤、増粘剤などを含む、多くの水性および油性系における粘度および粘度要因に対して特定レベルの制御を行うのに使用されてもよい。
【０１８６】
特定の実施形態において、星形高分子は、石油およびガス用途に好適であり、石油およびガス用途として、破砕用流体／井戸掘削用流体におけるレオロジー調整剤、ゲル化剤、ゲル、分散剤、プロパント安定剤および担体、ブレーカー、摩擦低減剤、潤滑剤、スケール付着抑制剤、伝熱流体、増粘剤、油砂からの石油抽出を増大させるための添加剤、油−砂−水エマルション用エマルションブレーカー、油砂の脱水を改善するための添加剤、ガソリン添加剤、ガソリン安定剤、コイル管洗浄用流体、掘削流体、仕上げ流体、刺激流体、生産流体、水圧破砕用流体、圧入流体、冠水用流体、流路保全用流体、水和抑制剤、アスファルテン抑制剤、アスファルテン類抑制剤、スケール抑制剤、パラフィン抑制剤、摩擦低減剤、腐食防止剤、Ｈ２Ｓ捕捉剤、脱乳化剤、気泡制御剤、消泡剤、潤滑剤、スケール剥離剤、アスファルテン剥離剤、抵抗低減剤、流動点降下剤、コールドフロー改善剤、追跡可能化学物質、発泡剤、粘弾性界面活性剤、および／または粘弾性界面活性流体添加剤などが挙げられるが、これらに限定されない。
【０１８７】
特定の実施形態において、星形高分子は、鉱物用途に好適であり、鉱業用途として、磨鉱回路の選鉱、ろ過、選鉱の尾鉱、連続向流清澄法（ＣＣＤ）、ペーストバックフィル、浄化、粉塵抑制剤、凝集剤、炭素粉末リサイクル、石炭、ダイヤモンド、金および貴金属の抽出および加工、パイプラインによるスラリー輸送のための潤滑剤および抵抗低減剤、凝集剤、スケール抑制剤、起泡剤、消泡剤、脱水剤、結晶成長調整剤、濾過助剤、粉塵制御剤、分散剤、抑制剤、増粘剤、浄化剤、溶液抽出試薬、スケール防止助剤、および／または滑助剤などが挙げられるが、これらに限定されない。
【０１８８】
特定の実施形態において、星形高分子は、化粧品およびパーソナルケアの用途に好適であり、化粧品およびパーソナルケアの用途として、化粧用クリーム、ローション、ジェル、噴霧可能なローション、噴霧可能なクリーム、噴霧可能なジェル、ヘアスタイリング剤、ヘアスタイリング用スプレーおよびムース、ムース、ヘアコンディショナー、シャンプー、入浴用製剤およびシャワー用製剤、シャワー用ジェル、整髪用ジェル、頭髪用化粧品、軟膏、防臭剤および制汗剤、制汗成分、防臭成分、マスカラ、頬紅、口紅、アイライナー、香水、粉末剤、血清、スキンセンサリック、皮膚洗浄剤、スキンコンディショナー、軟化剤、皮膚軟化剤、皮膚保湿剤、保湿剤、皮膚を拭くもの、感覚調整剤、スキンケア用製品、化粧落とし、アイクリーム、リーブオン製品、ウォッシュオフ製品、歯および口腔ケア用製品、ホワイトニング製品、口腔洗浄液、デリケートゾーン用製品、日焼け止め、日を浴びずに日焼けするための製品、髭剃り用製剤、シェービングクリーム、脱毛剤、化粧落とし用製品、デリケートゾーン用製品、殺精子剤、避妊具潤滑剤、個人衛生用製品、固形物、柔軟仕上げ剤、クレンジング製品、クレンジングスプレー、乳化剤、湿潤剤、起泡剤、石鹸、液体石鹸、手の消毒剤、ハンドジェル、コンディショナー、湿潤剤、泡安定剤、柔軟剤、浄化剤、膜形成剤、送達システム、油送達システム、能動送達システム、レオロジー調整剤、増粘剤、粘性剤、並びに潤滑剤などが挙げられるが、これらに限定されない。
【０１８９】
特定の実施形態において、星形高分子は、ホームケアの用途に好適であり、ホームケアの用途として、窓およびガラス、並びに他の家庭の表面用の洗浄剤；トイレまわり用洗浄剤；塗装面洗浄剤；家庭用洗浄剤；工業用洗浄剤；窓用洗浄剤；床用洗浄剤；シャワー用洗浄剤；排水管用洗浄剤；オーブン用洗浄剤；浴槽用、タイル用およびシンク用の洗浄剤；漂白剤；洗浄剤を含む漂白剤；脱脂剤；酵素発生型製品；液体石鹸およびゲル状石鹸；光沢剤およびワックス；カーワックス；床ワックス；光沢剤；光沢剤；洗剤；液体洗剤および粉末洗剤が挙げられるが、これらに限定されず、洗濯用および食器洗い用の洗剤；洗濯用洗剤；洗濯用柔軟剤；硬水用ミネラル除去剤；金属洗浄剤および光沢剤；カーペット用およびラグ用の洗浄剤；ごみ掃除用製品；室内装飾品用洗浄剤；およびフロアケア用製品を含む。
【０１９０】
特定の実施形態において、星形高分子は、塗装および印刷の用途に好適であり、塗装および印刷の用途として、インクジェット印刷用インクおよび他のインク、３Ｄプリント用流体、３Ｄプリント用インク、顔料、濡れ性界面活性剤、結合剤、凝集剤、分散剤、レべリング化合物、泡止め剤、エアレーター、表面張力調整剤、膜形成剤、可塑剤、孔形成剤、撥水剤、腐食防止剤、げっ歯類を阻止するための苦味剤が挙げられるが、これらに限定されない。
【０１９１】
特定の実施形態において、星形高分子は、接着剤用途に好適であり、接着剤用途として、会合錯体、看板用接着剤、カーペット裏面のり付け用化合物、ホットメルト接着剤、ラベル用接着剤、ラテックス接着剤、皮革処理用接着剤、合板積層用接着剤、紙用接着剤、３Ｄプリント用接着剤、３Ｄプリント用結合剤、壁紙用糊剤、木工用接着剤などが挙げられるが、これらに限定されない。
【０１９２】
特定の実施形態において、星形高分子は、電子用途に好適であり、電子用途として、帯電防止フィルムおよび帯電防止梱包材、導電性インク、銅箔の製造に使用されるレオロジー制御剤、積層セラミックチップコンデンサ、フォトレジスト、プラズマディスプレイスクリーン、ワイヤ用潤滑剤、ケーブル用潤滑剤、光ファイバ用潤滑剤、コイルコーティング用ゲルラッカーなどが挙げられるが、これらに限定されない。
【０１９３】
特定の実施形態において、星形高分子は、医療および医薬の用途に好適であり、医療および医薬の用途として、医療機器用潤滑剤、抗菌コーティング剤、結合剤などの医薬品賦形剤、クリーム、軟膏、塗布薬、ペースト、希釈剤、充填剤、潤滑剤、流動促進剤、崩壊剤、研磨剤、懸濁剤、分散剤、可塑剤などが挙げられるが、これらに限定されない。
【０１９４】
特定の実施形態において、星形高分子は、紙用途に好適であり、紙用途として、コーティング剤、ティッシュペーパー用および薄い紙用のディスパージョン、充填剤保持剤および排水向上剤、凝集剤やピッチコントロール剤、耐油性コーティング剤、接着剤、離型コーティング剤、表面サイズ剤、艶消しおよび耐インク用サイズ剤、製紙用のテールタイ接着剤およびピックアップ接着剤、浮上、洗浄および酵素処理におけるリサイクル用紙の脱インクなどが挙げられるが、これらに限定されない。
【０１９５】
特定の実施形態において、星形高分子は、農業用途に好適であり、農業用途として、動物飼料、分散剤、ドリフト制御剤、カプセル化、種子コーティング剤、種子テープ、スプレー被着剤、水性スプレーおよびスプレーエマルション、水溶性梱包材、除草剤、殺虫剤などが挙げられるが、これらに限定されない。
【０１９６】
特定の実施形態において、星形高分子は、他の用途にも好適であり、他の用途としては、水性および溶剤型塗料組成物、水性および溶剤型潤滑剤、水性および溶剤型粘度指数調整剤、塗料、可塑剤、消火剤、曇り止め、泡止め剤、不凍物質、スキーワックスおよびスノーボードワックス、下剤、腐食防止剤、洗剤、歯科用印象材、歯科用充填材、セラミックおよび煉瓦形成、ポリエステル、ポリウレタン、ポリカーボネートに用いられるポリオールなどのプレポリマーが挙げられるが、これらに限定されない。レオロジー調節剤の用途のため、高いゲル強度、塩存在下および温度上昇での安定性、高いずり減粘特性を実現し、汎用低粘度可溶性集積物を形成し、そして沈降、流れ、平滑化、たるみ、スパッタリング等の特性を最適化するためにそれらのレオロジープロファイルを調整するための添加剤との相乗作用を生み出す。
【０１９７】
特定の実施形態において、星形高分子は、制御された速度で小分子を格納および／または放出するのに好適であってもよい。「小分子」は、紫外線吸収剤、ミネラル、染料、顔料、溶媒、界面活性剤、金属イオン、塩、または油を含み得る。これらの小分子は、例えば、星形高分子の核内、または複数の重合体分鎖に格納され、その後、放出されてもよい。例えば、小分子は核に対してある程度の親和性を有し、核の環境において可溶であってもよい。核（または重合体分鎖）に対する小分子の親和性がより高いと、星形高分子からの放出率は減少してもよい。当該親和性は、例えばイオン結合、水素結合、静電結合、疎水結合、配位結合、金属キレート相互作用を含む非共有結合力により高めたり減じたりできる。
【０１９８】
実施形態Ａ１．界面活性剤を含有する系の粘度を増加するための、界面活性剤系増粘高分子であって、
ａ）核；
ｂ）上記核に共有結合している親水性重合体セグメントを含む少なくとも１つの第１の重合体分鎖；および、
ｃ）少なくとも１つの第２の重合体分鎖、を含み、
上記第２の重合体分鎖は、
ｉ）上記核に共有結合している親水性重合体セグメント；および、
ｉｉ）上記親水性重合体セグメントに共有結合している更なるセグメント、を含み、
上記更なるセグメントは、Ｃ６以上のアルキルアクリレート、Ｃ６以上のアルケニルアクリレート、Ｃ６以上のアルキルアルキルアクリレート、Ｃ６以上のアルケニルアルキルアクリレート、Ｃ６以上のアルキルアクリルアミド、Ｃ６以上のアルケニルアクリルアミド、Ｃ６以上のアルキルアルキルアクリルアミド、Ｃ６以上のアルケニルアルキルアクリルアミド、Ｃ２以上のアルキルビニルエーテル、Ｃ２以上のアルケニルビニルエーテル、Ｃ１以上のアルキルアリルエーテル、またはＣ１以上のアルケニルアリルエーテルを含む重合した界面活性剤系増粘単量体の少なくとも１つの単量体残基から構成されている、界面活性剤系増粘高分子。
【０１９９】
実施形態Ａ２．上記少なくとも１つの重合した界面活性剤系増粘単量体残基は、Ｃ６以上のアルキルアクリレート、Ｃ６以上のアルキルアルキルアクリレート、Ｃ６以上のアルキルアクリルアミド、Ｃ６以上のアルキルアルキルアクリルアミド、Ｃ２以上のアルキルビニルエーテル、またはＣ１以上のアルキルアリルエーテルを含む、実施形態Ａ１の高分子。
【０２００】
実施形態Ａ３．上記少なくとも１つの重合した界面活性剤系増粘単量体残基は、Ｃ６−４０のアルキルアクリレート、Ｃ６−４０のアルキルアルキルアクリレート、Ｃ６−４０のアルキルアクリルアミド、Ｃ６−４０のアルキルアルキルアクリルアミド、Ｃ２−４０のアルキルビニルエーテル、またはＣ１−４０のアルキルアリルエーテルを含む、実施形態Ａ１または実施形態Ａ２の高分子。
【０２０１】
実施形態Ａ４．上記少なくとも１つの重合した界面活性剤系増粘単量体残基は、Ｃ１３以上のアルキルアクリレート、Ｃ１１以上のアルキルアルキルアクリレート、Ｃ１９以上のアルキルアクリルアミド、Ｃ１３以上のアルキルアルキルアクリルアミド、Ｃ２以上のアルキルビニルエーテル、またはＣ１以上のアルキルアリルエーテルを含む、実施形態Ａ１〜Ａ３のいずれか１つの高分子。
【０２０２】
実施形態Ａ５．上記少なくとも１つの重合した界面活性剤系増粘単量体残基は、Ｃ１３−４０のアルキルアクリレート、Ｃ１１−４０のアルキルアルキルアクリレート、Ｃ１９−４０のアルキルアクリルアミド、Ｃ１３−４０のアルキルアルキルアクリルアミド、Ｃ２−４０のアルキルビニルエーテル、またはＣ１−４０のアルキルアリルエーテルを含む、実施形態Ａ１〜Ａ４のいずれか１つの高分子。
【０２０３】
実施形態Ａ６．上記少なくとも１つの重合した界面活性剤系増粘単量体残基は、Ｃ１４以上のアルキルアクリレート、Ｃ１４以上のアルキルアルキルアクリレート、Ｃ１９以上のアルキルアクリルアミド、Ｃ１４以上のアルキルアルキルアクリルアミド、Ｃ６以上のアルキルビニルエーテル、またはＣ６以上のアルキルアリルエーテルを含む、実施形態Ａ１〜Ａ５のいずれか１つの高分子。
【０２０４】
実施形態Ａ７．上記少なくとも１つの重合した界面活性剤系増粘単量体残基は、Ｃ１６以上のアルキルアクリレート、Ｃ１６以上のアルキルアルキルアクリレート、Ｃ１９以上のアルキルアクリルアミド、Ｃ１６以上のアルキルアルキルアクリルアミド、Ｃ１２以上のアルキルビニルエーテル、またはＣ１２以上のアルキルアリルエーテルを含む、実施形態Ａ１〜Ａ６のいずれか１つの高分子。
【０２０５】
実施形態Ａ８．上記少なくとも１つの重合した界面活性剤系増粘単量体残基は、Ｃ１８以上のアルキルアクリレート、Ｃ１８以上のアルキルアルキルアクリレート、Ｃ１９以上のアルキルアクリルアミド、Ｃ１８以上のアルキルアルキルアクリルアミド、Ｃ１８以上のアルキルビニルエーテル、またはＣ１８以上のアルキルアリルエーテルを含む、実施形態Ａ１〜Ａ７のいずれか１つの高分子。
【０２０６】
実施形態Ａ９．上記少なくとも１つの重合した界面活性剤系増粘単量体残基は、飽和脂肪アルキルペンダント部分を含む、実施形態Ａ１〜Ａ８のいずれか１つの高分子。
【０２０７】
実施形態Ａ１０．上記飽和脂肪アルキルペンダント部分が、トリデシルペンダント部分、イソトリデシルペンダント部分、ミリスチルペンダント部分、ペンタデシルペンダント部分、セチルペンダント部分、パルミチルペンダント部分、ヘプタデシルペンダント部分、ステアリルペンダント部分、ノナデシルペンダント部分、アラキジルペンダント部分、ヘンエイコシルペンダント部分、ベヘニルペンダント部分、リグノセリルペンダント部分、セリル（ヘプタコサニル）ペンダント部分、モンタニルペンダント部分、ノナコサニルペンダント部分、ミリシルペンダント部分、ドトリアコンタニルペンダント部分、ゲジルペンダント部分、またはセトステアリルペンダント部分である、実施形態Ａ９の高分子。
【０２０８】
実施形態Ａ１１．上記飽和脂肪アルキルペンダント部分は、ステアリルペンダント部分である、実施形態Ａ９またはＡ１０の高分子。
【０２０９】
実施形態Ａ１２．上記少なくとも１つの重合した界面活性剤系増粘単量体残基は、Ｃ６以上のアルケニルアクリレート、Ｃ６以上のアルケニルアルキルアクリレート、Ｃ６以上のアルケニルアクリルアミド、Ｃ６以上のアルケニルアルキルアクリルアミド、Ｃ６以上のアルケニルビニルエーテル、またはＣ６以上のアルケニルアリルエーテルを含む、実施形態Ａ１〜Ａ１１のいずれか１つの高分子。
【０２１０】
実施形態Ａ１３．上記少なくとも１つの重合した界面活性剤系増粘単量体残基は、Ｃ６−４０のアルケニルアクリレート、Ｃ６−４０のアルケニルアルキルアクリレート、Ｃ６−４０のアルケニルアクリルアミド、Ｃ６−４０のアルケニルアルキルアクリルアミド、Ｃ６−４０のアルケニルビニルエーテル、またはＣ６−４０のアルケニルアリルエーテルを含む、実施形態Ａ１〜Ａ１２のいずれか１つの高分子。
【０２１１】
実施形態Ａ１４．上記少なくとも１つの重合した界面活性剤系増粘単量体残基は、Ｃ８以上のアルケニルアクリレート、Ｃ８以上のアルケニルアルキルアクリレート、Ｃ８以上のアルケニルアクリルアミド、Ｃ８以上のアルケニルアルキルアクリルアミド、Ｃ８以上のアルケニルビニルエーテル、またはＣ８以上のアルケニルアリルエーテルを含む、実施形態Ａ１〜Ａ１３のいずれか１つの高分子。
【０２１２】
実施形態Ａ１５．上記少なくとも１つの重合した界面活性剤系増粘単量体残基は、Ｃ１０以上のアルケニルアクリレート、Ｃ１０以上のアルケニルアルキルアクリレート、Ｃ１０以上のアルケニルアクリルアミド、Ｃ１０以上のアルケニルアルキルアクリルアミド、Ｃ１０以上のアルケニルビニルエーテル、またはＣ１０以上のアルケニルアリルエーテルを含む、実施形態Ａ１〜Ａ１４のいずれか１つの高分子。
【０２１３】
実施形態Ａ１６．上記少なくとも１つの重合した界面活性剤系増粘単量体残基は、Ｃ１２以上のアルケニルアクリレート、Ｃ１２以上のアルケニルアルキルアクリレート、Ｃ１２以上のアルケニルアクリルアミド、Ｃ１２以上のアルケニルアルキルアクリルアミド、Ｃ１２以上のアルケニルビニルエーテル、またはＣ１２以上のアルケニルアリルエーテルを含む、実施形態Ａ１〜Ａ１５のいずれか１つの高分子。
【０２１４】
実施形態Ａ１７．上記少なくとも１つの重合した界面活性剤系増粘単量体残基は、Ｃ１４以上のアルケニルアクリレート、Ｃ１４以上のアルケニルアルキルアクリレート、Ｃ１４以上のアルケニルアクリルアミド、Ｃ１４以上のアルケニルアルキルアクリルアミド、Ｃ１４以上のアルケニルビニルエーテル、またはＣ１４以上のアルケニルアリルエーテルを含む、実施形態Ａ１〜Ａ１６のいずれか１つの高分子。
【０２１５】
実施形態Ａ１８．上記少なくとも１つの重合した界面活性剤系増粘単量体残基は、Ｃ１８以上のアルケニルアクリレート、Ｃ１８以上のアルケニルアルキルアクリレート、Ｃ１８以上のアルケニルアクリルアミド、Ｃ１８以上のアルケニルアルキルアクリルアミド、Ｃ１８以上のアルケニルビニルエーテル、またはＣ１８以上のアルケニルアリルエーテルを含む、実施形態Ａ１〜Ａ１７のいずれか１つの高分子。
【０２１６】
実施形態Ａ１９．上記アルケニル基は、モノアルケニル基、ジアルケニル基、トリアルケニル基、テトラアルケニル基、ペンタアルケニル基、またはヘキサアルケニル基である、実施形態Ａ１〜Ａ１８のいずれか１つの高分子。
【０２１７】
実施形態Ａ２０．上記少なくとも１つの重合した界面活性剤系増粘単量体残基は、不飽和脂肪アルキルペンダント部分を含む、実施形態Ａ１〜Ａ１９のいずれか１つの高分子。
【０２１８】
実施形態Ａ２１．上記不飽和脂肪アルキルペンダント部分は、一価不飽和または多価不飽和である、実施形態Ａ２０の高分子。
【０２１９】
実施形態Ａ２２．上記多価不飽和脂肪アルキルペンダント部分は、ジ不飽和脂肪アルキルペンダント部分、トリ不飽和脂肪アルキルペンダント部分、テトラ不飽和脂肪アルキルペンダント部分、ペンタ不飽和脂肪アルキルペンダント部分、またはヘキサ不飽和脂肪アルキルペンダント部分である、実施形態Ａ２０またはＡ２１の高分子。
【０２２０】
実施形態Ａ２３．上記不飽和脂肪アルキルペンダント部分は、ミリストレイルペンダント部分、パルミトレイルペンダント部分、サピエニルペンダント部分、オレイルペンダント部分、エライジルペンダント部分、バクセニルペンダント部分、リノレイルペンダント部分、リノエライジルペンダント部分、α−リノレイルペンダント部分、アラキドニルペンダント部分、エイコサペンタエノイルペンダント部分、エルシルペンダント部分、またはドコサヘキサエノイルペンダント部分である、実施形態Ａ２０〜Ａ２２のいずれか１つの高分子。
【０２２１】
実施形態Ａ２４．上記少なくとも１つの重合した界面活性剤系増粘単量体残基は、式Ｉ〜Ｖによって表される、実施形態Ａ１〜Ａ２３のいずれか１つの高分子：
【０２２２】
【化７】
0006689210.tif 000008
【０２２３】
（式中、
Ｒ１、Ｒ２、およびＲ３は、独立して、水素、メチル、エチル、またはＣ３−１８アルキル、例えば、Ｃ３−６アルキル、Ｃ６−１２アルキル、若しくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ４およびＲ７は、独立して、Ｃ１３以上のアルキル、−Ｃ６以上のアルキル−（Ｏ−Ｃ１−６アルキル）ｎ、Ｃ６以上のアルケニル、若しくはＣ６以上のアルケニル−（Ｏ−Ｃ１−６アルキル）ｎを表し、またはＲ３がＣ１以上である場合、Ｒ４は、独立して、Ｃ１１以上のアルキル、−Ｃ６以上のアルキル−（Ｏ−Ｃ１−６アルキル）ｎ、Ｃ６以上のアルケニル、若しくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ５は、独立して、Ｃ１９以上のアルキル、−Ｃ６以上のアルキル−（Ｏ−Ｃ１−６アルキル）ｎ、Ｃ６以上のアルケニル、若しくはＣ６以上のアルケニル−（Ｏ−Ｃ１−６アルキル）ｎを表し、またはＲ６がＣ１以上である場合、Ｒ５は、独立して、Ｃ１３以上のアルキル、−Ｃ６以上のアルキル−（Ｏ−Ｃ１−６アルキル）ｎ、Ｃ６以上のアルケニル、若しくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ６は、独立して、水素、Ｃ１−１８アルキル、−Ｃ１−１８アルキル−（Ｏ−Ｃ１−６アルキル）ｎを表し、またはＲ４であり、またはＲ５であり、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ８は、独立して、Ｃ２以上のアルキル、−Ｃ２以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ９は、独立して、Ｃ１以上のアルキル、−Ｃ１以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、あるいは、
Ｒ４、Ｒ５、Ｒ７、Ｒ８、Ｒ９は、独立して、界面活性剤の疎水性部、脂質の疎水性部、または脂肪アルコールの疎水性部を表し、
Ａ１、Ａ２、Ａ３およびＡ４は、独立して、ＣＨ、ＣＲ１０、またはＮを表し、Ａ１、Ａ２、Ａ３およびＡ４のうち少なくとも２つは、ＣＨまたはＣＲ１０であり、
Ｒ１０は、独立して、水素、Ｃ１−１０アルキル、ハロゲン、ヒドロキシル、Ｃ１−１０アルコキシを表し、上記アルキルまたはアルコキシは、分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｙは、独立して、共有結合、−Ｏ−、−Ｓ−、−Ｎ（Ｈ）−、−Ｎ（Ｒ１）−、−（ＣＯ）−、−Ｓ（Ｏ）−、−Ｓ（Ｏ）２−、−Ｓ（Ｏ）２Ｎ（Ｒ１）−、−（ＣＯ）Ｎ（Ｒ１）−、−Ｎ（Ｒ１）−（ＣＯ）−、−（ＣＯ）Ｏ−、または−Ｏ−（ＣＯ）−を表し、
Ｌ１は、独立して、共有結合、エチレングリコール、ポリ（エチレングリコール）、ポリエーテル、ポリアミド、Ｃ１−６アルキル、−（ＣＯ）Ｎ（Ｒ１）−、−Ｎ（Ｒ１）−（ＣＯ）−、−（ＣＯ）Ｏ−、−Ｏ−（ＣＯ）−、若しくはそれらの組み合わせを表し、または独立して、存在せず、あるいは、
Ｌ１は、独立して、界面活性剤の親水性部、脂質の親水性部、または脂肪アルコールの親水性部を表し、
Ｌ２は、独立して、（ＣＨ２）１−４０、Ｃ１−４０アルキル、（Ｏ−Ｃ２−６アルキル）ｎ、または（Ｃ２−６アルキル）−（Ｏ−Ｃ２−６アルキル）ｎを表し、上記アルキルは、分岐していても分岐していなくてもよく、直鎖型または環状であってもよく、任意に１つ以上のハロゲン、Ｃ１−６アルコキシ基、またはポリ（エチレングリコール）によって置換されていてもよく、かつ、
ｎは、独立して、１〜１０００の範囲の値を表す）。
【０２２４】
実施形態Ａ２５．上記界面活性剤系増粘高分子は、複数の少なくとも第１の重合体分鎖を含む、実施形態Ａ１〜Ａ２４のいずれか１つの高分子。
【０２２５】
実施形態Ａ２６．上記界面活性剤系増粘高分子は、複数の少なくとも第２の重合体分鎖を含む、実施形態Ａ１〜Ａ２５のいずれか１つの高分子。
【０２２６】
実施形態Ａ２７．上記界面活性剤系増粘高分子は、複数の少なくとも第１の重合体分鎖、および複数の少なくとも第２の重合体分鎖を含む、実施形態Ａ１〜Ａ２６のいずれか１つの高分子。
【０２２７】
実施形態Ａ２８．上記少なくとも１つの第２の重合体分鎖は、５０００ｇ／ｍｏｌを上回る分子量を有している、実施形態Ａ１〜Ａ２７のいずれか１つの高分子。
【０２２８】
実施形態Ａ２９．上記核は、架橋された重合体核である、実施形態Ａ１〜Ａ２８のいずれか１つの高分子。
【０２２９】
実施形態Ａ３０．上記核は、疎水性の架橋された重合体核である、実施形態Ａ１〜Ａ２９のいずれか１つの高分子。
【０２３０】
実施形態Ａ３１．上記少なくとも１つの第１の重合体分鎖の親水性重合体セグメントは、複数の重合した親水性単量体から構成されている、実施形態Ａ１〜Ａ３０のいずれか１つの高分子。
【０２３１】
実施形態Ａ３２．上記少なくとも１つの第１の重合体分鎖の親水性重合体セグメントは、重合した親水性単量体の５個と２０００個との間の単量体残基から構成されている、実施形態Ａ１〜Ａ３１のいずれか１つの高分子。
【０２３２】
実施形態Ａ３３．上記更なるセグメントは、複数の、少なくとも１つの重合した界面活性剤系増粘単量体残基から構成されている、実施形態Ａ１〜Ａ３２のいずれか１つの高分子。
【０２３３】
実施形態Ａ３４．上記少なくとも１つの第２の重合体分鎖の更なるセグメントは、界面活性剤系増粘単量体の１個と５００個との間の単量体残基から構成されている、実施形態Ａ１〜Ａ３３のいずれか１つの高分子。
【０２３４】
実施形態Ａ３５．上記少なくとも１つの第２の重合体分鎖の親水性重合体セグメントは、重合した親水性単量体の１０個と５０００個との間の単量体残基から構成されている、実施形態Ａ１〜Ａ３４のいずれか１つの高分子。
【０２３５】
実施形態Ａ３６．上記更なるセグメントは、少なくとも第２の重合体分鎖の遠位セグメントである、実施形態Ａ１〜Ａ３５のいずれか１つの高分子。
【０２３６】
実施形態Ａ３７．上記少なくとも第２の重合体分鎖は、上記親水性重合体セグメントおよび上記更なるセグメントからなる、実施形態Ａ１〜Ａ３６のいずれか１つの高分子。
【０２３７】
実施形態Ａ３８．上記少なくとも１つの第２の重合体分鎖の重合した親水性単量体の単量体残基は、上記核に対して近位である、実施形態Ａ１〜Ａ３７のいずれか１つの高分子。
【０２３８】
実施形態Ａ３９．上記少なくとも１つの第２の重合体分鎖は、重合した界面活性剤系増粘単量体の単量体残基よりも多くの、重合した親水性単量体の単量体残基を含む、実施形態Ａ１〜Ａ３８のいずれか１つの高分子。
【０２３９】
実施形態Ａ４０．上記少なくとも１つの第２の重合体分鎖は、重合した界面活性剤系増粘単量体の単量体残基より、２倍と１００倍との間の範囲で多い、重合した親水性単量体の単量体残基を含む、実施形態Ａ１〜Ａ３９のいずれか１つの高分子。
【０２４０】
実施形態Ａ４１．上記少なくとも１つの第２の重合体分鎖は、重合した界面活性剤系増粘単量体の単量体残基より、２倍、３倍、４倍、５倍、１０倍、５０倍、１００倍、または１００倍以上多い、重合した親水性単量体の単量体残基を含む、実施形態Ａ１〜Ａ４０のいずれか１つの高分子。
【０２４１】
実施形態Ａ４２．上記界面活性剤系増粘高分子は、任意に、重合した疎水性単量体の単量体残基から構成された重合体セグメントを含む少なくとも１つの第３の重合体分鎖、重合した親水性単量体の単量体残基から構成された重合体セグメント、またはその両方を更に含む、実施形態Ａ１〜Ａ４１のいずれか１つの高分子。
【０２４２】
実施形態Ａ４３．上記界面活性剤系増粘高分子は、上記少なくとも１つの第３の重合体分鎖を更に含む、実施形態Ａ４２の高分子。
【０２４３】
実施形態Ａ４４．上記少なくとも１つの第３の重合体分鎖は、重合した疎水性単量体の単量体残基から構成された重合体セグメントを含む、実施形態Ａ４２またはＡ４３の高分子。
【０２４４】
実施形態Ａ４５．上記少なくとも１つの第３の重合体分鎖の、重合した疎水性単量体の単量体残基から構成された重合体セグメントは、疎水性重合体セグメントである、実施形態Ａ４５の高分子。
【０２４５】
実施形態Ａ４６．上記少なくとも１つの第３の重合体分鎖は、重合した親水性単量体の単量体残基から構成された重合体セグメントを含む、実施形態Ａ４３〜Ａ４５のいずれか１つの高分子。
【０２４６】
実施形態Ａ４７．上記少なくとも１つの第３の重合体分鎖の重合した親水性単量体の単量体残基から構成された重合体セグメントは、親水性重合体セグメントである、実施形態Ａ４６の高分子。
【０２４７】
実施形態Ａ４８．上記界面活性剤系増粘高分子は、複数の少なくとも１つの第３の重合体分鎖を含む、実施形態Ａ４３〜Ａ４７のいずれか１つの高分子。
【０２４８】
実施形態Ａ４９．上記少なくとも１つの第３の重合体分鎖の疎水性重合体セグメントは、重合した疎水性単量体の複数の単量体残基から構成される、実施形態Ａ４３〜Ａ４８のいずれか１つの高分子。
【０２４９】
実施形態Ａ５０．上記少なくとも１つの第３の重合体分鎖の疎水性重合体セグメントは、重合した疎水性単量体の１個と５００個との間の単量体残基から構成される、実施形態Ａ４３〜Ａ４９のいずれか１つの高分子。
【０２５０】
実施形態Ａ５１．上記少なくとも１つの第３の重合体分鎖の重合した疎水性単量体の単量体残基は、上記核に対して遠位である、実施形態Ａ４３〜Ａ５０のいずれか１つの高分子。
【０２５１】
実施形態Ａ５２．上記少なくとも１つの第３の重合体分鎖の親水性重合体セグメントは、重合した親水性単量体の複数の単量体残基から構成される、実施形態Ａ４３〜Ａ５１のいずれか１つの高分子。
【０２５２】
実施形態Ａ５３．上記少なくとも１つの第３の重合体分鎖の親水性重合体セグメントは、重合した親水性単量体の１個と５０００個との間の単量体残基から構成される、実施形態Ａ４３〜Ａ５２のいずれか１つの高分子。
【０２５３】
実施形態Ａ５４．上記少なくとも１つの第３の重合体分鎖の重合した親水性単量体の単量体残基は、上記核に対して近位である、実施形態Ａ４３〜Ａ５３のいずれか１つの高分子。
【０２５４】
実施形態Ａ５５．上記少なくとも１つの第３の重合体分鎖の親水性重合体セグメントは、核に共有結合している、実施形態Ａ４３〜Ａ５４のいずれか１つの高分子。
【０２５５】
実施形態Ａ５６．上記少なくとも１つの第３の重合体分鎖は、親水性重合体セグメントおよび疎水性重合体セグメントからなる、実施形態Ａ４３〜Ａ５５のいずれか１つの高分子。
【０２５６】
実施形態Ａ５７．上記少なくとも１つの第３の重合体分鎖は、重合した疎水性単量体の単量体残基よりも多くの、重合した親水性単量体の単量体残基を含む、実施形態Ａ４３〜Ａ５６のいずれか１つの高分子。
【０２５７】
実施形態Ａ５８．上記少なくとも１つの第３の重合体分鎖は、重合した疎水性単量体の単量体残基より、２倍と１０００倍との間の範囲で多い、重合した親水性単量体の単量体残基を含む、実施形態Ａ４３〜Ａ５７のいずれか１つの高分子。
【０２５８】
実施形態Ａ５９．上記少なくとも１つの第３の重合体分鎖は、重合した疎水性単量体の単量体残基より、２倍、３倍、４倍、５倍、１０倍、５０倍、１００倍、または１００倍以上多い、重合した親水性単量体の単量体残基を含む、実施形態Ａ４３〜Ａ５８のいずれか１つの高分子。
【０２５９】
実施形態Ａ６０．上記少なくとも第２の重合体分鎖に対する、少なくとも第１の重合体分鎖の割合は、４０：１と１：４０との間の範囲である、実施形態Ａ１〜Ａ５９のいずれか１つの高分子。
【０２６０】
実施形態Ａ６１．上記少なくとも１つの第３の重合体分鎖に対する、上記少なくとも第１の重合体分鎖の割合、上記少なくとも１つの第２の重合体分鎖に対する、上記少なくとも第３の重合体分鎖の割合、および上記少なくとも第２の重合体分鎖と上記少なくとも第３の重合体分鎖との和に対する、上記少なくとも第１の重合体分鎖の割合は、独立して、４０：１と１：４０との間の範囲である、実施形態Ａ１〜Ａ６０のいずれか１つの高分子。
【０２６１】
実施形態Ａ６２．上記界面活性剤系増粘高分子が式Ａにて表される、実施形態Ａ１〜Ａ６１のいずれか１つの高分子：
式Ａ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された少なくとも１つの第１の重合体分鎖の親水性重合体セグメントを表し、
Ｐ２は、独立して、重合した界面活性剤系増粘単量体の少なくとも１つの単量体残基から構成された少なくとも第２の重合体分鎖の更なるセグメントを表し、
Ｐ３は、独立して、重合した親水性単量体の単量体残基から構成された少なくとも第２の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している少なくとも第１の重合体分鎖の数を表し、かつ、
ｓは、独立して、上記Ｃｏｒｅに共有結合している少なくとも第２の重合体分鎖の数を表す）。
【０２６２】
実施形態Ａ６３．ｒ：ｓの割合は、４０：１と１：４０との間の範囲である、実施形態Ａ６２の高分子。
【０２６３】
実施形態Ａ６４．上記界面活性剤系増粘高分子が式Ｂにて表される、実施形態Ａ１〜Ａ６３のいずれか１つの高分子：
【０２６４】
【化８】
0006689210.tif 000009
【０２６５】
（式中、
Ｃｏｒｅは、架橋された重合体セグメントを表し、
Ｐ１は、独立して、重合した親水性単量体の単量体残基から構成された少なくとも第１の重合体分鎖の親水性重合体セグメントを表し、
Ｐ２は、独立して、重合した界面活性剤系増粘単量体の少なくとも１つの単量体残基から構成された少なくとも第２の重合体分鎖の更なるセグメントを表し、
Ｐ３は、独立して、重合した親水性単量体の単量体残基から構成された少なくとも第２の重合体分鎖の親水性重合体セグメントを表し、
Ｐ４は、独立して、重合した疎水性単量体の単量体残基から構成された少なくとも第３の重合体分鎖の疎水性重合体セグメントを表し、
Ｐ５は、独立して、重合した親水性単量体の単量体残基から構成された少なくとも第３の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している少なくとも第１の重合体分鎖の数を表し、
ｓは、独立して、上記Ｃｏｒｅに共有結合している少なくとも第２の重合体分鎖の数を表し、かつ、
ｔは、独立して、上記Ｃｏｒｅに共有結合している少なくとも第３の重合体分鎖の数を表す）。
【０２６６】
実施形態Ａ６５．ｒ：ｓの割合、および、ｔがゼロでない場合は、ｒ：ｔ、ｔ：ｓおよびｒ：（ｓ＋ｔ）の割合は、独立して、４０：１と１：４０との間の範囲である、実施形態Ａ６４の高分子。
【０２６７】
実施形態Ａ６６．ｑ１は、５と２０００との間の値を有する、実施形態Ａ６２〜Ａ６５のいずれか１つの高分子。
【０２６８】
実施形態Ａ６７．ｑ２は、１と５００との間の値を有する、実施形態Ａ６２〜Ａ６６のいずれか１つの高分子。
【０２６９】
実施形態Ａ６８．ｑ３は、１０と５０００との間の値を有する、実施形態Ａ６２〜Ａ６７のいずれか１つの高分子。
【０２７０】
実施形態Ａ６９．ｑ４は、１と５００との間の値を有する、実施形態Ａ６２〜Ａ６８のいずれか１つの高分子。
【０２７１】
実施形態Ａ７０．ｑ５は、１０と５０００との間の値を有する、実施形態Ａ６２〜Ａ６９のいずれか１つの高分子。
【０２７２】
実施形態Ａ７１．ｒは、１から１０００の範囲の値を有する、実施形態Ａ６２〜Ａ７０のいずれか１つの高分子。
【０２７３】
実施形態Ａ７２．ｓは、１から１０００の範囲の値を有する、実施形態Ａ６２〜Ａ７１のいずれか１つの高分子。
【０２７４】
実施形態Ａ７３．ｔは、０から１０００の範囲の値を有する、実施形態Ａ６２〜Ａ７２のいずれか１つの高分子。
【０２７５】
実施形態Ａ７４．ｑ３は、ｑ２より大きい、実施形態Ａ６２〜Ａ７３のいずれか１つの高分子。
【０２７６】
実施形態Ａ７５．ｑ３は、ｑ２より、２倍と１０００倍との間の範囲で大きい、実施形態Ａ６２〜Ａ７４のいずれか１つの高分子。
【０２７７】
実施形態Ａ７６．ｑ３は、ｑ２より、２倍、３倍、４倍、５倍、１０倍、５０倍、１００倍、または１００倍以上大きい、実施形態Ａ６２〜Ａ７５のいずれか１つの高分子。
【０２７８】
実施形態Ａ７７．ｑ５は、ｑ４より大きい、実施形態Ａ６２〜Ａ７６のいずれか１つの高分子。
【０２７９】
実施形態Ａ７８．ｑ５は、ｑ４より、２倍と１０００倍との間の範囲で大きい、実施形態Ａ６２〜Ａ７７のいずれか１つの高分子。
【０２８０】
実施形態Ａ７９．ｑ５は、ｑ４より、２倍、３倍、４倍、５倍、１０倍、５０倍、１００倍、または１００倍以上大きい、実施形態Ａ６２〜Ａ７８のいずれか１つの高分子。
【０２８１】
実施形態Ａ８０．上記重合体セグメントＰ１、Ｐ３またはＰ５は、単独重合体セグメント、共重合体セグメント、ブロック共重合体セグメント、ブロック性共重合体セグメント、グラジエント共重合体セグメント、またはランダム共重合体セグメントである、実施形態Ａ６２〜Ａ７９のいずれか１つの高分子。
【０２８２】
実施形態Ａ８１．上記重合体セグメントＰ２またはＰ４は、単独重合体セグメント、共重合体セグメント、ブロック共重合体セグメント、ブロック性共重合体セグメント、グラジエント共重合体セグメント、またはランダム共重合体セグメントである、実施形態Ａ６２〜Ａ８０のいずれか１つの高分子。
【０２８３】
実施形態Ａ８２．上記更なるセグメントの一部が式Ｅによって表される、実施形態Ａ１〜Ａ８１のいずれか１つの高分子：
【０２８４】
【化９】
0006689210.tif 000010
【０２８５】
（式中、
Ｒ１１、Ｒ１２、Ｒ１３は、独立して、水素、メチル、エチル、またはＣ３−１８アルキル、例えば、Ｃ３−６アルキル、Ｃ６−１２アルキル、若しくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ１４は、独立して、Ｃ１−１２ヒドロカルビル、−Ｃ１−１２ヒドロカルビル−（Ｏ−Ｃ１−６ヒドロカルビル）ｗ、−Ｃ１−１２ヒドロカルビル−（（ＣＯ）Ｏ−Ｃ１−６ヒドロカルビル）ｗ、−Ｃ１−１２ヒドロカルビル−（（ＣＯ）ＮＨ−Ｃ１−６ヒドロカルビル）ｗを表し、それぞれのヒドロカルビル部は、独立して、分岐していても分岐していなくてもよく、直鎖型または環状であってもよく、飽和（アルキル）または不飽和（アルケニル）であってもよく、任意に１つ以上のハロゲン、Ｃ１−６アルコキシ基、またはポリ（エチレングリコール）によって置換されていてもよく、
Ｒ１５は、独立して、Ｃ１３−４０ヒドロカルビル、−Ｃ１３−４０ヒドロカルビル−（Ｏ−Ｃ１−６ヒドロカルビル）ｗ、−Ｃ１３−４０ヒドロカルビル−（（ＣＯ）Ｏ−Ｃ１−６ヒドロカルビル）ｗ、Ｃ１３−４０ヒドロカルビル−（（ＣＯ）ＮＨ−Ｃ１−６アルキル）ｗであって、それぞれのヒドロカルビル部は、独立して、分岐していても分岐していなくてもよく、直鎖型または環状であってもよく、飽和（アルキル）または不飽和（アルケニル）であってもよく、任意に１つ以上のハロゲン、Ｃ１−６アルコキシ基、またはポリ（エチレングリコール）によって置換されていてもよく、または、界面活性剤の疎水性部分、脂質の疎水性部分、または脂肪アルコールの疎水性部分を表し、
Ｙは、共有結合、エチレングリコール、ポリ（エチレングリコール）、ポリエーテル、ポリアミド、Ｃ１−６アルキル、若しくはそれらの組み合わせを表し、または独立して、存在せず、
ｍは、独立して、１〜５００の範囲の値を表し、
ｎは、独立して、１〜５００の範囲の値を表し、かつ、
ｗは、独立して、１〜１０００の範囲の値を表す）。
【０２８６】
実施形態Ａ８３．上記式Ｅによって表される少なくとも１つの第２の重合体分鎖の一部は、共重合体セグメント、ブロック共重合体セグメント、ブロック性共重合体セグメント、グラジエント共重合体セグメント、またはランダム共重合体セグメントである、実施形態Ａ８２の高分子。
【０２８７】
実施形態Ａ８４．上記更なるセグメントは、重合体セグメントである、実施形態Ａ１〜Ａ８３のいずれか１つの高分子。
【０２８８】
実施形態Ａ８５．上記更なるセグメントは、単独重合体セグメント、共重合体セグメント、ブロック共重合体セグメント、ブロック性共重合体セグメント、グラジエント共重合体セグメント、またはランダム共重合体セグメントである、実施形態Ａ８４の高分子。
【０２８９】
実施形態Ａ８６．上記更なるセグメントは、界面活性剤系増粘重合体セグメントである、実施形態Ａ１〜Ａ８５のいずれか１つの高分子。
【０２９０】
実施形態Ａ８７．上記界面活性剤系増粘重合体セグメントは、単独重合体セグメント、共重合体セグメント、ブロック共重合体セグメント、ブロック性共重合体セグメント、グラジエント共重合体セグメント、またはランダム共重合体セグメントである、実施形態Ａ８６の高分子。
【０２９１】
実施形態Ａ８８．上記界面活性剤系増粘高分子は、５，０００ｇ／ｍｏｌと１０，０００，０００ｇ／ｍｏｌとの間の範囲の分子量（Ｍｎ）を有している、実施形態Ａ１〜Ａ８７のいずれか１つの高分子。
【０２９２】
実施形態Ａ８９．上記界面活性剤系増粘高分子は、１００，０００ｇ／ｍｏｌを上回る分子量（Ｍｎ）を有している、実施形態Ａ１〜Ａ８８のいずれか１つの高分子。
【０２９３】
実施形態Ａ９０．上記界面活性剤系増粘高分子は、１００，０００ｇ／ｍｏｌと２，０００，０００ｇ／ｍｏｌとの間の範囲の分子量（Ｍｎ）を有している、実施形態Ａ１〜Ａ８９のいずれか１つの高分子。
【０２９４】
実施形態Ａ９１．上記少なくとも１つの重合体分鎖の分子量（Ｍｎ）は、１，０００ｇ／ｍｏｌ〜２５０，０００ｇ／ｍｏｌである、実施形態Ａ１〜Ａ９０のいずれか１つの高分子。
【０２９５】
実施形態Ａ９２．上記少なくとも１つの重合体分鎖の分子量（Ｍｎ）は、１０，０００ｇ／ｍｏｌと２００，０００ｇ／ｍｏｌとの間である、実施形態Ａ１〜Ａ９１のいずれか１つの高分子。
【０２９６】
実施形態Ａ９３．上記界面活性剤系増粘高分子は、水溶性ミクト星形高分子である、実施形態Ａ１〜Ａ９２のいずれか１つの高分子。
【０２９７】
実施形態Ａ９４．上記高分子の０．４重量％が均質なゲルを形成する場合に、当該ゲルは、水中増粘−ずり減粘試験に基づき、２５℃、２．２ｓ−１のずり速度において、少なくとも５，０００ｃＰの動的粘度を有する、実施形態Ａ１〜Ａ９３のいずれか１つの高分子。
【０２９８】
実施形態Ａ９５．上記動的粘度は、水中増粘−ずり減粘試験に基づき、２５℃、２．２ｓ−１のずり速度において、少なくとも１０，０００ｃＰである、実施形態Ａ９４の高分子。
【０２９９】
実施形態Ａ９６．上記高分子は、水中増粘−ずり減粘試験に基づき、少なくとも８０％のずり減粘値を更に有する、実施形態Ａ９４またはＡ９５の高分子。
【０３００】
実施形態Ａ９７．上記高分子の２．０重量％が均質なゲルを形成する場合に、当該ゲルは、ＳＬＥＳ界面活性剤相溶性試験に基づき、２５℃、２．２ｓ−１のずり速度において、少なくとも５００ｃＰの動的粘度を有する、実施形態Ａ１〜Ａ９６のいずれか１つの高分子。
【０３０１】
実施形態Ａ９８．上記動的粘度が、ＳＬＥＳ界面活性剤相溶性試験に基づき、２５℃、２．２ｓ−１のずり速度において、少なくとも１，０００ｃＰである、実施形態Ａ９７の高分子。
【０３０２】
実施形態Ａ９９．上記動的粘度が、ＳＬＥＳ界面活性剤相溶性試験に基づき、２５℃、２．２ｓ−１のずり速度において、少なくとも２，０００ｃＰである、実施形態Ａ９８の高分子。
【０３０３】
実施形態Ａ１００．上記動的粘度が、ＳＬＥＳ界面活性剤相溶性試験に基づき、２５℃、２．２ｓ−１のずり速度において、少なくとも３，０００ｃＰである、実施形態Ａ９９の高分子。
【０３０４】
実施形態Ａ１０１．上記動的粘度が、ＳＬＥＳ界面活性剤相溶性試験に基づき、２５℃、２．２ｓ−１のずり速度において、少なくとも４，０００ｃＰである、実施形態Ａ１００の高分子。
【０３０５】
実施形態Ａ１０２．上記高分子は、ＳＬＥＳ界面活性剤相溶性試験に基づき、少なくとも７５％のずり減粘値を更に有する、実施形態Ａ９７〜Ａ１０１のいずれか１つの高分子。
【０３０６】
実施形態Ａ１０３．上記高分子の２．０重量％が均質なゲルを形成する場合に、当該ゲルは、ハイブリッドＳＬＥＳ−ＣＨ界面活性剤相溶性試験に基づき、２５℃、２．２ｓ−１のずり速度において、少なくとも５，０００ｃＰの動的粘度を有する、実施形態Ａ１〜Ａ１０２のいずれか１つの高分子。
【０３０７】
実施形態Ａ１０４．上記動的粘度は、ハイブリッドＳＬＥＳ−ＣＨ界面活性剤相溶性試験に基づき、２５℃、２．２ｓ−１のずり速度において、少なくとも１０，０００ｃＰである、実施形態Ａ１０３の高分子。
【０３０８】
実施形態Ａ１０５．上記動的粘度は、ハイブリッドＳＬＥＳ−ＣＨ界面活性剤相溶性試験に基づき、２５℃、２．２ｓ−１のずり速度において、少なくとも１５，０００ｃＰである、実施形態Ａ１０４の高分子。
【０３０９】
実施形態Ａ１０６．上記動的粘度は、ハイブリッドＳＬＥＳ−ＣＨ界面活性剤相溶性試験に基づき、２５℃、２．２ｓ−１のずり速度において、少なくとも１８，０００ｃＰである、実施形態Ａ１０５の高分子。
【０３１０】
実施形態Ａ１０７．上記動的粘度は、ハイブリッドＳＬＥＳ−ＣＨ界面活性剤相溶性試験に基づき、２５℃、２．２ｓ−１のずり速度において、少なくとも２０，０００ｃＰである、実施形態Ａ１０６の高分子。
【０３１１】
実施形態Ａ１０８．上記高分子はハイブリッドＳＬＥＳ−ＣＨ界面活性剤相溶性試験に基づき、少なくとも３５％のずり減粘値を更に有する、実施形態Ａ１０３〜Ａ１０７のいずれかの高分子。
【０３１２】
実施形態Ａ１０９．上記高分子は、ハイブリッドＳＬＥＳ−ＣＨ界面活性剤相溶性試験に基づき、少なくとも４０％のずり減粘値を更に有している、実施形態Ａ１０３〜Ａ１０７のいずれか１つの高分子。
【０３１３】
実施形態Ａ１１０．上記高分子は、ハイブリッドＳＬＥＳ−ＣＨ界面活性剤相溶性試験に基づき、少なくとも５０％のずり減粘値を更に有している、実施形態Ａ１０３〜Ａ１０７のいずれか１つの高分子。
【０３１４】
実施形態Ａ１１１．上記高分子は、ハイブリッドＳＬＥＳ−ＣＨ界面活性剤相溶性試験に基づき、少なくとも７０％のずり減粘値を更に有している、実施形態Ａ１０３〜Ａ１０７のいずれか１つの高分子。
【０３１５】
実施形態Ａ１１２．上記高分子は、ハイブリッドＳＬＥＳ−ＣＨ界面活性剤相溶性試験に基づき、少なくとも８０％のずり減粘値を更に有している、実施形態Ａ１０３〜Ａ１０７のいずれか１つの高分子。
【０３１６】
実施形態Ａ１１３．上記高分子の１．５重量％が均質なゲルを形成する場合に、当該ゲルは、ハイブリッドＣＢ−ＳＬＥＳ界面活性剤相溶性試験に基づき、２５℃、２．２ｓ−１のずり速度において、少なくとも２，０００ｃＰの動的粘度を有している、実施形態Ａ１〜Ａ１１２のいずれか１つの高分子。
【０３１７】
実施形態Ａ１１４．上記動的粘度は、ハイブリッドＣＢ−ＳＬＥＳ界面活性剤相溶性試験に基づき、２５℃、２．２ｓ−１のずり速度において、少なくとも３，０００ｃＰである、実施形態Ａ１１３の高分子。
【０３１８】
実施形態Ａ１１５．上記動的粘度は、ハイブリッドＣＢ−ＳＬＥＳ界面活性剤相溶性試験に基づき、２５℃、２．２ｓ−１のずり速度において、少なくとも５，０００ｃＰである、実施形態Ａ１１３の高分子。
【０３１９】
実施形態Ａ１１６．上記動的粘度は、ハイブリッドＣＢ−ＳＬＥＳ界面活性剤相溶性試験に基づき、２５℃、２．２ｓ−１のずり速度において、少なくとも７，０００ｃＰである、実施形態Ａ１１３の高分子。
【０３２０】
実施形態Ａ１１７．上記動的粘度は、ハイブリッドＣＢ−ＳＬＥＳ界面活性剤相溶性試験に基づき、２５℃、２．２ｓ−１のずり速度において、少なくとも１０，０００ｃＰである、実施形態Ａ１１３の高分子。
【０３２１】
実施形態Ａ１１８．上記動的粘度は、ハイブリッドＣＢ−ＳＬＥＳ界面活性剤相溶性試験に基づき、２５℃、２．２ｓ−１のずり速度において、少なくとも１５，０００ｃＰである、実施形態Ａ１１３の高分子。
【０３２２】
実施形態Ａ１１９．上記高分子の１．５重量％が均質なゲルを形成する場合に、当該ゲルは、ＮａＣｌを用いたハイブリッドＣＢ−ＳＬＥＳ界面活性剤相溶性試験に基づき、２５℃、０．２２ｓ−１のずり速度において、少なくとも２，０００ｃＰの動的粘度を有している、実施形態Ａ１〜Ａ１１８のいずれか１つの高分子。
【０３２３】
実施形態Ａ１２０．上記動的粘度は、ＮａＣｌを用いたハイブリッドＣＢ−ＳＬＥＳ界面活性剤相溶性試験に基づき、２５℃、０．２２ｓ−１のずり速度において、少なくとも４，０００ｃＰである、実施形態Ａ１１９の高分子。
【０３２４】
実施形態Ａ１２１．上記動的粘度は、ＮａＣｌを用いたハイブリッドＣＢ−ＳＬＥＳ界面活性剤相溶性試験に基づき、２５℃、０．２２ｓ−１のずり速度において、少なくとも６，０００ｃＰである、実施形態Ａ１１９の高分子。
【０３２５】
実施形態Ａ１２２．上記動的粘度は、ＮａＣｌを用いたハイブリッドＣＢ−ＳＬＥＳ界面活性剤相溶性試験に基づき、２５℃、０．２２ｓ−１のずり速度において、少なくとも８，０００ｃＰである、実施形態Ａ１１９の高分子。
【０３２６】
実施形態Ａ１２３．上記動的粘度は、ＮａＣｌを用いたハイブリッドＣＢ−ＳＬＥＳ界面活性剤相溶性試験に基づき、２５℃、０．２２ｓ−１のずり速度において、少なくとも１０，０００ｃＰである、実施形態Ａ１１９の高分子。
【０３２７】
実施形態Ａ１２４．上記動的粘度は、ＮａＣｌを用いたハイブリッドＣＢ−ＳＬＥＳ界面活性剤相溶性試験に基づき、２５℃、０．２２ｓ−１のずり速度において、少なくとも１５，０００ｃＰである、実施形態Ａ１１９の高分子。
【０３２８】
実施形態Ａ１２５．混合物を１０重量％ＮａＣｌで処理し、均質なゲルを形成し、上記ゲルは、ＮａＣｌを用いたハイブリッドＣＢ−ＳＬＥＳ界面活性剤相溶性試験に基づき、２５℃、０．２２ｓ−１のずり速度において、少なくとも２，５００ｃＰの動的粘度を有している、実施形態Ａ１１９の高分子。
【０３２９】
実施形態Ａ１２６．混合物を１０重量％ＮａＣｌで処理し、均質なゲルを形成し、上記ゲルは、ＮａＣｌを用いたハイブリッドＣＢ−ＳＬＥＳ界面活性剤相溶性試験に基づき、２５℃、０．２２ｓ−１のずり速度において、少なくとも５，０００ｃＰの動的粘度を有している、実施形態Ａ１１９の高分子。
【０３３０】
実施形態Ａ１２７．混合物を１０重量％ＮａＣｌで処理し、均質なゲルを形成し、上記ゲルは、ＮａＣｌを用いたハイブリッドＣＢ−ＳＬＥＳ界面活性剤相溶性試験に基づき、２５℃、０．２２ｓ−１のずり速度において、少なくとも１０，０００ｃＰの動的粘度を有している、実施形態Ａ１１９の高分子。
【０３３１】
実施形態Ａ１２８．上記高分子の２．０重量％が均質なゲルを形成する場合に、当該ゲルは、リタベート２０界面活性剤相溶性試験に基づき、２５℃、２．２ｓ−１のずり速度において、少なくとも１５，０００ｃＰの動的粘度を有している、実施形態Ａ１〜Ａ１２７のいずれか１つの高分子。
【０３３２】
実施形態Ａ１２９．上記動的粘度は、リタベート２０界面活性剤相溶性試験に基づき、２５℃、２．２ｓ−１のずり速度において、少なくとも２０，０００ｃＰである、実施形態Ａ１２８の高分子。
【０３３３】
実施形態Ａ１３０．上記動的粘度は、リタベート２０界面活性剤相溶性試験に基づき、２５℃、２．２ｓ−１のずり速度において、少なくとも２５，０００ｃＰである、実施形態Ａ１２８の高分子。
【０３３４】
実施形態Ａ１３１．上記動的粘度は、リタベート２０界面活性剤相溶性試験に基づき、２５℃、２．２ｓ−１のずり速度において、少なくとも３０，０００ｃＰである、実施形態Ａ１２８の高分子。
【０３３５】
実施形態Ａ１３２．上記高分子の２．０重量％が均質なゲルを形成する場合に、当該ゲルは、ＡＰＧ界面活性剤相溶性試験に基づき、２５℃、２．２ｓ−１のずり速度において、少なくとも１，５００ｃＰの動的粘度を有している、実施形態Ａ１〜Ａ１３１のいずれか１つの高分子。
【０３３６】
実施形態Ａ１３３．上記動的粘度は、ＡＰＧ界面活性剤相溶性試験に基づき、２５℃、２．２ｓ−１のずり速度において、少なくとも２，０００ｃＰである、実施形態Ａ１３２の高分子。
【０３３７】
実施形態Ａ１３４．上記動的粘度は、ＡＰＧ界面活性剤相溶性試験に基づき、２５℃、２．２ｓ−１のずり速度において、少なくとも２，５００ｃＰである、実施形態Ａ１３２の高分子。
【０３３８】
実施形態Ａ１３５：上記動的粘度は、ＡＰＧ界面活性剤相溶性試験に基づき、２５℃、２．２ｓ−１のずり速度において、少なくとも２，７５０ｃＰである、実施形態Ａ１３２の高分子。
【０３３９】
実施形態Ａ１３６．上記動的粘度は、ＡＰＧ界面活性剤相溶性試験に基づき、２５℃、２．２ｓ−１のずり速度において、少なくとも３，０００ｃＰである、実施形態Ａ１３２の高分子。
【０３４０】
実施形態Ａ１３７．上記高分子の０．４重量％が均質なゲルを形成する場合に、当該ゲルは、温度安定性試験に基づき、２５℃、０．２２ｓ−１のずり速度において、少なくとも１００，０００ｃＰの動的粘度を有し、かつ、８０℃において、２５℃における当該ゲルの粘度に対して少なくとも５０％の動的粘度を有している、実施形態Ａ１〜Ａ１３６のいずれか１つの高分子。
【０３４１】
実施形態Ａ１３８．８０℃における上記動的粘度が、温度安定性試験に基づくと、２５℃における上記ゲルの粘度に対して少なくとも６０％である、実施形態Ａ１３７の高分子。
【０３４２】
実施形態Ａ１３９．８０℃における上記動的粘度が、温度安定性試験に基づくと、２５℃における上記ゲルの粘度に対して少なくとも８０％である、実施形態Ａ１３７の高分子。
【０３４３】
実施形態Ａ１４０．８０℃における上記動的粘度が、温度安定性試験に基づくと、２５℃における上記ゲルの粘度よりも大きい、実施形態Ａ１３７の高分子。
【０３４４】
実施形態Ａ１４１．上記高分子の１．５重量％が均質なゲルを形成する場合に、当該ゲルは、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも８，０００ｃＰの動的粘度を有している、実施形態Ａ１〜Ａ１４１のいずれか１つの高分子。
【０３４５】
実施形態Ａ１４２．上記動的粘度は、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも１５，０００ｃＰである、実施形態Ａ１４１の高分子。
【０３４６】
実施形態Ａ１４３．上記動的粘度は、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも２５，０００ｃＰである、実施形態Ａ１４１の高分子。
【０３４７】
実施形態Ａ１４４．上記動的粘度は、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも５０，０００ｃＰである、実施形態Ａ１４１の高分子。
【０３４８】
実施形態Ａ１４５．上記動的粘度は、ハイブリッドＣＢ／ＳＬＥＳ界面活性剤中のｐＨ効率範囲試験に基づき、２５℃、０．２２ｓ−１のずり速度にて、４．５〜６．５の範囲に調整されたｐＨにおいて、少なくとも７５，０００ｃＰである、実施形態Ａ１４１の高分子。
【０３４９】
実施形態Ａ１４６．上記調整されたｐＨは、ハイブリッドＣＢ／ＳＬＥＳ界面活性剤中のｐＨ効率範囲試験に基づき、２５℃、０．２２ｓ−１のずり速度にて、５〜６の範囲である、実施形態Ａ１４１〜Ａ１４５のいずれか１つの高分子。
【０３５０】
実施形態Ａ１４７．上記高分子の０．４重量％が均質なゲルを形成する場合に、当該ゲルは、ｐＨ効率範囲試験に基づき、２５℃、０．２２ｓ−１のずり速度にて、５〜１２の範囲に調整されたｐＨにおいて、少なくとも５，０００ｃＰの動的粘度を有している、実施形態Ａ１〜Ａ１４６のいずれか１つの高分子。
【０３５１】
実施形態Ａ１４８．上記動的粘度は、ｐＨ効率範囲試験に基づき、２５℃、０．２２ｓ−１のずり速度にて、５〜１２の範囲に調整されたｐＨにおいて、少なくとも２５，０００ｃＰである、実施形態Ａ１４７の高分子。
【０３５２】
実施形態Ａ１４９．上記動的粘度は、ｐＨ効率範囲試験に基づき、２５℃、０．２２ｓ−１のずり速度にて、５〜１２の範囲に調整されたｐＨにおいて、少なくとも５０，０００ｃＰである、実施形態Ａ１４７の高分子。
【０３５３】
実施形態Ａ１５０．上記動的粘度は、ｐＨ効率範囲試験に基づき、２５℃、０．２２ｓ−１のずり速度にて、５〜１２の範囲に調整されたｐＨにおいて、少なくとも７５，０００ｃＰである、実施形態Ａ１４７の高分子。
【０３５４】
実施形態Ａ１５１．上記動的粘度は、ｐＨ効率範囲試験に基づき、２５℃、０．２２ｓ−１のずり速度にて、５〜１２の範囲に調整されたｐＨにおいて、少なくとも９５，０００ｃＰである、実施形態Ａ１４７の高分子。
【０３５５】
実施形態Ａ１５２．上記調整されたｐＨは、６〜７の範囲である、実施形態Ａ１４７〜１５１のいずれか１つの高分子。
【０３５６】
実施形態Ａ１５３．上記調整されたｐＨは、７〜８の範囲である、実施形態Ａ１４７〜１５１のいずれか１つの高分子。
【０３５７】
実施形態Ａ１５４．上記調整されたｐＨは、８〜１０の範囲である、実施形態Ａ１４７〜１５１のいずれか１つの高分子。
【０３５８】
実施形態Ａ１５５．上記調整されたｐＨは、８〜９の範囲である、実施形態Ａ１４７〜１５１のいずれか１つの高分子。
【０３５９】
実施形態Ａ１５６．上記界面活性剤は、非イオン性界面活性剤、アニオン性界面活性剤、両性界面活性剤、またはカチオン性界面活性剤である、実施形態Ａ１〜１５５のいずれか１つの高分子。
【０３６０】
実施形態Ａ１５７．上記界面活性剤は、非イオン性界面活性剤である、実施形態Ａ１５６の高分子。
【０３６１】
実施形態Ａ１５８．上記界面活性剤は、アニオン性界面活性剤である、実施形態Ａ１５６の高分子。
【０３６２】
実施形態Ａ１５９．上記界面活性剤は、両性界面活性剤である、実施形態Ａ１５６の高分子。
【０３６３】
実施形態Ａ１６０．上記界面活性剤は、カチオン性界面活性剤である、実施形態Ａ１５６の高分子。
【０３６４】
実施形態Ｂ１．界面活性剤によって修飾された星形高分子であって、
ｉ）核；
ｉｉ）上記核に共有結合している親水性重合体セグメントを含んでいる、少なくとも１つの第１の重合体分鎖；および、
ｉｉｉ）少なくとも１つの第２の重合体分鎖、を含み、
上記第２の重合体分鎖は、
ａ）上記核に共有結合している親水性重合体セグメント；および、
ｂ）［Ｌ１−Ｇ１−Ｌ２−Ｇ２］によって表される少なくとも１つのペンダント部分を備えた、更なるセグメント、を含む、星形高分子：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記更なるセグメントに結合させる連結基または共有結合を表し、
Ｌ２は、独立して、Ｇ１とＧ２とを連結する連結基または共有結合を表す）。
【０３６５】
実施形態Ｂ２．上記更なるセグメントは、上記少なくとも１つの第２の重合体分鎖の末端のセグメントである、実施形態Ｂ１の界面活性剤によって修飾された星形高分子。
【０３６６】
実施形態Ｂ３．上記少なくとも１つの第２の重合体分鎖は、上記少なくとも１つの第１の重合体分鎖を超えて伸長している、実施形態Ｂ１またはＢ２の界面活性剤によって修飾された星形高分子。
【０３６７】
実施形態Ｂ４．上記少なくとも１つの第２の重合体分鎖の上記親水性重合体セグメントの少なくとも一部は、上記少なくとも１つの第１の重合体分鎖の遠位部分を超えて伸長している、実施形態Ｂ１〜Ｂ３のいずれか１つの界面活性剤によって修飾された星形高分子。
【０３６８】
実施形態Ｂ５．上記更なるセグメントの近位部分は、上記少なくとも１つの第１の重合体分鎖の遠位部分を超えて伸長している、実施形態Ｂ１〜Ｂ４のいずれか１つの界面活性剤によって修飾された星形高分子。
【０３６９】
実施形態Ｂ６．上記更なるセグメントは、複数の上記少なくとも１つのペンダント部分を含んでいる、実施形態Ｂ１〜Ｂ５のいずれか１つの界面活性剤によって修飾された星形高分子。
【０３７０】
実施形態Ｂ７．上記更なるセグメントは、上記少なくとも１つのペンダント部分を、１〜５００の範囲で含んでいる、実施形態Ｂ１〜Ｂ６のいずれか１つの界面活性剤によって修飾された星形高分子。
【０３７１】
実施形態Ｂ８．Ｇ２は、Ｃ６以上のアルキル部分、フッ素修飾されたＣ４以上のアルキル部分、またはＣ６以上のアルケニル部分を含んでいる、実施形態Ｂ１〜Ｂ７のいずれか１つの界面活性剤によって修飾された星形高分子。
【０３７２】
実施形態Ｂ９．Ｇ２は、Ｃ１３以上の飽和脂肪族アルキル部分、Ｃ１２以上の一価不飽和脂肪族アルキル部分、またはＣ１２以上の多価不飽和脂肪族アルキル部分を含んでいる、実施形態Ｂ１〜Ｂ８のいずれか１つの界面活性剤によって修飾された星形高分子。
【０３７３】
実施形態Ｂ１０．Ｇ２は、Ｃ１４以上の飽和脂肪族アルキル部分を含んでいる、実施形態Ｂ１〜Ｂ９のいずれか１つの界面活性剤によって修飾された星形高分子。
【０３７４】
実施形態Ｂ１１．Ｇ２は、Ｃ１６以上の飽和脂肪族アルキル部分を含んでいる、実施形態Ｂ１〜Ｂ１０のいずれか１つの界面活性剤によって修飾された星形高分子。
【０３７５】
実施形態Ｂ１２．Ｇ２は、Ｃ１８以上の飽和脂肪族アルキル部分を含んでいる、実施形態Ｂ１〜Ｂ１１のいずれか１つの界面活性剤によって修飾された星形高分子。
【０３７６】
実施形態Ｂ１３．Ｇ２は、商業的に適した界面活性剤および／または有害物質規制法（ＴＳＣＡ）に登録された界面活性剤の疎水性部分を含んでいる、実施形態Ｂ１〜Ｂ１２のいずれか１つの界面活性剤によって修飾された星形高分子。
【０３７７】
実施形態Ｂ１４．Ｌ１は共有結合であり、Ｇ１はエステル部分であり、かつＧ２はＣ１８以上の飽和脂肪族アルキル部分を含んでいる、実施形態Ｂ１〜Ｂ１３のいずれか１つの界面活性剤によって修飾された星形高分子。
【０３７８】
実施形態Ｂ１５．上記Ｇ２は、アリール部分、エーテル部分、カルボニル部分、または不飽和アルキル部分を更に含んでいる、実施形態Ｂ１〜Ｂ１４のいずれか１つの界面活性剤によって修飾された星形高分子。
【０３７９】
実施形態Ｂ１６．上記界面活性剤によって修飾された星形高分子は、複数の上記少なくとも１つの第１の重合体分鎖および複数の上記少なくとも１つの第２の重合体分鎖を含んでいる、実施形態Ｂ１〜Ｂ１５のいずれか１つの界面活性剤によって修飾された星形高分子。
【０３８０】
実施形態Ｂ１７．上記少なくとも１つの第２の重合体分鎖のそれぞれは、上記少なくとも１つのペンダント部分を、１個と５００個との間の範囲で含んでいる、実施形態Ｂ１〜Ｂ１６のいずれか１つの界面活性剤によって修飾された星形高分子。
【０３８１】
実施形態Ｂ１８．上記界面活性剤によって修飾された星形高分子は、上記少なくとも１つの第１の重合体分鎖と上記少なくとも１つの第２の重合体分鎖とを、４０：１〜１：４０の比率で含んでいる、実施形態Ｂ１〜Ｂ１７のいずれか１つの界面活性剤によって修飾された星形高分子。
【０３８２】
実施形態Ｂ１９．上記界面活性剤によって修飾された星形高分子は、上記少なくとも１つの第１の重合体分鎖と上記少なくとも１つの第２の重合体分鎖とを、４：１の比率で含んでいる、実施形態Ｂ１〜Ｂ１８のいずれか１つの界面活性剤によって修飾された星形高分子。
【０３８３】
実施形態Ｂ２０．Ｌ１は、共有結合である、実施形態Ｂ１〜Ｂ１９のいずれか１つの界面活性剤によって修飾された星形高分子。
【０３８４】
実施形態Ｂ２１．Ｇ１は、エステル部分である、実施形態Ｂ１〜Ｂ２０のいずれか１つの界面活性剤によって修飾された星形高分子。
【０３８５】
実施形態Ｂ２２．Ｇ１は、アミド部分である、実施形態Ｂ１〜Ｂ２１のいずれか１つの界面活性剤によって修飾された星形高分子。
【０３８６】
実施形態Ｂ２３．Ｌ１は、Ｇ１のカルボニル部分と結合している、実施形態Ｂ２１またはＢ２２の界面活性剤によって修飾された星形高分子。
【０３８７】
実施形態Ｂ２４．Ｇ１は、スルホネート部分である、実施形態Ｂ１〜Ｂ２３のいずれか１つの界面活性剤によって修飾された星形高分子。
【０３８８】
実施形態Ｂ２５．Ｇ１は、スルホンアミド部分である、実施形態Ｂ１〜Ｂ２４のいずれか１つの界面活性剤によって修飾された星形高分子。
【０３８９】
実施形態Ｂ２６．Ｌ１は、Ｇ１のスルホニル部分と結合している、実施形態Ｂ２４またはＢ２５の界面活性剤によって修飾された星形高分子。
【０３９０】
実施形態Ｂ２７．Ｌ２は、共有結合である、実施形態Ｂ１〜Ｂ２６のいずれか１つの界面活性剤によって修飾された星形高分子。
【０３９１】
実施形態Ｂ２８．Ｌ２は、アリール部分、エーテル部分、カルボニル部分、または不飽和アルキル部分を含んでいる、実施形態Ｂ１〜Ｂ２７のいずれか１つの界面活性剤によって修飾された星形高分子。
【０３９２】
実施形態Ｂ２９．上記界面活性剤によって修飾された星形高分子は、少なくとも１つの第３の重合体分鎖を更に含んでいる、実施形態Ｂ１〜Ｂ２８のいずれか１つの界面活性剤によって修飾された星形高分子。
【０３９３】
実施形態Ｂ３０．上記少なくとも１つの第３の重合体分鎖は、重合した親水性単量体の単量体残基から構成された重合体セグメントを含んでいる、実施形態Ｂ２９の界面活性剤によって修飾された星形高分子。
【０３９４】
実施形態Ｂ３１．上記重合体セグメントは、親水性重合体セグメントである、実施形態Ｂ３０の界面活性剤によって修飾された星形高分子。
【０３９５】
実施形態Ｂ３２．上記少なくとも１つの第３の重合体分鎖は、重合した疎水性単量体の単量体残基から構成された重合体セグメントを含んでいる、実施形態Ｂ２９〜Ｂ３１のいずれか１つの界面活性剤によって修飾された星形高分子。
【０３９６】
実施形態Ｂ３３．上記重合体セグメントは、疎水性重合体セグメントである、実施形態Ｂ３２の界面活性剤によって修飾された星形高分子。
【０３９７】
実施形態Ｂ３４．上記少なくとも１つの第３の重合体分鎖の上記親水性重合体セグメントは、上記核に対して近位である、実施形態Ｂ３１〜Ｂ３３のいずれか１つの界面活性剤によって修飾された星形高分子。
【０３９８】
実施形態Ｂ３５．上記少なくとも１つの第３の重合体分鎖の上記親水性重合体セグメントは、核と共有結合している、実施形態Ｂ３１〜Ｂ３４のいずれか１つの界面活性剤によって修飾された星形高分子。
【０３９９】
実施形態Ｂ３６．上記疎水性重合体セグメントは、上記少なくとも１つの第３の重合体分鎖の遠位のセグメントである、実施形態Ｂ３３〜Ｂ３５のいずれか１つの界面活性剤によって修飾された星形高分子。
【０４００】
実施形態Ｂ３７．上記少なくとも１つの第３の重合体分鎖は、上記親水性重合体セグメントおよび上記疎水性重合体セグメントからなる、実施形態Ｂ３３〜Ｂ３６のいずれか１つの界面活性剤によって修飾された星形高分子。
【０４０１】
実施形態Ｂ３８．上記少なくとも１つの第３の重合体分鎖の上記疎水性重合体セグメント部は、上記少なくとも１つの第１の重合体分鎖の遠位部分を超えて伸長している、実施形態Ｂ３３〜Ｂ３７のいずれか１つの界面活性剤によって修飾された星形高分子。
【０４０２】
実施形態Ｂ３９．上記界面活性剤によって修飾された星形高分子は、複数の上記少なくとも１つの第３の重合体分鎖を含んでいる、実施形態Ｂ２９〜Ｂ３８のいずれか１つの界面活性剤によって修飾された星形高分子。
【０４０３】
実施形態４０．上記更なるセグメントは、１つ以上の重合した疎水性単量体の単量体残基を含んでいる、実施形態Ｂ１〜Ｂ３９のいずれか１つの界面活性剤によって修飾された星形高分子。
【０４０４】
実施形態４１．上記更なるセグメントは、複数の重合した疎水性単量体の単量体残基を含んでいる、実施形態Ｂ１〜Ｂ４０のいずれか１つの界面活性剤によって修飾された星形高分子。
【０４０５】
実施形態４２．上記更なるセグメントは、１つ以上の重合した親水性単量体の単量体残基を含んでいる、実施形態Ｂ１〜Ｂ４１のいずれか１つの界面活性剤によって修飾された星形高分子。
【０４０６】
実施形態４３．上記更なるセグメントは、複数の重合した親水性単量体の単量体残基を含んでいる、実施形態Ｂ１〜Ｂ４２のいずれか１つの界面活性剤によって修飾された星形高分子。
【０４０７】
実施形態Ｂ４４．上記少なくとも１つの第１の重合体分鎖の上記親水性重合体セグメントは、単独重合体セグメント、共重合体セグメント、ブロック共重合体セグメント、ブロック性共重合体セグメント、グラジエント共重合体セグメント、またはランダム共重合体セグメントである、実施形態Ｂ１〜Ｂ４３のいずれか１つの界面活性剤によって修飾された星形高分子。
【０４０８】
実施形態Ｂ４５．上記少なくとも１つの第２の重合体分鎖の上記親水性重合体セグメントは、単独重合体セグメント、共重合体セグメント、ブロック共重合体セグメント、ブロック性共重合体セグメント、グラジエント共重合体セグメント、またはランダム共重合体セグメントである、実施形態Ｂ１〜Ｂ４４のいずれか１つの界面活性剤によって修飾された星形高分子。
【０４０９】
実施形態Ｂ４６．上記更なるセグメントは、重合体セグメントである、実施形態Ｂ１〜Ｂ４５のいずれか１つの界面活性剤によって修飾された星形高分子。
【０４１０】
実施形態Ｂ４７．上記少なくとも１つの第２の重合体分鎖の上記更なるセグメントは、単独重合体セグメント、共重合体セグメント、ブロック共重合体セグメント、ブロック性共重合体セグメント、グラジエント共重合体セグメント、またはランダム共重合体セグメントである、実施形態Ｂ１〜Ｂ４６のいずれか１つの界面活性剤によって修飾された星形高分子。
【０４１１】
実施形態Ｂ４８．上記少なくとも１つの第３の重合体分鎖の上記親水性重合体セグメントは、単独重合体セグメント、共重合体セグメント、ブロック共重合体セグメント、ブロック性共重合体セグメント、グラジエント共重合体セグメント、またはランダム共重合体セグメントである、実施形態Ｂ３１〜Ｂ４７のいずれか１つの界面活性剤によって修飾された星形高分子。
【０４１２】
実施形態Ｂ４９．上記少なくとも１つの第３の重合体分鎖の上記疎水性重合体セグメントは、単独重合体セグメント、共重合体セグメント、ブロック共重合体セグメント、ブロック性共重合体セグメント、グラジエント共重合体セグメント、またはランダム共重合体セグメントである、実施形態Ｂ３３〜Ｂ４８のいずれか１つの界面活性剤によって修飾された星形高分子。
【０４１３】
実施形態Ｂ５０．上記更なるセグメントは、界面活性剤系増粘重合体セグメントである、実施形態Ｂ１〜Ｂ４９のいずれか１つの界面活性剤によって修飾された星形高分子。
【０４１４】
実施形態Ｂ５１．上記界面活性剤によって修飾された星形高分子は、界面活性剤を含有する系の粘度を増加させる、実施形態Ｂ１〜Ｂ５０のいずれか１つの界面活性剤によって修飾された星形高分子。
【０４１５】
実施形態Ｂ５２．上記界面活性剤を含有する系は、水系である、実施形態Ｂ５１の界面活性剤によって修飾された星形高分子。
【０４１６】
実施形態Ｂ５３．上記界面活性剤は、非イオン性界面活性剤、アニオン性界面活性剤、両性界面活性剤、またはカチオン性界面活性剤である、実施形態Ｂ１〜Ｂ５２のいずれか１つの高分子。
【０４１７】
実施形態Ｂ５４．上記界面活性剤は、非イオン性界面活性剤である、実施形態Ｂ５３の高分子。
【０４１８】
実施形態Ｂ５５．上記界面活性剤は、アニオン性界面活性剤である、実施形態Ｂ５３の高分子。
【０４１９】
実施形態Ｂ５６．上記界面活性剤は、両性界面活性剤である、実施形態Ｂ５３の高分子。
【０４２０】
実施形態Ｂ５７．上記界面活性剤は、カチオン性界面活性剤である、実施形態Ｂ５３の高分子。
【０４２１】
実施形態Ｃ１．界面活性剤を含有する水系の粘度を増加させる方法であって、界面活性剤系増粘高分子を、上記界面活性剤を含有する水系に導入する工程を含み、
上記界面活性剤系増粘高分子は、
ｉ）核；
ｉｉ）重合した親水性単量体の単量体残基から構成された重合体セグメントを含んでいる、少なくとも１つの第１の重合体分鎖；および、
ｉｉｉ）少なくとも第２の重合体分鎖、を含み、
上記第２の重合体分鎖は、
１）少なくとも１つのペンダント親ミセル性部分；または、
２）重合した親ミセル性単量体の少なくとも１つの単量体残基から構成された重合体セグメント、を含む、方法。
【０４２２】
実施形態Ｃ２．上記核は、架橋された重合体核である、実施形態Ｃ１の方法。
【０４２３】
実施形態Ｃ３．上記核は、疎水性の架橋された重合体核である、実施形態Ｃ１またはＣ２の方法。
【０４２４】
実施形態Ｃ４．上記少なくとも１つの第１の重合体分鎖の上記重合体セグメントは、重合した親水性単量体の単量体残基を、５個と２０００個との間で含んでいる、実施形態Ｃ１〜Ｃ３のいずれか１つの方法。
【０４２５】
実施形態Ｃ５．上記少なくとも１つの第２の重合体分鎖は、上記少なくとも１つのペンダント親ミセル性部分を含んでいる、実施形態Ｃ１〜Ｃ４のいずれか１つの方法。
【０４２６】
実施形態Ｃ６．上記少なくとも１つの第２の重合体分鎖は、複数の上記少なくとも１つのペンダント親ミセル性部分を含んでいる、実施形態Ｃ１〜Ｃ５のいずれか１つの方法。
【０４２７】
実施形態Ｃ７．上記少なくとも１つの第２の重合体分鎖は、重合した親ミセル性単量体の少なくとも１つの単量体残基から構成されている重合体セグメントを含んでいる、実施形態Ｃ１〜Ｃ６のいずれか１つの方法。
【０４２８】
実施形態Ｃ８．重合した親ミセル性単量体の少なくとも１つの単量体残基から構成されている、上記少なくとも１つの第２の重合体分鎖の上記重合体セグメントは、親ミセル性重合体セグメントである、実施形態Ｃ１〜Ｃ７のいずれか１つの方法。
【０４２９】
実施形態Ｃ９．上記少なくとも１つの第２の重合体分鎖の上記重合体セグメントは、複数の上記重合した親ミセル性単量体の少なくとも１つの単量体残基から構成されている、実施形態Ｃ１〜Ｃ８のいずれか１つの方法。
【０４３０】
実施形態Ｃ１０．上記少なくとも１つの第２の重合体分鎖の上記重合体セグメントは、１個と５００個との間の、重合した親ミセル性単量体の単量体残基またはペンダント親ミセル性部分から構成されている、実施形態Ｃ１〜Ｃ９のいずれか１つの方法。
【０４３１】
実施形態Ｃ１１．上記少なくとも１つのペンダント親ミセル性部分または上記重合した親ミセル性単量体の少なくとも１つの単量体残基を含んでいる、上記少なくとも１つの第２の重合体分鎖の一部分は、重合した疎水性単量体の少なくとも１つの単量体残基から更に構成されている、実施形態Ｃ１〜Ｃ１０のいずれか１つの方法。
【０４３２】
実施形態Ｃ１２．上記少なくとも１つのペンダント親ミセル性部分または上記重合した親ミセル性単量体の少なくとも１つの単量体残基を含んでいる、上記少なくとも１つの第２の重合体分鎖の一部分は、重合した疎水性単量体の複数の単量体残基から更に構成されている、実施形態Ｃ１〜Ｃ１１のいずれか１つの方法。
【０４３３】
実施形態Ｃ１３．上記少なくとも１つのペンダント親ミセル性部分または上記重合した親ミセル性単量体の少なくとも１つの単量体残基を含んでいる、上記少なくとも１つの第２の重合体分鎖の一部分は、重合した疎水性単量体の１〜５００の範囲の単量体残基から更に構成されている、実施形態Ｃ１〜Ｃ１２のいずれか１つの方法。
【０４３４】
実施形態Ｃ１４．上記少なくとも１つの第２の重合体分鎖は、重合した親水性単量体の単量体残基から構成されている重合体セグメントを更に含んでいる、実施形態Ｃ１〜Ｃ１３のいずれか１つの方法。
【０４３５】
実施形態Ｃ１５．上記重合した親水性単量体の単量体残基から構成されている、上記少なくとも１つの第２の重合体分鎖の上記重合体セグメントは、親水性重合体セグメントである、実施形態Ｃ１〜Ｃ１４のいずれか１つの方法。
【０４３６】
実施形態Ｃ１６．上記少なくとも１つの第２の重合体分鎖の上記親水性重合体セグメントは、重合した親水性単量体の複数の単量体残基から構成されている、実施形態Ｃ１５の方法。
【０４３７】
実施形態Ｃ１７．上記少なくとも１つの第２の重合体分鎖の上記親水性重合体セグメントは、上記重合した親水性単量体の１０個と５０００個との間の単量体残基から構成されている、実施形態Ｃ１５またはＣ１６の方法。
【０４３８】
実施形態Ｃ１８．上記ペンダント親ミセル性部分または上記重合した親ミセル性単量体の単量体残基は、上記核に対して遠位である、実施形態Ｃ１〜Ｃ１７のいずれか１つの方法。
【０４３９】
実施形態Ｃ１９．上記少なくとも１つの第２の重合体分鎖の、上記親水性重合体セグメントの少なくとも一部分は、上記少なくとも１つの第１の重合体分鎖の遠位部分を超えて伸長している、実施形態Ｃ１５〜Ｃ１８のいずれか１つの方法。
【０４４０】
実施形態Ｃ２０．上記少なくとも１つの第２の重合体分鎖の上記親水性重合体セグメントは、上記核に対して近位である、実施形態Ｃ１５〜Ｃ１９のいずれか１つの方法。
【０４４１】
実施形態Ｃ２１．上記少なくとも１つの第１の重合体分鎖および上記少なくとも１つの第２の重合体分鎖は、上記核と共有結合している、実施形態Ｃ１〜Ｃ２０のいずれか１つの方法。
【０４４２】
実施形態Ｃ２２．上記ペンダント親ミセル性部分または上記重合した親ミセル性単量体の単量体残基よりも、上記少なくとも１つの第２の重合体分鎖は、より多くの上記重合した親水性単量体の単量体残基を含んでいる、実施形態Ｃ１４〜Ｃ２０のいずれか１つの方法。
【０４４３】
実施形態Ｃ２３．上記少なくとも１つのペンダント親ミセル性部分または上記重合した親ミセル性単量体の少なくとも１つの単量体残基よりも、上記少なくとも１つの第２の重合体分鎖は、上記重合した親水性単量体の単量体残基を、２倍と１０００倍との間の範囲で多く含んでいる、実施形態Ｃ１４〜Ｃ２２のいずれか１つの方法。
【０４４４】
実施形態Ｃ２４．上記少なくとも１つのペンダント親ミセル性部分または上記重合した親ミセル性単量体の少なくとも１つの単量体残基よりも、上記少なくとも１つの第２の重合体分鎖は、上記重合した親水性単量体の単量体残基を、２倍、３倍、４倍、５倍、１０倍、５０倍、１００倍、または１００倍よりも多く含んでいる、実施形態Ｃ１４〜Ｃ２３のいずれか１つの方法。
【０４４５】
実施形態Ｃ２５．上記少なくとも１つの第２の重合体分鎖は、５，０００ｇ／ｍｏｌを上回る分子量を有している、実施形態Ｃ１〜Ｃ２４のいずれか１つの方法。
【０４４６】
実施形態Ｃ２６．上記界面活性剤系増粘高分子は、複数の上記少なくとも１つの第１の重合体分鎖を含んでいる、実施形態Ｃ１〜Ｃ２５のいずれか１つの方法。
【０４４７】
実施形態Ｃ２７．上記界面活性剤系増粘高分子は、複数の上記少なくとも１つの第２の重合体分鎖を含んでいる、実施形態Ｃ１〜Ｃ２６のいずれか１つの方法。
【０４４８】
実施形態Ｃ２８．上記界面活性剤系増粘高分子は、複数の上記少なくとも１つの第１の重合体分鎖および複数の上記少なくとも１つの第２の重合体分鎖を含んでいる、実施形態Ｃ１〜Ｃ２７のいずれか１つの方法。
【０４４９】
実施形態Ｃ２９．上記少なくとも１つの第１の重合体分鎖と、上記少なくとも１つの第２の重合体分鎖との比率は、４０：１と１：４０との間の範囲にある、実施形態Ｃ１〜Ｃ２８のいずれか１つの方法。
【０４５０】
実施形態Ｃ３０．上記界面活性剤系増粘高分子は、任意で、少なくとも１つの第３の重合体分鎖を更に含んでおり、上記第３の重合体分鎖は、重合した疎水性単量体の単量体残基から構成される重合体セグメント、重合した親水性単量体の単量体残基から構成される重合体セグメント、またはそれら両方、を含んでいる、実施形態Ｃ１〜Ｃ２９のいずれか１つの方法。
【０４５１】
実施形態Ｃ３１．上記界面活性剤系増粘高分子は、上記少なくとも１つの第３の重合体分鎖を更に含んでいる、実施形態Ｃ３０の方法。
【０４５２】
実施形態Ｃ３３．上記少なくとも１つの第３の重合体分鎖は、重合した親水性単量体の単量体残基から構成される重合体セグメントを含んでいる、実施形態Ｃ３０またはＣ３１の方法。
【０４５３】
実施形態Ｃ３４．上記重合した親水性単量体の単量体残基から構成されている、上記少なくとも１つの第３の重合体分鎖の上記重合体セグメントは、親水性重合体セグメントである、実施形態Ｃ３０〜Ｃ３３のいずれか１つの方法。
【０４５４】
実施形態Ｃ３５．上記少なくとも１つの第３の重合体分鎖の上記親水性重合セグメントは、複数の上記重合した親水性単量体の単量体残基から構成されている、上記実施形態Ｃ３４の方法。
【０４５５】
実施形態Ｃ３６．上記少なくとも１つの第３の重合体分鎖の上記親水性重合セグメントは、１個と５００個との間の重合した親水性単量体の単量体残基から構成されている、実施形態Ｃ３４またはＣ３５の方法。
【０４５６】
実施形態Ｃ３７．上記少なくとも１つの第３の重合体分鎖は、重合した疎水性単量体の単量体残基から構成される重合体セグメントを含んでいる、実施形態Ｃ３０〜Ｃ３６のいずれか１つの方法。
【０４５７】
実施形態Ｃ３８．上記重合した疎水性単量体の単量体残基から構成されている、上記少なくとも１つの第３の重合体分鎖の上記重合体セグメントは、疎水性重合体セグメントである、実施形態Ｃ３７の方法。
【０４５８】
実施形態Ｃ３９．上記少なくとも１つの第３の重合体分鎖の上記疎水性重合セグメントは、複数の上記重合した疎水性単量体の単量体残基から構成されている、上記実施形態Ｃ３７またはＣ３８の方法。
【０４５９】
実施形態Ｃ４０．上記少なくとも１つの第３の重合体分鎖の上記疎水性重合セグメントは、１〜５００の重合した疎水性単量体の単量体残基から構成されている、実施形態Ｃ３８〜Ｃ３９のいずれか１つの方法。
【０４６０】
実施形態Ｃ４１．上記少なくとも１つの第３の重合体分鎖の上記親水性重合セグメントは、上記核に対して近位である、実施形態Ｃ３４〜Ｃ４０のいずれか１つの方法。
【０４６１】
実施形態Ｃ４２．上記少なくとも１つの第３の重合体分鎖の上記親水性重合セグメントは、上記核と共有結合している、実施形態Ｃ３４〜Ｃ４１のいずれか１つの方法。
【０４６２】
実施形態Ｃ４３．上記少なくとも１つの第３の重合体分鎖の上記疎水性重合セグメントは、上記核に対して遠位である、実施形態Ｃ３８〜Ｃ４２のいずれか１つの方法。
【０４６３】
実施形態Ｃ４４．上記少なくとも１つの第３の重合体分鎖の、上記疎水性重合体セグメントの一部分は、上記少なくとも１つの第１の重合体分鎖の遠位部分を超えて伸長している、実施形態Ｃ３８〜Ｃ４３のいずれか１つの方法。
【０４６４】
実施形態Ｃ４５．上記界面活性剤系増粘高分子は、複数の上記少なくとも１つの第３の重合体分鎖を含んでいる、実施形態Ｃ３０〜Ｃ４４のいずれか１つの方法。
【０４６５】
実施形態Ｃ４６．上記重合した疎水性単量体の単量体残基よりも、上記少なくとも１つの第３の重合体分鎖は、より多くの上記重合した親水性単量体の単量体残基を含んでいる、実施形態Ｃ３０〜Ｃ４５のいずれか１つの方法。
【０４６６】
実施形態Ｃ４７．上記重合した疎水性単量体の単量体残基よりも、上記少なくとも１つの第３の重合体分鎖は、上記重合した親水性単量体の単量体残基を、２倍と１０００倍との間の範囲で多く含んでいる、実施形態Ｃ３０〜Ｃ４６のいずれか１つの方法。
【０４６７】
実施形態Ｃ４８．上記重合した疎水性単量体の単量体残基よりも、上記少なくとも１つの第３の重合体分鎖は、上記重合した親水性単量体の単量体残基を、２倍、３倍、４倍、５倍、１０倍、５０倍、１００倍、または１００倍よりも多く含んでいる、実施形態Ｃ３０〜Ｃ４７のいずれか１つの方法。
【０４６８】
実施形態Ｃ４９．上記少なくとも１つの第１の重合体分鎖と上記少なくとも１つの第３の重合体分鎖との比率、上記少なくとも１つの第３の重合体分鎖と上記少なくとも１つの第２の重合体分鎖との比率、ならびに、上記少なくとも１つの第１の重合体分鎖と上記少なくとも１つの第２の重合体分鎖および上記少なくとも１つの第３の重合体分鎖の比率は、独立に４０：１と１：４０との間の範囲にある、実施形態Ｃ３０〜Ｃ４８のいずれか１つの方法。
【０４６９】
実施形態Ｃ５０．上記界面活性剤系増粘高分子は式Ｃにて表され得る、実施形態Ｃ１〜Ｃ４９のいずれか１つの方法：
式Ｃ      ［（Ｐ１）ｑ１］ｒ−Ｃｏｒｅ−［（Ｐ３）ｑ３−（Ｐ２）ｑ２］ｓ
（式中、
Ｃｏｒｅは、架橋された重合体セグメントを表し、
Ｐ１は、独立して、重合した親水性単量体の単量体残基から構成された少なくとも１つの第１の重合体分鎖の親水性重合体セグメントを表し、
Ｐ２は、独立して、少なくとも１つの第２の重合体分鎖の重合体セグメントを表し、
上記少なくとも１つの第２の重合体分鎖は、
１）少なくとも１つのペンダント親ミセル性部分を含む重合した骨格；または、
２）重合した親ミセル性単量体の少なくとも１つの単量体残基、から構成され、
Ｐ３は、独立して、重合した親水性単量体の単量体残基から構成された少なくとも１つの第２の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｒは、独立して、上記Ｃｏｒｅに共有結合している少なくとも１つの第１の重合体分鎖の数を表し、かつ、
ｓは、独立して、上記Ｃｏｒｅに共有結合している少なくとも１つの第２の重合体分鎖の数を表す）。
【０４７０】
実施形態Ｃ５１．ｒ：ｓ比は４０：１と１：４０との間の範囲である、実施形態Ｃ５０の方法。
【０４７１】
実施形態Ｃ５２．ｒ：ｓ比は４：１である、実施形態Ｃ５０またはＣ５１の方法。
【０４７２】
実施形態Ｃ５３．上記界面活性剤系増粘高分子は式Ｄで示される、実施形態Ｃ１〜Ｃ５２のいずれか１つの方法：
【０４７３】
【化１０】
0006689210.tif 000011
【０４７４】
（式中、
Ｃｏｒｅは、架橋された重合体セグメントを表し、
Ｐ１は、独立して、重合した親水性単量体の単量体残基から構成された少なくとも１つの第１の重合体分鎖の親水性重合体セグメントを表し、
Ｐ２は、独立して、少なくとも１つの第２の重合体分鎖の重合体セグメントを表し、
上記少なくとも１つの第２の重合体分鎖は、
１）少なくとも１つのペンダント親ミセル性部分を含む重合した骨格；または、
２）重合した親ミセル性単量体の少なくとも１つの単量体残基、から構成され、
Ｐ３は、独立して、重合した親水性単量体の単量体残基から構成された少なくとも１つの第２の重合体分鎖の親水性重合体セグメントを表し、
Ｐ４は、独立して、重合した疎水性単量体の単量体残基から構成された少なくとも１つの第３の重合体分鎖の疎水性重合体セグメントを表し、
Ｐ５は、独立して、重合した親水性単量体の単量体残基から構成された少なくとも１つの第３の重合体分鎖の親水性重合体セグメントを表し、
ｑ１は、独立して、Ｐ１における単量体残基の数を表し、
ｑ２は、独立して、Ｐ２における単量体残基の数を表し、
ｑ３は、独立して、Ｐ３における単量体残基の数を表し、
ｑ４は、独立して、Ｐ４における単量体残基の数を表し、
ｑ５は、独立して、Ｐ５における単量体残基の数を表し、
ｒは、独立して、上記Ｃｏｒｅに共有結合している少なくとも１つの第１の重合体分鎖の数を表し、
ｓは、独立して、上記Ｃｏｒｅに共有結合している少なくとも１つの第２の重合体分鎖の数を表し、かつ、
ｔは、独立して、上記Ｃｏｒｅに共有結合している少なくとも１つの第３の重合体分鎖の数を表す）。
【０４７５】
実施形態Ｃ５４．ｒ：ｓ比、並びに、tが０でない場合には、ｒ：ｔ、ｔ：ｓ、およびｒ：（ｓ＋ｔ）の比率は、独立して、４０：１と１：４０との間の範囲である、実施形態Ｃ５３の方法。
【０４７６】
実施形態Ｃ５５．ｒ：ｓ比は４：１である、実施形態Ｃ５３またはＣ５４の方法。
【０４７７】
実施形態Ｃ５６．ｑ１は５と２０００との間の値である、実施形態Ｃ５０〜Ｃ５５のいずれか１つの方法。
【０４７８】
実施形態Ｃ５７．ｑ２は１と５００との間の値である、実施形態Ｃ５０〜Ｃ５６のいずれか１つの方法。
【０４７９】
実施形態Ｃ５８．ｑ３は１０と５０００との間の値である、実施形態C５０〜Ｃ５７のいずれか１つの方法。
【０４８０】
実施形態Ｃ５９．ｑ４は１と５００との間の値である、実施形態Ｃ５３〜Ｃ５８のいずれか１つの方法。
【０４８１】
実施形態Ｃ６０．ｑ５は１０と５０００との間の値である、実施形態Ｃ５３〜Ｃ５９のいずれか１つの方法。
【０４８２】
実施形態Ｃ６１．ｒは１〜１０００の範囲の値である、実施形態Ｃ５０〜Ｃ６０のいずれか１つの方法。
【０４８３】
実施形態Ｃ６２．ｓは１〜１０００の範囲の値である、実施形態Ｃ５０〜Ｃ６１のいずれか１つの方法。
【０４８４】
実施形態Ｃ６３．ｔは０〜１０００の範囲の値である、実施形態Ｃ５３〜Ｃ６２のいずれか１つの方法。
【０４８５】
実施形態Ｃ６４．ｑ３はｑ２よりも大きい、実施形態Ｃ５０〜Ｃ６３のいずれか１つの方法。
【０４８６】
実施形態Ｃ６５．ｑ３は、ｑ２の２倍と１０００倍との間の範囲である、実施形態Ｃ５０〜Ｃ６４のいずれか１つの方法。
【０４８７】
実施形態Ｃ６６．ｑ３は、ｑ２の２倍、３倍、４倍、５倍、１０倍、５０倍、１００倍、または１００倍よりも大きい、実施形態Ｃ５０〜Ｃ６５のいずれか１つの方法。
【０４８８】
実施形態Ｃ６７．ｑ５はｑ４よりも大きい、実施形態Ｃ５３〜Ｃ６６のいずれか１つの方法。
【０４８９】
実施形態Ｃ６８．ｑ５はｑ４の２倍と１０００倍との間の範囲である、実施形態Ｃ５３〜Ｃ６７のいずれか１つの方法。
【０４９０】
実施形態Ｃ６９．ｑ５は、ｑ４の２倍、３倍、４倍、５倍、１０倍、５０倍、１００倍、または１００倍よりも大きい、実施形態Ｃ５３〜Ｃ６８のいずれか１つの方法。
【０４９１】
実施形態Ｃ７０．Ｐ２は、少なくとも１つのペンダント親ミセル性部分を含む、実施形態Ｃ５０〜Ｃ６９のいずれか１つの方法。
【０４９２】
実施形態Ｃ７１．Ｐ２は、少なくとも１つのペンダント親ミセル性部分を複数含む、実施形態Ｃ５０〜Ｃ７０のいずれか１つの方法。
【０４９３】
実施形態Ｃ７２．少なくとも第２の重合体分鎖のそれぞれは１個と５００個との間の範囲でペンダント親ミセル性部分を含む、実施形態Ｃ１〜Ｃ７１のいずれか１つの方法。
【０４９４】
実施形態Ｃ７３．上記少なくとも１つのペンダント親ミセル性部分は［Ｌ１−Ｇ１−Ｌ２−Ｇ２］によって表される、実施形態Ｃ１〜Ｃ７２のいずれか１つの方法：
（式中、
Ｇ１は、独立して、上記界面活性剤の親水性部分の残基を表し、
Ｇ２は、独立して、上記界面活性剤の疎水性部分の残基を表し、
Ｌ１は、独立して、Ｇ１を上記少なくとも１つの第２の重合体分鎖に結合させる連結基または共有結合を表し、かつ、
Ｌ２は、独立して、Ｇ１とＧ２とを連結する連結基または共有結合を表す）。
【０４９５】
実施形態Ｃ７４．Ｇ２は、Ｃ６以上のアルキル部分、フッ素修飾されたＣ４以上のアルキル部分、または、Ｃ６以上のアルケニル部分を含む、実施形態Ｃ７３の方法。
【０４９６】
実施形態Ｃ７５．Ｇ２は、Ｃ１３以上の飽和脂肪アルキル部分、Ｃ１２以上の一価不飽和脂肪アルキル部分、または、Ｃ１２以上の多価不飽和脂肪アルキル部分を含む、実施形態Ｃ７３またはＣ７４の方法。
【０４９７】
実施形態Ｃ７６．Ｇ２は、Ｃ１４以上の飽和脂肪アルキル部分を含む、実施形態Ｃ７３〜Ｃ７５のいずれか１つの方法。
【０４９８】
実施形態Ｃ７７．Ｇ２は、Ｃ１６以上の飽和脂肪アルキル部分を含む、実施形態Ｃ７３〜Ｃ７６のいずれか１つの方法。
【０４９９】
実施形態Ｃ７８．Ｇ２は、Ｃ１８以上の飽和脂肪アルキル部分を含む、実施形態Ｃ７３〜Ｃ７７のいずれか１つの方法。
【０５００】
実施形態Ｃ７９．Ｌ１は共有結合であり、Ｇ１はエステル部分であり、Ｇ２はＣ１８以上の飽和脂肪アルキル部分を含む、実施形態Ｃ７３〜Ｃ７８のいずれか１つの方法。
【０５０１】
実施形態Ｃ８０．Ｇ２は、商業的に適した界面活性剤および／または有害物質規制法（ＴＳＣＡ）に登録された界面活性剤の疎水性部分を含んでいる、実施形態Ｃ７３〜Ｃ７９のいずれか１つの方法。
【０５０２】
実施形態Ｃ８１．Ｇ２は、Ｃ１９以上の飽和脂肪アルキル部分を含む、実施形態Ｃ７３〜Ｃ８０のいずれか１つの方法。
【０５０３】
実施形態Ｃ８２．Ｇ２は、さらに、アリール部分、エーテル部分、カルボニル部分、または不飽和アルキル部分を含む、実施形態Ｃ７３〜Ｃ８１のいずれか１つの方法。
【０５０４】
実施形態Ｃ８３．Ｌ１は共有結合である、実施形態Ｃ７３〜Ｃ８２のいずれか１つの方法。
【０５０５】
実施形態Ｃ８４．Ｇ１はエステル部分である、実施形態Ｃ７３〜Ｃ８３のいずれか１つの方法。
【０５０６】
実施形態Ｃ８５．Ｇ１は、アミド部分である、実施形態Ｃ７３〜Ｃ８４のいずれか１つの方法。
【０５０７】
実施形態Ｃ８６．Ｌ１は、Ｇ１のカルボニル部分へ結合する、実施形態Ｃ８４またはＣ８５の方法。
【０５０８】
実施形態Ｃ８７．Ｇ１は、スルホネート部分である、実施形態Ｃ７３〜Ｃ８６のいずれか１つの方法。
【０５０９】
実施形態Ｃ８８．Ｇ１は、スルホンアミド部分である、実施形態Ｃ７３〜Ｃ８７のいずれか１つの方法。
【０５１０】
実施形態Ｃ８９．Ｌ１は、Ｇ１のスルホニル部分へ結合する、実施形態Ｃ８７またはＣ８８の方法。
【０５１１】
実施形態Ｃ９０．Ｌ２は、共有結合である、実施形態Ｃ７３〜Ｃ８９のいずれか１つの方法。
【０５１２】
実施形態Ｃ９１．Ｌ２は、アリール部分、エーテル部分、カルボニル部分、または不飽和アルキル部分を含む、実施形態Ｃ７３〜Ｃ９０のいずれか１つの方法。
【０５１３】
実施形態Ｃ９２．少なくとも１つの第２の重合体分鎖の一部分が式Ｅで表される、実施形態Ｃ１〜Ｃ９１のいずれか１つの方法：
【０５１４】
【化１１】
0006689210.tif 000012
【０５１５】
（式中、
Ｒ１１、Ｒ１２、Ｒ１３は、独立して、水素、メチル、エチル、またはＣ３−１８アルキル、例えば、Ｃ３−６アルキル、Ｃ６−１２アルキル、もしくはＣ１２−１８アルキルを表し；上記アルキルは分岐していても分岐していなくてもよく、直鎖型または環状であってもよく、且つ任意に１つ以上のハロゲン、Ｃ１−６アルコキシ基、またはポリ（エチレングリコール）によって置換されていてもよく；
Ｒ１４は、独立して、Ｃ１−１２ヒドロカルビル、−Ｃ１−１２ヒドロカルビル−（Ｏ−Ｃ１−６ヒドロカルビル）ｗ、−Ｃ１−１２ヒドロカルビル−（（ＣＯ）Ｏ−Ｃ１−６ヒドロカルビル）ｗ、−Ｃ１−１２ヒドロカルビル−（（ＣＯ）ＮＨ−Ｃ１−６ヒドロカルビル）ｗを表し；それぞれのヒドロカルビル部は、独立して、分岐していても分岐していなくてもよく、直鎖型または環状であってもよく、飽和（アルキル）または不飽和（アルケニル）であってもよく、且つ任意に１つ以上のハロゲン、Ｃ１−６アルコキシ基、またはポリ（エチレングリコール）によって置換されていてもよく；
Ｒ１５は、独立して、Ｃ１３−４０ヒドロカルビル、−Ｃ１３−４０ヒドロカルビル−（Ｏ−Ｃ１−６ヒドロカルビル）ｗ、−Ｃ１３−４０ヒドロカルビル−（（ＣＯ）Ｏ−Ｃ１−６ヒドロカルビル）ｗ、−Ｃ１３−４０ヒドロカルビル−（（ＣＯ）ＮＨ−Ｃ１−６アルキル）ｗであって；それぞれのヒドロカルビル部は、独立して、分岐していても分岐していなくてもよく、直鎖型または環状であってもよく、飽和（アルキル）または不飽和（アルケニル）であってもよく、且つ任意に１つ以上のハロゲン、Ｃ１−６アルコキシ基、またはポリ（エチレングリコール）によって置換されていてもよく；または、界面活性剤の疎水性部分、脂質の疎水性部分、または脂肪アルコールの疎水性部分を表し、
Ｙは、共有結合、エチレングリコール、ポリ（エチレングリコール）、ポリエーテル、ポリアミド、Ｃ１−６アルキル、もしくはそれらの組み合わせを表し、または独立して、存在せず、
ｍは、独立して、１〜５００の範囲の値を表し、
ｎは、独立して、１〜５００の範囲の値を表し、且つ、
ｗは、独立して、１〜１０００の範囲の値を表す）。
【０５１６】
実施形態Ｃ９３．式Ｅにより示される少なくとも１つの第２の重合体分鎖の上記一部分は、共重合体セグメント、ブロック共重合体セグメント、ブロック性共重合体セグメント、グラジエント共重合体セグメント、またはランダム共重合体セグメントである、実施形態Ｃ９２の方法。
【０５１７】
実施形態Ｃ９４．Ｐ２は、重合した親ミセル性単量体の上記少なくとも１つの単量体残基を含む、実施形態Ｃ５０〜Ｃ９３のいずれか１つの方法。
【０５１８】
実施形態Ｃ９５．Ｐ２は、重合した親ミセル性単量体の上記少なくとも１つの単量体残基を複数含む、実施形態Ｃ５０〜Ｃ９４のいずれか１つの方法。
【０５１９】
実施形態Ｃ９６．重合した親ミセル性単量体の上記少なくとも１つの単量体残基を含む上記少なくとも１つの第２の重合体分鎖の上記一部分は、親ミセル性重合体セグメントである、実施形態Ｃ１〜Ｃ９５のいずれか１つの方法。
【０５２０】
実施形態Ｃ９７．上記親ミセル性重合体セグメントは、さらに、重合した疎水性単量体の少なくとも１つの単量体残基から構成される、実施形態Ｃ９６の方法。
【０５２１】
実施形態Ｃ９８．上記親ミセル性重合体セグメントは、さらに、重合した疎水性単量体の複数の単量体残基から構成される、実施形態Ｃ９６の方法。
【０５２２】
実施形態Ｃ９９．Ｐ２は、さらに、重合した疎水性単量体の少なくとも１つの単量体残基から構成される、実施形態Ｃ５０〜Ｃ９８のいずれか１つの方法。
【０５２３】
実施形態Ｃ１００．Ｐ２は、さらに、重合した疎水性単量体の複数の単量体残基から構成される、実施形態Ｃ５０〜Ｃ９９のいずれか１つの方法。
【０５２４】
実施形態Ｃ１０１．上記親ミセル性重合体セグメントは、さらに、重合した親水性単量体の少なくとも１つの単量体残基から構成される、実施形態Ｃ９６〜Ｃ１００のいずれか１つの方法。
【０５２５】
実施形態Ｃ１０２．上記親ミセル性重合体セグメントは、さらに、重合した親水性単量体の複数の単量体残基から構成される、実施形態Ｃ９６〜Ｃ１００のいずれか１つの方法。
【０５２６】
実施形態Ｃ１０３．Ｐ２は、さらに、重合した親水性単量体の少なくとも１つの単量体残基から構成される、実施形態Ｃ５０〜Ｃ１０２のいずれか１つの方法。
【０５２７】
実施形態Ｃ１０４．Ｐ２は、さらに、重合した親水性単量体の複数の単量体残基から構成される、実施形態Ｃ５０〜Ｃ１０２のいずれか１つの方法。
【０５２８】
実施形態Ｃ１０５．上記少なくとも第２の重合体分鎖のそれぞれは、重合した親ミセル性単量体の１個と５００個との間の範囲の単量体残基を含む、実施形態Ｃ１〜Ｃ１０４のいずれか１つの方法。
【０５２９】
実施形態Ｃ１０６．上記少なくとも１つの第２の重合体分鎖は、上記少なくとも１つのペンダント親ミセル性部分および重合した親ミセル性単量体の上記少なくとも１つの単量体残基を含む、実施形態Ｃ１〜Ｃ１０５のいずれか１つの方法。
【０５３０】
実施形態Ｃ１０７．上記少なくとも１つのペンダント親ミセル性部分または重合した親ミセル性単量体の上記少なくとも１つの単量体残基は、Ｃ６以上のアルキル部分、フッ素修飾されたＣ４以上のアルキル部分、または、Ｃ６以上のアルケニル部分を含む、実施形態Ｃ１〜Ｃ１０６のいずれか１つの方法。
【０５３１】
実施形態Ｃ１０８．上記少なくとも１つのペンダント親ミセル性部分または重合した親ミセル性単量体の上記少なくとも１つの単量体残基は、Ｃ１３以上の飽和脂肪アルキル部分、Ｃ１２以上の一価不飽和脂肪アルキル部分、または、Ｃ１２以上の多価不飽和脂肪アルキル部分を含む、実施形態Ｃ１〜Ｃ１０７のいずれか１つの方法。
【０５３２】
実施形態Ｃ１０９．上記少なくとも１つのペンダント親ミセル性部分または重合した親ミセル性単量体の上記少なくとも１つの単量体残基は、Ｃ１３以上のペンダント部分を含む、実施形態Ｃ１〜Ｃ１０８のいずれか１つの方法。
【０５３３】
実施形態Ｃ１１０．上記少なくとも１つのペンダント親ミセル性部分または重合した親ミセル性単量体の上記少なくとも１つの単量体残基は、Ｃ１３〜Ｃ４０ペンダント部分を含む、実施形態Ｃ１〜Ｃ１０９のいずれか１つの方法。
【０５３４】
実施形態Ｃ１１１．上記少なくとも１つのペンダント親ミセル性部分または重合した親ミセル性単量体の上記少なくとも１つの単量体残基は、Ｃ１３〜Ｃ３０ペンダント部分を含む、実施形態Ｃ１〜Ｃ１１０のいずれか１つの方法。
【０５３５】
実施形態Ｃ１１２．上記少なくとも１つのペンダント親ミセル性部分または重合した親ミセル性単量体の上記少なくとも１つの単量体残基は、Ｃ１３〜Ｃ２０ペンダント部分を含む、実施形態Ｃ１〜Ｃ１１１のいずれか１つの方法。
【０５３６】
実施形態Ｃ１１３．上記少なくとも１つのペンダント親ミセル性部分または重合した親ミセル性単量体の上記少なくとも１つの単量体残基は、Ｃ１４以上の飽和脂肪アルキル部分を含む、実施形態Ｃ１〜Ｃ１１２のいずれか１つの方法。
【０５３７】
実施形態Ｃ１１４．上記少なくとも１つのペンダント親ミセル性部分または重合した親ミセル性単量体の上記少なくとも１つの単量体残基は、Ｃ１６以上の飽和脂肪アルキル部分を含む、実施形態Ｃ１〜Ｃ１１３のいずれか１つの方法。
【０５３８】
実施形態Ｃ１１５．上記少なくとも１つのペンダント親ミセル性部分または重合した親ミセル性単量体の上記少なくとも１つの単量体残基は、Ｃ１８以上の飽和脂肪アルキル部分を含む、実施形態Ｃ１〜Ｃ１１４のいずれか１つの方法。
【０５３９】
実施形態Ｃ１１６．上記少なくとも１つのペンダント親ミセル性部分または重合した親ミセル性単量体の上記少なくとも１つの単量体残基は、Ｃ１９以上の飽和脂肪アルキル部分を含む、実施形態Ｃ１〜Ｃ１１５のいずれか１つの方法。
【０５４０】
実施形態Ｃ１１７．上記少なくとも１つのペンダント親ミセル性部分または重合した親ミセル性単量体の上記少なくとも１つの単量体残基は、Ｃ１９〜Ｃ４０ペンダント部分を含む、実施形態Ｃ１〜Ｃ１１６のいずれか１つの方法。
【０５４１】
実施形態Ｃ１１８．上記少なくとも１つのペンダント親ミセル性部分または重合した親ミセル性単量体の上記少なくとも１つの単量体残基は、商業的に適した界面活性剤および／または有害物質規制法（ＴＳＣＡ）に登録された界面活性剤の疎水性部分を含んでいる、実施形態Ｃ１〜Ｃ１１７のいずれか１つの方法。
【０５４２】
実施形態Ｃ１１９．上記少なくとも１つのペンダント親ミセル性部分または重合した親ミセル性単量体の上記少なくとも１つの単量体残基は、さらに、アリール部分、エーテル部分、カルボニル部分、または不飽和アルキル部分を含む、実施形態Ｃ１〜Ｃ１１８のいずれか１つの方法。
【０５４３】
実施形態Ｃ１２０．上記親ミセル性部分は、Ｃ６−４０アルキルアクリレート、Ｃ６−４０アルキルアルキルアクリレート、Ｃ６−４０アルキルアクリルアミド、Ｃ６−４０アルキルアルキルアクリルアミド、Ｃ６−４０アルキルビニルエーテル、またはＣ６−４０アルキルアリルエーテルを含む、実施形態Ｃ１〜Ｃ１１９のいずれか１つの方法。
【０５４４】
実施形態Ｃ１２１．上記親ミセル性部分は、Ｃ１３以上のアルキルアクリレート、Ｃ１１以上のアルキルアルキルアクリレート、Ｃ１９以上のアルキルアクリルアミド、Ｃ１３以上のアルキルアルキルアクリルアミド、Ｃ２以上のアルキルビニルエーテル、またはＣ１以上のアルキルアリルエーテルを含む、実施形態Ｃ１〜Ｃ１２０のいずれか１つの方法。
【０５４５】
実施形態Ｃ１２２．上記親ミセル性部分は、Ｃ１３−４０アルキルアクリレート、Ｃ１１−４０アルキルアルキルアクリレート、Ｃ１９−４０アルキルアクリルアミド、Ｃ１３−４０アルキルアルキルアクリルアミド、Ｃ２−４０アルキルビニルエーテル、またはＣ１−４０アルキルアリルエーテルを含む、実施形態Ｃ１〜Ｃ１２１のいずれか１つの方法。
【０５４６】
実施形態Ｃ１２３．上記飽和脂肪アルキルペンダント部分は、トリデシル、イソトリデシル、ミリスチル、ペンタデシル、セチル、パルミチル、ヘプタデシル、ステアリル、ノナデシル、アラキジル、ヘンエイコシル、ベヘニル、リグノセリル、セリル（ヘプタコサニル）、モンタニル、ノナコサニル、ミリシル、ドトリアコンタニル、ゲジル、またはセトステアリルペンダント部分である、実施形態Ｃ１０８〜Ｃ１２２のいずれか１つの方法。
【０５４７】
実施形態Ｃ１２４．上記飽和脂肪アルキルペンダント部分はステアリルペンダント部分である、実施形態Ｃ１２３の方法。
【０５４８】
実施形態Ｃ１２５．上記少なくとも１つのペンダント親ミセル性部分または重合した親ミセル性単量体の上記少なくとも１つの単量体残基は、不飽和脂肪アルキルペンダント部分を含む、実施形態Ｃ１〜Ｃ１２４のいずれか１つの方法。
【０５４９】
実施形態Ｃ１２６．上記不飽和脂肪アルキルペンダント部分は、一価不飽和または多価不飽和である、実施形態Ｃ１２５の方法。
【０５５０】
実施形態Ｃ１２７．上記多価不飽和脂肪アルキルペンダント部分は、ジ、トリ、テトラ、ペンタ、またはヘキサ不飽和脂肪アルキルペンダント部分である、実施形態Ｃ１２６の方法。
【０５５１】
実施形態Ｃ１２８．上記親ミセル性部分は、Ｃ１3以上のアルケニルアクリレート、Ｃ１１以上のアルケニルアルキルアクリレート、Ｃ１９以上のアルケニルアクリルアミド、Ｃ１３以上のアルケニルアルキルアクリルアミド、Ｃ２以上のアルケニルビニルエーテル、または、Ｃ１以上のアルケニルアリルエーテルを含む、実施形態Ｃ１〜Ｃ１２７のいずれか１つの方法。
【０５５２】
実施形態Ｃ１２９．上記親ミセル性部分は、Ｃ１３−４０アルケニルアクリレート、Ｃ１１−４０アルケニルアルキルアクリレート、Ｃ１９−４０アルケニルアクリルアミド、Ｃ１３−４０アルケニルアルキルアクリルアミド、Ｃ２−４０アルケニルビニルエーテル、またはＣ１−４０アルケニルアリルエーテルを含む、実施形態Ｃ１〜Ｃ１２８のいずれか１つの方法。
【０５５３】
実施形態Ｃ１３０．上記アルケニル基は、モノ、ジ、トリ、テトラ、ペンタ、またはヘキサアルケニル基である、実施形態Ｃ１２８またはＣ１２９の方法。
【０５５４】
実施形態Ｃ１３１．上記不飽和脂肪アルキルペンダント部分は、ミリストレイル、パルミトレイル、サピエニル、オレイル、エライジル、バクセニル、リノレイル、リノエライジル、α−リノレイル、アラキドニル、エイコサペンタエノイル、エルシル、またはドコサヘキサエノイルペンダント部分である、実施形態Ｃ１２５〜Ｃ１３０のいずれか１つの方法。
【０５５５】
実施形態Ｃ１３２．上記親ミセル性部分は式Ｉ〜Ｖにより示される、実施形態Ｃ１〜Ｃ１３１のいずれか１つの方法：
【０５５６】
【化１２】
0006689210.tif 000013
【０５５７】
（式中、
Ｒ１、Ｒ２、およびＲ３は、独立して、水素、メチル、エチル、またはＣ３−１８アルキル、例えば、Ｃ３−６アルキル、Ｃ６−１２アルキル、もしくはＣ１２−１８アルキルを表し、上記アルキルは分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｒ４およびＲ７は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ３がＣ１以上である場合、Ｒ４は、独立して、Ｃ１１以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ５は、独立して、Ｃ１９以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表し、またはＲ６がＣ１以上である場合、Ｒ５は、独立して、Ｃ１３以上のアルキル、−Ｃ６以上のアルキル−（Ｏ−Ｃ１−６アルキル）ｎ、Ｃ６以上のアルケニル、もしくはＣ６以上のアルケニル−（Ｏ−Ｃ１−６アルキル）ｎを表してもよく、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ６は、独立して、水素、Ｃ１−１８アルキル、−Ｃ１−１８アルキル−（Ｏ−Ｃ１−６アルキル）ｎを表し、またはＲ４であり、またはＲ５であり、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ８は、独立して、Ｃ２以上のアルキル、−Ｃ２以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、
Ｒ９は、独立して、Ｃ１以上のアルキル、−Ｃ１以上のアルキル−（Ｏ−Ｃ１−６アルキル）ｎ、Ｃ３以上のアルケニル、−Ｃ３以上のアルケニル−（Ｏ−Ｃ１−６アルキル）ｎを表し、各アルキル部は、独立して、分岐していても分岐していなくてもよく、直鎖型または環状であってもよく、飽和または不飽和であってもよく、任意に１つ以上のハロゲン、Ｃ１−６アルコキシ基、またはポリ（エチレングリコール）によって置換されていてもよく、あるいは、
Ｒ４、Ｒ５、Ｒ７、Ｒ８、Ｒ９は、独立して、界面活性剤の疎水性部、脂質の疎水性部、または脂肪アルコールの疎水性部を表し、
Ａ１、Ａ２、Ａ３およびＡ４は、独立して、ＣＨ、ＣＲ１０、またはＮを表し、Ａ１、Ａ２、Ａ３およびＡ４のうち少なくとも２つは、ＣＨまたはＣＲ１０であり、
Ｒ１０は、独立して、水素、Ｃ１−１０アルキル、ハロゲン、ヒドロキシル、Ｃ１−１０アルコキシを表し、上記アルキルまたはアルコキシは、分岐していても分岐していなくてもよく、直鎖型または環状であってもよく、任意に１つ以上のハロゲン、Ｃ１−６アルコキシ基、またはポリ（エチレングリコール）によって置換されていてもよく、
Ｙは、独立して、共有結合、−Ｏ−、−Ｓ−、−Ｎ（Ｈ）−、−Ｎ（Ｒ１）−、−（ＣＯ）−、−Ｓ（Ｏ）−、−Ｓ（Ｏ）２−、−Ｓ（Ｏ）２Ｎ（Ｒ１）−、−（ＣＯ）Ｎ（Ｒ１）−、−Ｎ（Ｒ１）−（ＣＯ）−、−（ＣＯ）Ｏ−、または−Ｏ−（ＣＯ）−を表し、
Ｌ１は、独立して、共有結合、エチレングリコール、ポリ（エチレングリコール）、ポリエーテル、ポリアミド、Ｃ１−６アルキル、−（ＣＯ）Ｎ（Ｒ１）−、−Ｎ（Ｒ１）−（ＣＯ）−、−（ＣＯ）Ｏ−、−Ｏ−（ＣＯ）−、もしくはそれらの組み合わせを表し、または独立して、存在せず、あるいは、
Ｌ１は、独立して、界面活性剤の親水性部、脂質の親水性部、または脂肪アルコールの親水性部を表し、
Ｌ２は、独立して、（ＣＨ２）１−４０、Ｃ１−４０アルキル、（Ｏ−Ｃ２−６アルキル）ｎ、または（Ｃ２−６アルキル）−（Ｏ−Ｃ２−６アルキル）ｎを表し、上記アルキルは、分岐していても分岐していなくてもよく、直鎖型または環状であってもよく、任意に１つ以上のハロゲン、Ｃ１−６アルコキシ基、またはポリ（エチレングリコール）によって置換されていてもよく、かつ、
ｎは、独立して、１〜１０００の範囲の値を表す）。
【０５５８】
実施形態Ｃ１３３．重合体セグメントＰ１、Ｐ２、またはＰ３は、単独重合体セグメント、共重合体セグメント、ブロック共重合体セグメント、ブロック性共重合体セグメント、グラジエント共重合体セグメント、またはランダム共重合体セグメントである、実施形態Ｃ５０〜Ｃ１３２のいずれか１つの方法。
【０５５９】
実施形態Ｃ１３４．重合体セグメントＰ４またはＰ５は、単独重合体セグメント、共重合体セグメント、ブロック共重合体セグメント、ブロック性共重合体セグメント、グラジエント共重合体セグメント、またはランダム共重合体セグメントである、実施形態Ｃ５３〜Ｃ１３３のいずれか１つの方法。
【０５６０】
実施形態Ｃ１３５．界面活性剤系増粘高分子は、５，０００ｇ／ｍｏｌと１０，０００，０００ｇ／ｍｏｌとの間の範囲の分子量（Ｍｎ）を有する、実施形態Ｃ１〜Ｃ１３４のいずれか１つの方法。
【０５６１】
実施形態Ｃ１３６．界面活性剤系増粘高分子は、１００，０００ｇ／ｍｏｌよりも大きな分子量（Ｍｎ）を有する、実施形態Ｃ１〜Ｃ１３５のいずれか１つの方法。
【０５６２】
実施形態Ｃ１３７．界面活性剤系増粘高分子は、１００，０００ｇ／ｍｏｌと２，０００，０００ｇ／ｍｏｌとの間の範囲の分子量（Ｍｎ）を有する、実施形態Ｃ１〜Ｃ１３６のいずれか１つの方法。
【０５６３】
実施形態Ｃ１３８．上記少なくとも１つの重合体分鎖は、１，０００ｇ／ｍｏｌ〜２５０，０００ｇ／ｍｏｌの分子量（Ｍｎ）を有する、実施形態Ｃ１〜Ｃ１３７のいずれか１つの方法。
【０５６４】
実施形態Ｃ１３９．上記少なくとも１つの重合体分鎖は、１０，０００ｇ／ｍｏｌと２００，０００ｇ／ｍｏｌとの間の分子量（Ｍｎ）を有する、実施形態Ｃ１〜Ｃ１３８のいずれか１つの方法。
【０５６５】
実施形態Ｃ１４０．界面活性剤系増粘高分子は、水溶性のミクト星形高分子である、実施形態Ｃ１〜Ｃ１３９のいずれか１つの方法。
【０５６６】
実施形態Ｃ１４１．上記界面活性剤は、非イオン性界面活性剤、アニオン性界面活性剤、両性界面活性剤、またはカチオン性界面活性剤である、実施形態Ｃ１〜Ｃ１４０のいずれか１つの高分子。
【０５６７】
実施形態Ｃ１４２．上記界面活性剤は、非イオン性界面活性剤である、実施形態Ｃ１４１の高分子。
【０５６８】
実施形態Ｃ１４３．上記界面活性剤は、アニオン性界面活性剤である、実施形態Ｃ１４１の高分子。
【０５６９】
実施形態Ｃ１４４．上記界面活性剤は、両性界面活性剤である、実施形態Ｃ１４１の高分子。
【０５７０】
実施形態Ｃ１４５．上記界面活性剤は、カチオン性界面活性剤である、実施形態Ｃ１４１の高分子。
【０５７１】
実施形態Ｄ１．実施形態Ａ１〜Ａ１６０のいずれか１つの界面活性剤系増粘高分子を、界面活性剤を含有する水系に導入する工程を含む、界面活性剤を含有する水系の粘度を高める方法。
【０５７２】
実施形態Ｄ２．実施形態Ｂ１〜Ｂ５７のいずれか１つの界面活性剤によって修飾された星形高分子を、界面活性剤を含有する水系に導入する工程を含む、界面活性剤を含有する水系の粘度を高める方法。
【０５７３】
〔実施例〕
【０５７４】
【表１】
0006689210.tif 000014
【０５７５】
〔機材：〕
実施例において報告されている粘度測定は詳細に後述されており、ブルックフィールド（登録商標）ＬＶＤＶ−Ｅ粘度計を使用して測定され、以下のスピンドルのうちの１つが使用されている。
【０５７６】
ＬＶＤＶＥ  ＳＣ４−３１：１ｒｐｍあたり０．３４Ｎのずり速度（sec−１）の条件にて、３０〜１００ｋｃＰの範囲の粘度を有するサンプルに使用することができる。
【０５７７】
ＬＶＤＶＥ  ＳＣ４−３４：１ｒｐｍあたり０．２２Ｎのずり速度（sec−１）の条件にて、６０〜２００ｋｃＰの範囲の粘度を有するサンプルに使用することができる。また、
ＬＶＤＶＥ  ＳＣ４−２５：１ｒｐｍあたり０．２２Ｎのずり速度（sec−１）の条件にて、８００〜１．６ＭｃＰの範囲の粘度を有するサンプルに使用することができる。
【０５７８】
〔星形共重合体の合成（実施例１〜４）〕
〔実施例１：［（（ＭＭＡ）２０−ｃｏ−（ＳＭＡ）７）−ｂ−（ＡＡ）３５１]／［（ＡＡ）６４］星形の合成〕
スキーム１に記載されているものと同様の「ワンポット」法を、ポリ（アクリル酸）ベースであるミクト分鎖星形高分子の生成のために使用した。［（（ＭＭＡ）２０−ｃｏ−（ＳＭＡ）７）−ｂ−（ＡＡ）３５１］および［（ＡＡ）６４］の分鎖（分鎖のモル比：１／４）を備えたミクト分鎖星形高分子は、以下のようにして生成した。
【０５７９】
【化１３】
0006689210.tif 000015
【０５８０】
〔工程１：ポリ（メチルメタクリレート）−ｃｏ−ポリ（ステアリルメタクリレート）高分子重合開始剤［（ＭＭＡ）２０−ｃｏ−（ＳＭＡ）７］の合成〕
電子移動によって再生されたアクチベータである（ＡＲＧＥＴ）ＡＴＲＰを使用することによって、高分子重合開始剤［（ＭＭＡ）２０−ｃｏ−（ＳＭＡ）７］を合成した。使用した試薬のモル比は、アニソール（２０％ｖ／ｖ）において、ＭＭＡ／ＳＭＡ／ＤＥＢＭＭ／ＣｕＢｒ２／ＴＰＭＡ／Ｓｎ（ＥＨ）２＝４０／１０／１／０．００５／０．０１７５／０．０５であった。２５０ｍＬの丸底フラスコのアニソール（１２ｍＬ）に、ＭＭＡ（４８ｍＬ）、ＳＭＡ（３８ｇ）、およびＤＥＢＭＭ（２．１４ｍＬ）を加えた。ＤＭＦ（１．５ｍＬ）にＣｕＢｒ２／ＴＰＭＡ（１３．３ｍｇのＣｕＢｒ２／５７ｍｇのＴＰＭＡ）を予備混合した溶液を上記フラスコに加え、次いで、ゴム製のセプタムを用いて密閉し、１．０時間、窒素を用いてパージした。上記フラスコを７５℃のオイルバスに設置し、Ｓｎ（ＥＨ）２（０．１９３ｍＬ）を注入することで反応を開始した。単量体の転化率を観察するためのサンプルを採取した。２３時間後、上記フラスコを空気中に開放し、反応を停止させた。重合体をメタノール中における沈降によって精製した。ＧＰＣによって測定した分子量は４４６１ｇ／ｍｏｌであり、ＰＤＩは１．１２であった。精製後、収量として２２ｇの重合体が得られた。
【０５８１】
〔工程２〜４：「ワンポット」による［（（ＭＭＡ）２０−ｃｏ−（ＳＭＡ）７）−ｂ−（ｔＢＡ）３５１］／［（ｔＢＡ）６４］分鎖の合成、架橋、および脱保護による［（（ＭＭＡ）２０−ｃｏ−（ＳＭＡ）７）−ｂ−（ＡＡ）３５１］／［（ＡＡ）６４］星形共重合体の製造〕
当該合成は、分鎖の合成、分鎖の架橋、および星形共重合体の脱保護という３つの工程を含んでいる。分鎖の合成のための試薬のモル比は、ｔＢＡ／［（ＭＭＡ）２０−ｃｏ−（ＳＭＡ）７］（実施例１、工程１から）／ＥＢｉＢ／ＣｕＢｒ２／Ｍｅ６ＴＲＥＮ／Ｖ−７０＝１６０／０．２／０．８／０．０１／０．０５／０．０２５である。溶媒としてアニソール（３３％，ｖ／ｖ）を使用した。分鎖の合成を以下のように行った。２２ｍＬのバイアルにて、Ｍｅ６ＴＲＥＮ（０．１ｍＬ）を含んだＤＭＦ（６．６ｍＬ）にＣｕＢｒ２（１９．０５ｍｇ）を溶解することによって原液を作成した。２５０ｍＬの丸底フラスコに工程１からの［（ＭＭＡ）２０−ｃｏ−（ＳＭＡ）７］（１．５２ｇ）、ｔＢＡ（４０ｍＬ）、およびアニソール（２０ｍＬ）を投入した。ＣｕＢｒ２／Ｍｅ６ＴＲＥＮのＤＭＦ溶液（１．３２ｍＬ）を加え、得られた重合体の溶液を１０分間撹拌することで、高分子重合開始剤を溶解した。フラスコをゴム製のセプタムを用いて密閉し、４０分間、窒素を用いてパージした。２２ｍＬのバイアルにて、アセトン（１ｍＬ）にＶ−７０（１３．２ｍｇ）を溶解し、Ｎ２を用いてパージし、Ｎ２雰囲気下、得られた溶液を１ｍＬのシリンジに移した。反応のフラスコを６５℃まで加熱し、反応には２０分毎に０．１ｍＬのＶ−７０／アセトン溶液を注入した。分析のためサンプルを採取し、単量体の転化率が４４％に達すると、０．２ｍＬのＥＢｉＢを注入した。その後、０．１ｍＬのＶ−７０／アセトン溶液を３０分毎に注入した。単量体の転化率が８５％に達すると、反応のフラスコを空気中に開放した。同じフラスコ内において、アニソール中にて分鎖の架橋が続けられた試薬のモル比は、［（（ＭＭＡ）２０−ｃｏ−（ＳＭＡ）７）−ｂ−（ｔＢＡ）３５１］／［（ｔＢＡ）６４］分鎖／ＤＶＢ／ＣｕＢｒ２／ＴＰＭＡ／Ｓｎ（ＥＨ）２＝１／２５／０．０２／０．２／０．２であった。ＣｕＢｒ２／ＴＰＭＡ（３．７４ｍｇのＣｕＢｒ２／３０ｍｇのＴＰＭＡ）のＤＭＦ溶液（２．０ｍＬ）、ＤＶＢ（４．２８ｍＬ）、およびアニソール（２８ｍＬ）を反応のフラスコに加え、得られた重合体の溶液をＮ２にて１時間パージし、次いで、９５℃まで加熱した。反応のフラスコにはＳｎ（ＥＨ）２（０．０８ｍＬ）を注入し、反応を開始した。分析のためサンプルを採取し、１６時間後、ＤＶＢの転化率が７７％に達すると、加熱を停止し、フラスコを空気中に開放した。［（（ＭＭＡ）２０−ｃｏ−（ＳＭＡ）７）−ｂ−（ｔＢＡ）３５１］／［（ｔＢＡ）６４］星形分子の分子量をＧＰＣにて測定した。Ｍｎ＝７８８１７ｇ／ｍｏｌ、Ｍｐ＝２０５８０１ｇ／ｍｏｌ、ＰＤＩ＝２．４７であった。ＧＰＣのデータを図１に示す。次いで、反応のフラスコにギ酸（２０ｍＬ）および硫酸（０．１ｍＬ）を加えることによって脱保護を行なった。反応混合物を７５℃にまで加熱した。６時間後、反応を終了した。液体をデカンテーションし、フラスコにて固体の重合体をアセトニトリルおよびアセトンを用いて、３回洗浄した。固体の重合体をフラスコから回収し、真空オーブン中、４０℃にて１日間乾燥した。収量として［（（ＭＭＡ）２０−ｃｏ−（ＳＭＡ）７）−ｂ−（ＡＡ）３５１］／［（ＡＡ）６４］星形の質量は１８ｇであった。
【０５８２】
〔実施例２：［（（ＭＭＡ）２０−ｃｏ−（ＳＭＡ）７）−ｂ−（ＡＡ）１６９］／［（ＡＡ）６６］星形の合成〕
スキーム１に記載されているものと同様の「ワンポット」法を、ポリ（アクリル酸）ベースであるミクト分鎖星形高分子の生成のために使用した。［（（ＭＭＡ）２０−ｃｏ−（ＳＭＡ）７）−ｂ−（ＡＡ）１６９］および［（ＡＡ）６６］分鎖（分鎖のモル比：１／４）を備えたミクト分鎖星形高分子は、以下のようにして生成した。
【０５８３】
〔工程１：ポリ（メチルメタクリレート）−ｃｏ−ポリ（ステアリルメタクリレート）高分子重合開始剤［（ＭＭＡ）２０−ｃｏ−（ＳＭＡ）７］の合成〕
高分子重合開始剤［（ＭＭＡ）２０−ｃｏ−（ＳＭＡ）７］は、実施例１の工程１に記載されているようにして合成した。
【０５８４】
〔工程２〜４：「ワンポット」による［（（ＭＭＡ）２０−ｃｏ−（ＳＭＡ）７）−ｂ−（ｔＢＡ）１６９］／［（ｔＢＡ）６６］分鎖の合成、架橋、および脱保護による［（（ＭＭＡ）２０−ｃｏ−（ＳＭＡ）７）−ｂ−（ＡＡ）１６９］／［（ＡＡ）６６］星形共重合体の製造〕
当該合成は、分鎖の合成、分鎖の架橋、および星形共重合体の脱保護という３つの工程を含んでいる。分鎖の合成のための試薬のモル比は、ｔＢＡ／［（ＭＭＡ）２０−ｃｏ−（ＳＭＡ）７］（実施例１、工程１から）／ＥＢｉＢ／ＣｕＢｒ２／Ｍｅ６ＴＲＥＮ／Ｖ−７０＝１６０／０．２／０．８／０．０１／０．０５／０．０２５である。溶媒としてアニソール（３３％，ｖ／ｖ）を使用した。分鎖の合成を以下のように行った。２２ｍＬのバイアルにて、Ｍｅ６ＴＲＥＮ（０．１７５ｍＬ）を含んだＤＭＦ（１２ｍＬ）にＣｕＢｒ２（３３．３ｍｇ）を溶解することにより、触媒溶液を作成した。１ＬのＡｃｅ  Ｇｌａｓｓ反応容器に、［（ＭＭＡ）２０−ｃｏ−（ＳＭＡ）７］（１３．３ｇ）、ｔＢＡ（３５０ｍＬ）、およびアニソール（１５５ｍＬ）を投入した。反応容器にＣｕＢｒ２／Ｍｅ６ＴＲＥＮのＤＭＦ溶液（１２ｍＬ）を加え、得られた重合体の溶液を１０分間撹拌することで、高分子重合開始剤を溶解した。次いで、上記反応容器をゴム製のセプタムを用いて密閉し、４０分間、窒素を用いてパージした。１００ｍＬの丸底フラスコにて、アセトン（３０ｍＬ）にＶ−７０（１１５．５ｍｇ）を溶解し、Ｎ２を用いてパージし、Ｎ２雰囲気下、得られた溶液を６０ｍＬのシリンジに移した。反応容器を６５℃まで加熱し、当該反応容器に５ｍＬ／時間の速度にてＶ−７０／アセトン溶液を投入した。重合のプロセス中、添加の速度を調整することにより、反応速度、および反応における発熱効果を制御した。分析のためサンプルを採取し、単量体の転化率が４２％に達すると、ＥＢｉＢ（１．７５ｍＬ）を注入した。次いで、アセトンＶ−７０溶液を５ｍＬ／時間の速度にて投入した。単量体の転化率が８３％に達すると、反応容器を空気中に開放した。同じ反応容器内において、分鎖の架橋が続けられ、アニソール中における試薬のモル比は、［（（ＭＭＡ）２０−ｃｏ−（ＳＭＡ）７）−ｂ−（ｔＢＡ）１６９］／［（ｔＢＡ）６６］分鎖／ＤＶＢ／ＣｕＢｒ２／ＴＰＭＡ／Ｓｎ（ＥＨ）２＝１／２０／０．０１２／０．０７２／０．１４であった。ＣｕＢｒ２／ＴＰＭＡ（３６．２ｍｇのＣｕＢｒ２／２９０ｍｇのＴＰＭＡ）のＤＭＦ溶液（１３．２ｍＬ）、ＤＶＢ（３９．４ｍＬ）、およびアニソール（２００ｍＬ）を反応容器に加え、得られた重合体の溶液を、Ｎ２にて１時間パージした。次いで、反応容器を９５℃まで加熱し、Ｓｎ（ＥＨ）２（０．６３ｍＬ）を注入することで反応を開始した。分析のためサンプルを採取し、１９時間後、ＤＶＢの転化率が６４％に達すると加熱を停止し、フラスコを空気中に開放した。［（ＭＭＡ）２０−ｃｏ−（ＳＭＡ）７−ｂ−（ｔＢＡ）１６９］／［（ｔＢＡ）６６］星形分子の分子量をＧＰＣにて測定した。Ｍｎ＝４９９８３ｇ／ｍｏｌ、Ｍｐ＝１０８４６０ｇ／ｍｏｌ、ＰＤＩ＝２．４９であった。次いで、反応容器にギ酸（１５０ｍＬ）および硫酸（０．３ｍＬ）を加えることによって脱保護を行なった。反応混合物を７５℃まで加熱した。６時間後、反応を終了した。液体をデカンテーションし、フラスコにてアセトニトリルおよびアセトンを用いて、３回洗浄した。固体の重合体をフラスコから回収し、真空オーブン中、４０℃にて１日間乾���した。収量として［（（ＭＭＡ）２０−ｃｏ−（ＳＭＡ）７）−ｂ−（ＡＡ）１６９］／［（ＡＡ）６６］星形の質量は、１７５ｇであった。
【０５８５】
〔実施例３：［（（ＭＭＡ）２０−ｃｏ−（ＳＭＡ）７）−ｂ−（ＡＡ）６９８］／［（ＭＭＡ）１５−ｂ−（ＡＡ）６９８]／［（ＡＡ）９８］星形（分鎖のモル比：０．８／０．２／３、すなわち、４／１／１５）の合成〕
スキーム１に記載されているものと同様の「ワンポット」法を、ポリ（アクリル酸）ベースであるミクト分鎖星形高分子の生成のために使用した。［（（ＭＭＡ）２０−ｃｏ−（ＳＭＡ）７）−ｂ−（ＡＡ）６９８］、［（ＭＭＡ）１５−ｂ−（ＡＡ）６９８］、および［（ＡＡ）９８］分鎖（分鎖のモル比：０．８／０．２／３）を備えたミクト分鎖星形高分子は、以下のようにして生成した。
【０５８６】
〔工程１：２７ＤＰ（♯１２−０２７−９０）およびポリ（メチルメタクリレート）高分子重合開始剤［（ＭＭＡ）１５］を有する、ポリ（メチルメタクリレート）−ｃｏ−ポリ（ステアリルメタクリレート）高分子重合開始剤［（ＭＭＡ）２０−ｃｏ−（ＳＭＡ）７］の合成〕
高分子重合開始剤［（ＭＭＡ）２０−ｃｏ−（ＳＭＡ）７］は、実施例１の工程１に記載されているようにして合成した。
【０５８７】
高分子重合開始剤［（ＭＭＡ）１５］を、原子移動ラジカル重合（ＡＴＲＰ）を用いて合成した。試薬のモル比は、ＤＭＦ（５０％ｖ／ｖ）にて、ＭＭＡ／ＤＥＢＭＭ／ＣｕＢｒ／ＣｕＢｒ２／ｂｐｙ＝２２／１／０．２／０．０２／０．４４である。５００ｍＬの丸底フラスコに、ＭＭＡ（１５０ｍＬ）、ＤＥＢＭＭ（１２ｍ）、ＣｕＢｒ２（０．３１ｇ）、ｂｐｙ（４．３７ｇ）、およびＤＭＦ（１５０ｍＬ）を投入し、次いで、ゴム製のセプタムを用いて密閉し、得られた溶液を、１時間窒素を用いてパージした。窒素を流している条件下にてフラスコを開放し、ＣｕＢｒ（１．８ｇ）を素早く加え、次いで、当該フラスコを密閉し、５０℃まで加熱した。２．５時間後、反応を停止し、重合体をメタノールにて沈降し、ＧＰＣにて分子量を測定した。Ｍｎは１５２５ｇ／ｍｏｌであり、ＰＤＩは１．０６である。精製後、収量として８０ｇの重合体が得られた。
【０５８８】
〔工程２〜４：「ワンポット」による［（（ＭＭＡ）２０−ｃｏ−（ＳＭＡ）７）−ｂ−（ｔＢＡ）６９８］／［（ＭＭＡ）１５−ｂ−（ｔＢＡ）６９８］／［（ｔＢＡ）９８］分鎖の合成、架橋、および脱保護による［（（ＭＭＡ）２０−ｃｏ−（ＳＭＡ）７）−ｂ−（ＡＡ）６９８］／［（ＭＭＡ）１５−ｂ−（ＡＡ）６９８］／［（ＡＡ）９８］星形共重合体の製造〕
当該合成は、分鎖の合成、分鎖の架橋、および星形共重合体の脱保護という３つの工程を含んでいる。分鎖の合成のための試薬のモル比は、ｔＢＡ／［（ＭＭＡ）２０−ｃｏ−（ＳＭＡ）７］（実施例１、工程１から）／［（ＭＭＡ）１５］／ＥＢｉＢ／ＣｕＢｒ２／Ｍｅ６ＴＲＥＮ／Ｖ−７０＝２００／０．２／０．０５／０．７５／０．０１２５／０．６２５／０．０２５である。溶媒としてアニソール（３３％，ｖ／ｖ）を使用した。分鎖の合成を以下のように行った。２２ｍＬのバイアルにて、Ｍｅ６ＴＲＥＮ（０．１ｍＬ）を含んだＤＭＦ（５．９４ｍＬ）にＣｕＢｒ２（１７．２ｍｇ）を溶解することにより、原液を作成した。２５０ｍＬの丸底フラスコに［（ＭＭＡ）２０−ｃｏ−（ＳＭＡ）７］（１．８３ｇ）、［（ＭＭＡ）１５］（０．１７ｇ）、ｔＢＡ（６０ｍＬ）およびアニソール（３０ｍＬ）を投入した。ＣｕＢｒ２／Ｍｅ６ＴＲＥＮ（１．９８ｍＬ）のＤＭＦ溶液を、フラスコに加え、得られた重合体の溶液を１０分間撹拌し、高分子重合開始剤を溶解し、フラスコをゴム製のセプタムにて密閉し、４０分間、窒素を用いてパージした。２２ｍＬのバイアルにて、アセトン（１ｍＬ）にＶ−７０（１９．７ｍｇ）を溶解し、Ｎ２を用いてパージし、次いで、Ｎ２雰囲気下、得られた溶液を１ｍＬのシリンジに移した。反応のフラスコを、６５℃まで加熱し、次いで、０．１ｍＬのＶ−７０アセトン溶液を、２０分毎に注入し、分析のため、サンプルを採取し、単量体の転化率が２６％に達すると、ＥＢｉＢ（０．２ｍＬ）を注入した。その後、０．１ｍＬのＶ−７０アセトン溶液を３０分毎に注入した。単量体の転化率が８５％に達すると、反応のフラスコを空気中に開放した。同じフラスコ内において分鎖の架橋が続けられ、アニソール中における試薬のモル比は、［（（ＭＭＡ）２０−ｃｏ−（ＳＭＡ）７）−ｂ−（ｔＢＡ）６９８］／［（ＭＭＡ）１５−ｂ−（ｔＢＡ）６９８］／［（ｔＢＡ）９８］分鎖／ＤＶＢ／ＣｕＢｒ２／ＴＰＭＡ／Ｓｎ（ＥＨ）２＝１／２０／０．０１２／０．０８／０．２６であった。ＣｕＢｒ２／ＴＰＭＡ（４．２７ｍｇのＣｕＢｒ２／４０ｍｇのＴＰＭＡ）のＤＭＦ溶液（２．４ｍＬ）、ＤＶＢ（４．５４ｍＬ）、およびアニソール（６０ｍＬ）をフラスコに加えた。重合体の溶液をＮ２にて１時間パージし、次いで、９５℃まで加熱し、Ｓｎ（ＥＨ）２（０．０８ｍＬ）を注入し、反応を開始した。分析のためサンプルを採取し、１６時間後、ＤＶＢの転化率が６４％に達すると、加熱を停止、フラスコを空気中に開放した。［（（ＭＭＡ）２０−ｃｏ−（ＳＭＡ）７）−ｂ−（ｔＢＡ）６９８］／［（ＭＭＡ）１５−ｂ−（ｔＢＡ）６９８］／［（ｔＢＡ）９８］の分子量をＧＰＣにて測定した。Ｍｎ＝９２２４８ｇ／ｍｏｌ、Ｍｐ＝１６７５３８ｇ／ｍｏｌ、ＰＤＩ＝２．３８であった。次いで、フラスコにギ酸（２０ｍＬ）および硫酸（０．１ｍＬ）を加えることにより、脱保護を行なった。反応混合物を７５℃まで加熱した。６時間後、反応を終了した。液体をデカンテーションし、フラスコにて、アセトニトリルおよびアセトンを用いて、３回洗浄した。固体の重合体をフラスコから回収し、真空オーブン中、４０℃にて１日間乾燥した。収量として［（（ＭＭＡ）２０−ｃｏ−（ＳＭＡ）７）−ｂ−（ＡＡ）６９８］／［（ＭＭＡ）１５−ｂ−（ＡＡ）６９８］／［（ＡＡ）９８］星形の質量は、１８ｇであった。
【０５８９】
〔実施例４：［（（ＭＭＡ）２０−ｃｏ−（ＳＭＡ）７）−ｂ−（ＡＡ）４６１］／［（ＡＡ）８２］星形の合成〕
スキーム１に記載されているものと同様の「ワンポット」法を、ポリ（アクリル酸）ベースであるミクト分鎖星形高分子の生成のために使用した。［（（ＭＭＡ）２０−ｃｏ−（ＳＭＡ）７）−ｂ−（ＡＡ）４６１］および［（ＡＡ）８２］分鎖（分鎖のモル比：１／４）を備えたミクト分鎖星形高分子は、以下のようにして生成した。
【０５９０】
〔工程１：ポリ（メチルメタクリレート）−ｃｏ−ポリ（ステアリルメタクリレート）高分子重合開始剤［（ＭＭＡ）２０−ｃｏ−（ＳＭＡ）７］の合成〕
高分子重合開始剤［（ＭＭＡ）２０−ｃｏ−（ＳＭＡ）７］を、実施例１の工程１に記載されているようにして合成した。
【０５９１】
〔工程２〜４：「ワンポット」による［（（ＭＭＡ）２０−ｃｏ−（ＳＭＡ）７）−ｂ−（ｔＢＡ）４６１］／［（ｔＢＡ）８２］分鎖の合成、架橋、および脱保護による［（（ＭＭＡ）２０−ｃｏ−（ＳＭＡ）７）−ｂ−（ＡＡ）４６１］／［（ＡＡ）８２］星形共重合体の製造〕
当該合成は、分鎖の合成、分鎖の架橋、および星形共重合体の脱保護という３つの工程を含んでいる。分鎖の合成のための試薬のモル比は、ｔＢＡ／［（ＭＭＡ）２０−ｃｏ−（ＳＭＡ）７］（実施例１、工程１から）／ＥＢｉＢ／ＣｕＢｒ２／Ｍｅ６ＴＲＥＮ／Ｖ−７０＝２００／０．２／０．８／０．０１２５／０．０６２５／０．０３である。溶媒として、アニソール（２６％,ｖ／ｖ）を使用した。分鎖の合成を以下のようにして行なった。２２ｍＬのバイアルにて、Ｍｅ６ＴＲＥＮ（０．２０ｍＬ）を含んだＤＭＦ（１２ｍＬ）に、ＣｕＢｒ２（３３．４ｍｇ）を溶解することにより、触媒溶液を作成した。Ａｃｅ  Ｇｌａｓｓ反応容器（１Ｌ）に、［（ＭＭＡ）２０−ｃｏ−（ＳＭＡ）７］（１０．９９ｇ）、ｔＢＡ（３５０ｍＬ）、およびアニソール（１２０ｍＬ）を投入した。ＣｕＢｒ２／Ｍｅ６ＴＲＥＮのＤＭＦ溶液（１２ｍＬ）を反応容器に加え、得られた重合体の溶液を１０分間撹拌し、高分子重合開始剤を溶解した。反応容器をゴム製のセプタムにて密閉し、４０分間、窒素を用いてパージした。１００ｍＬの丸底フラスコにて、アセトン（３０ｍＬ）にＶ−７０（１１５．５ｍｇ）を溶解し、Ｎ２を用いてパージし、次いで、Ｎ２雰囲気下、得られた溶液を６０ｍＬのシリンジに移した。次いで、１Ｌの反応容器を６５℃まで加熱し、Ｖ−７０アセトン溶液を５ｍＬ／時間の速度で注入した。この速度を重合のプロセス中において調整することにより、反応速度、および反応における発熱効果を制御した。分析のため、サンプルを採取し、単量体の転化率が４１％に達すると、ＥＢｉＢ（１．７５ｍＬ）を注入した。次いで、Ｖ−７０のアセトン溶液を５ｍＬ／時間の速度にて注入した。単量体の転化率が８２％に達すると、フラスコを空気中に開放した。同じフラスコ内において、分鎖の架橋が続けられ、アニソール中における試薬のモル比は、［（（ＭＭＡ）２０−ｃｏ−（ＳＭＡ）７）−ｂ−（ｔＢＡ）４６１］／［（ｔＢＡ）８２］分鎖／ＤＶＢ／ＣｕＢｒ２／ＴＰＭＡ／Ｓｎ（ＥＨ）２＝１／２０／０．０１２／０．０７２／０．１４であった。ＣｕＢｒ２／ＴＰＭＡ（３６．２ｍｇのＣｕＢｒ２／３３０ｍｇのＴＰＭＡ）のＤＭＦ溶液（１３．２ｍＬ）、ＤＶＢ（３９．４ｍＬ）、およびアニソール（６００ｍＬ）を反応容器に加え、得られた重合体の溶液をＮ２にて１時間パージした。次いで、反応容器を９５℃まで加熱し、Ｓｎ（ＥＨ）２（１．０５ｍＬ）を注入し、反応を開始した。分析のためサンプルを採取し、１９時間後、ＤＶＢの転化率が８２％に達すると加熱を停止し、フラスコを空気中に開放した。［（（ＭＭＡ）２０−ｃｏ−（ＳＭＡ）７）−ｂ−（ｔＢＡ）４６１］／［（ｔＢＡ）８２］星形分子の分子量をＧＰＣにて測定した。Ｍｎ＝９４７０５ｇ／ｍｏｌ、Ｍｐ＝２５４６５１ｇ／ｍｏｌ、ＰＤＩ＝２．８７であった。次いで、反応容器にギ酸（１５０ｍＬ）および硫酸（０．３ｍＬ）を加えることにより、脱保護を行なった。反応混合物を７５℃まで加熱した。６時間後、反応を終了した。液体をデカンテーションし、フラスコにてアセトニトリルおよびアセトンを用いて、３回洗浄した。固体の重合体をフラスコから回収し、真空オーブン中、４０℃にて１日間乾燥した。収量として［（（ＭＭＡ）２０−ｃｏ−（ＳＭＡ）７）−ｂ−（ＡＡ）４６１］／［（ＡＡ）８２］星形の質量は、１７５ｇであった。
【０５９２】
〔星形共重合体の特性（実施例５〜２０）〕
星形高分子を含んでいる水溶液（水または界面活性剤を含んでいる溶液）の増粘特性（粘度に影響する）、および、ずり減粘特性を評価した。
【０５９３】
ずり速度に対する星形高分子の水溶液の粘度を、ブルックフィールド（登録商標）ＬＶＤＶ−Ｅ粘度計に備え付けのスピンドルＬＶＤＶＥ ＳＣ４−３１を用いて、Ｔ＝２５℃、ずり速度＝ｒｐｍ×０．３４、または、当該スピンドルに対して粘度が過度に大きいときはスピンドルＬＶＤＶＥ  ＳＣ４−２５を用いて、Ｔ＝２５℃、ずり速度＝ｒｐｍ×０．２２にて測定した。サンプルの粘度は特に定めのない限り、２５℃にて測定した。一般的にスピンドルＬＶＤＶＥ  ＳＣ４−３１にとって安定した粘度の範囲は３ｃＰから１００，０００ｃＰであり、スピンドルＬＶＤＶＥ  ＳＣ４−２５にとって安定した粘度の範囲は８００ｃＰから１，６００，０００ｃＰである。１００より低い粘度を有する試験範囲内の粘度を有するサンプルにとっては、スピンドルＳＣ４−３１を選択すべきである。
【０５９４】
サンプルの調製手順：
様々な濃度の重合体（例えば、０．２重量％、０．２５重量％、０．３重量％、０．４重量％、０．６重量％、０．７重量％、および１．０重量％）の水性ゲルを以下のようにして調製した。６００ｍＬのビーカーに脱イオン（ＤＩ）水（４００ｍＬ）を移し、３枚羽根の海洋インペラを備えた撹拌軸を据え付けたオーバヘッドスターラーＩＫＡの下に設置した。当該水を６００ｒｐｍにて撹拌して渦を発生させ、これに対して特定の固体の重合体を所定の量にてゆっくりと撒いた。次いで、得られた水性の重合体溶液を３０℃に加熱し、必要に応じて、例えば、固体のＮａＯＨを加えてｐＨを７に調整し、次いで、ずり速度を８００ｒｐｍに、次いで１６００ｒｐｍに高めた。水性の重合体を、温度が８０〜９０℃に達するまで、１５〜２０分間撹拌した。次いで、得られた混合物を、角穴型ワークヘッド、および軸流型ワークヘッドを備えたシルバーソン社製ホモジナイザーを用いて均質化した。粘度が高く均質なゲルが得られるまで、ホモジナイザーの撹拌速度を、徐々に４８００±２００ｒｐｍにまで高め、３５分間混合した。得られたゲルのｐＨをｐＨメーターにて測定し、必要に応じて（例えば、固形のＮａＯＨを添加することにより）ｐＨ＝７．０に調整した。
【０５９５】
〔実施例５：水中における増粘およびずり減粘：〕
０．４重量％の星形高分子（例えば、実施例１、２、３または４にて合成した星形高分子）を含む水溶液から得られたゲルは、サンプル調製の手順に従って、固形である特定の重合体１．２ｇと０．４０８ｇの固形のＮａＯＨと用いて形成し、得られたゲルのｐＨはｐＨメーターを用いて測定し、ｐＨ＝７．０に調整した。
【０５９６】
ずり速度に対する星形高分子の水溶液の粘度は、スピンドルＬＶＤＶＥ  ＳＣ４−２５を用い０．３、０．５、１．０、２．０、５．０、１０、２０、３０、５０、および１００ｒｐｍのスピンドル速度にて測定した。結果を図２ａおよび２ｂに示す。
【０５９７】
〔実施例６：ＳＬＥＳ界面活性剤相溶性：〕
ＳＬＥＳ界面活性剤相溶性手順に従って、２重量％の増粘剤（例えば、実施例１で合成される星形高分子、［（ＭＭＡ）１５−ｂ−（ＡＡ）３６７］／［（ＡＡ）８２］星形、［（Ｓｔ）１７−ｂ−（ＡＡ）４５４］／［（ＡＡ）９８］星形、または、Ｃｒｏｔｈｉｘ  Ｌｉｑｕｉｄ）を含む６．４重量％のＳＬＥＳ水溶液からゲルを形成した。
【０５９８】
各サンプルについて、２５．５％の活性ＳＬＥＳ水溶液（５．０ｇ）、増粘剤（０．４ｇ）、ＮａＯＨ（０．１０８ｇ；実施例１、［（ＭＭＡ）１５−ｂ−（ＡＡ）３６７］／［（ＡＡ）８２］星形、［（Ｓｔ）１７−ｂ−（ＡＡ）４５４］／［（ＡＡ）９８］星形のみに使用され、Ｃｒｏｔｈｉｘ  Ｌｉｑｕｉｄ用ではない）を２０ｍＬのバイアルに充填し、その後に、サンプルの総重量が２０ｇになるように、特定の量の脱イオン水を当該バイアルに充填した。全ての固体が溶けるまでサンプルの混合物を７０℃で２〜４時間かけて攪拌し、その後、室温で３時間冷却した。
【０５９９】
前記６．４重量％のＳＬＥＳ水溶液系（および、比較対象である、増粘剤を全く含まない６．４重量％のＳＬＥＳ水溶液系）中に形成されたサンプルゲル群（サンプルは、スピンドルＬＶＤＶＥ  ＳＣ４−２５を使用する実施例１のものを含む。また、これらのサンプルは、スピンドルＬＶＤＶＥ  ＳＣ４−３１を使用する、［（ＭＭＡ）１５−Ｂ−（ＡＡ）３６７］／［（ＡＡ）８２］星形、［（Ｓｔ）１７−ｂ−（ＡＡ）４５４］／［（ＡＡ）９８］星形、Ｃｒｏｔｈｉｘ  Ｌｉｑｕｉｄ、および、ＳＬＥＳコントロールを含む。）について、ずり速度に対する粘度を、０．３、０．５、１．０、２．０、５．０、１０、２０、３０、５０、および、１００ｒｐｍのスピンドル速度で測定した。その結果を図３ａおよび図３ｂに示している。
【０６００】
〔実施例７〕
６．４重量％のＳＬＥＳ水溶液系において、実施例１の星形高分子における増粘剤の濃度が異なることによる影響を、次に示す量の増粘剤（１．５重量％に相当する０．３ｇ、２．０重量％に相当する０．４ｇ、または、２．５重量％に相当する０．５ｇ）、および、ＮａＯＨ（１．５重量％では０．０８１ｇ、２重量％では０．１０８ｇ、または、２．５重量％では０．１３５ｇ）を用いて、ＳＬＥＳ界面活性剤相溶性手順を用いて調べた。
【０６０１】
前記６．４重量％のＳＬＥＳ水溶液系中に形成されたサンプルゲル群（これらのサンプルは、スピンドルＬＶＤＶＥ  ＳＣ４−３１を使用する０．０重量％および１．５重量％の実施例１のものを含む。また、これらのサンプルは、スピンドルＬＶＤＶＥ  ＳＣ４−２５を使用する２．０重量％および２．５重量％の実施例１のものを含む。）の粘度を１ｒｐｍのスピンドル速度で測定した。その結果を図４に示している。
【０６０２】
〔実施例８〕
２重量％の濃度の実施例１の星形高分子を有するＳＬＥＳ界面活性剤における濃度が異なることによる影響を、次に示す量の２５．５％活性のＳＬＥＳ水溶液（３．２重量％に相当する２．５ｇ、６．４重量％に相当する５．０ｇ、または、１０．２重量％に相当する８．０ｇ）、実施例１の増粘剤（０．４ｇ）、および、ＮａＯＨ（０．０８１ｇ）を用いて、ＳＬＥＳ界面活性剤相溶性手順を用いて調べた。
【０６０３】
０．４重量％の実施例１の増粘剤を有する、異なる３つの濃度のＳＬＥＳ中に形成されたサンプルゲル群の粘度を、スピンドルＬＶＤＶＥ  ＳＣ４−２５を用いて１ｒｐｍのスピンドル速度で測定した。その結果を図５に示している。
【０６０４】
〔実施例９：ＳＬＥＳ水溶液系におけるずり減粘〕
ＳＬＥＳ界面活性剤相溶性手順を用い、次に示す量の実施例１または２の増粘剤（１．５重量％に相当する０．３ｇ、２．０重量％に相当する０．４ｇ、または、２．５重量％に相当する０．５ｇ）、および、ＮａＯＨ（１．５重量％では０．０８１ｇ、２重量％では０．１０８ｇ、または、２．５重量％では０．１３５ｇ）を用いて、６．４重量％ＳＬＥＳ水溶液系に４つのゲル（異なる量の実施例１の星形高分子を用いて３つのゲルを形成し、２．５重量％の実施例２の星形高分子を用いて１つのゲルを形成した）を調製した。
【０６０５】
その結果得られた、前記６．４重量％のＳＬＥＳ水溶液系中に形成されたサンプルゲル群（これらのサンプルは、スピンドルＬＶＤＶＥ  ＳＣ４−２５を使用する１．５重量％、２．０重量％、および、２．５重量％の実施例１のものを含む。また、これらのサンプルは、スピンドルＬＶＤＶＥ  ＳＣ４−３１を使用する、２．５重量％の実施例２のものおよびＳＬＥＳコントロールを含む。）の粘度を、０．３、０．５、１．０、２．０、５．０、１０、２０、３０、５０、および、１００ｒｐｍのスピンドル速度で測定した。その結果を図６ａおよび図６ｂに示している。
【０６０６】
〔実施例１０：温度安定性〕
サンプル調整手順に従って、１．２ｇの指定された固体ポリマー、および、０．４０８ｇの固体のＮａＯＨを用いて、０．４重量％の実施例１〜４の星形高分子を有するゲルを形成した。その結果得られたゲルのｐＨを、ｐＨメーターを用いて解析し、当該ｐＨをｐＨ＝７．０に調整した。
【０６０７】
スピンドルＬＶＤＶＥ  ＳＣ４−２５を用い、前記星形高分子の水溶液の粘度を、異なる複数の温度下で１ｒｐｍのスピンドル速度で測定した（少なくとも１５分の間、ウォーターバスの温度とポリマー溶液の温度とを釣り合わせた後に測定を行った）。その結果を図７に示している。
【０６０８】
〔実施例１１：ハイブリッドＳＬＥＳ−ＣＨ界面活性剤相溶性〕
ハイブリッドＳＬＥＳ−ＣＨ界面活性剤相溶性手順を用いて、６．４重量％のＳＬＥＳ／２．５重量％のコカミドプロピルヒドロキシスルタイン（ＣＨ）の水溶液であって２重量％の増粘剤（例えば、実施例１〜３で合成した星形高分子、［（Ｓｔ）１７−Ｂ−（ＡＡ）４５４］／［（ＡＡ）９８］星形、または、Ｃｒｏｔｈｉｘ  Ｌｉｑｕｉｄ）を含む水溶液からゲルを形成した。
【０６０９】
各サンプルについて、２５．５％活性のＳＬＥＳ水溶液（５．０ｇ）、５０％活性のＣＨ水溶液（１．０ｇ）、増粘剤（０．４ｇ）、ＮａＯＨ（０．１０８ｇ；実施例１〜３および［（Ｓｔ）１７−Ｂ−（ＡＡ）４５４］／［（ＡＡ）９８］星形のみに使用される。Ｃｒｏｔｈｉｘ  Ｌｉｑｕｉｄ用ではない）を２０ｍＬのバイアルに充填し、その後に、サンプルの総重量が２０ｇになるように、特定の量の脱イオン水を当該バイアルに充填した。全ての固体が溶けるまでサンプルの混合物を７０℃で２〜４時間かけて攪拌し、その後、室温で３時間冷却した。
【０６１０】
前記６．４重量％ＳＬＥＳ／２．５重量％ＣＨの混合物の水溶液系（および、比較対象である、増粘剤を全く含まない６．４重量％ＳＬＥＳ／２．５重量％ＣＨの水溶液系）に形成されたサンプルゲル群（これらのサンプルは、スピンドルＬＶＤＶＥ  ＳＣ４−２５を使用する、実施例１〜３のものおよびＣｒｏｔｈｉｘ  Ｌｉｑｕｉｄを含む。また、これらのサンプルは、スピンドルＬＶＤＶＥ  ＳＣ４−３１を使用する、［（Ｓｔ）１７−Ｂ−（ＡＡ）４５４］／［（ＡＡ）９８］星形、および、ＳＬＥＳ／ＣＨコントロールを含む。）について、ずり速度に対する粘度を、０．３、０．５、１．０、２．０、５．０、１０、２０、３０、５０、および、１００ｒｐｍのスピンドル速度で測定した。その結果を図８ａおよび図８ｂに示している。
【０６１１】
〔実施例１２〕
前記６．４重量％ＳＬＥＳ／２．５重量％ＣＨの水溶液系において実施例１の星形高分子の増粘剤の濃度が異なることによる影響を、次に示す量の実施例１の増粘剤（１重量％に相当する０．２ｇ、１．５重量％に相当する０．３ｇ、または、２重量％に相当する０．４ｇ）、および、ＮａＯＨ（１重量％では０．０５４ｇ、１．５重量％では０．０８１ｇ、または、２重量％では０．１０８ｇ）を用いて、ハイブリッドＳＬＥＳ−ＣＨ界面活性剤相溶性手順を用いて調べた。
【０６１２】
形成されたサンプルゲル群（これらのサンプルは、スピンドルＬＶＤＶＥ  ＳＣ４−２５を使用する、０．０重量％、および、１．０重量％の実施例１のものを含む。また、これらのサンプルは、スピンドルＬＶＤＶＥ  ＳＣ４−３１を使用する、１．５重量％、および、２．０重量％の実施例１のものを含む。）の粘度を、１ｒｐｍのスピンドル速度で測定した。その結果を図９に示している。
【０６１３】
〔実施例１３〕
２重量％の濃度の実施例１の星形高分子を有するＳＬＥＳ／ＣＨ界面活性剤における濃度が異なることによる影響を、次に示す量の２５．５％活性のＳＬＥＳ水溶液（３．２重量％に相当する２．５ｇ、６．４重量％に相当する５．０ｇ、または、１０．２重量％に相当する８．０ｇ）、実施例１の増粘剤（０．４ｇ）、および、ＮａＯＨ（０．０８１ｇ）を用いて、ハイブリッドＳＬＥＳ−ＣＨ界面活性剤相溶性手順を用いて調べた。
【０６１４】
形成されたサンプルゲル群の粘度を、スピンドルＬＶＤＶＥ  ＳＣ４−２５を使用して、１ｒｐｍのスピンドル速度で測定した。その結果を図１０に示している。
【０６１５】
〔実施例１４：ハイブリッドＣＢ−ＳＬＥＳ界面活性剤相溶性〕
ハイブリッドＣＢ−ＳＬＥＳ界面活性剤相溶性手順を用いて、６．４重量％のコカミドプロピルベタイン（ＣＢ）／２．５重量％のＳＬＥＳの水溶液であって１．５重量％の増粘剤（例えば、実施例１〜２で合成した星形高分子、または、Ｃｒｏｔｈｉｘ  Ｌｉｑｕｉｄ）を含む水溶液からゲルを形成した。
【０６１６】
各サンプルについて、３０．０％活性のＣＢ水溶液（４．２７ｇ）、２５．５％活性のＳＬＥＳ水溶液（１．９６ｇ）、増粘剤（実施例１〜２のものでは０．３ｇ、または、Ｃｒｏｔｈｉｘ  Ｌｉｑｕｉｄでは０．６６ｇ）、ＮａＯＨ（０．０８２ｇ；実施例１〜２のもののみに使用される、Ｃｒｏｔｈｉｘ  Ｌｉｑｕｉｄ用ではない）を２０ｍＬのバイアルに充填し、その後に、サンプルの総重量が２０ｇになるように、特定の量の脱イオン水を当該バイアルに詰めた。全ての固体が溶けるまでサンプルの混合物を７０℃で２〜４時間かけて攪拌し、その後、室温で３時間冷却した。
【０６１７】
前記６．４重量％ＣＢ／２．５重量％ＳＬＥＳの混合物の水溶液系（および、比較対象である、増粘剤を全く含まない６．４重量％ＣＢ／２．５重量％ＳＬＥＳの水溶液系）中に形成されたサンプルゲル群（これらのサンプルは、スピンドルＬＶＤＶＥ  ＳＣ４−２５を使用する、実施例１〜２のものを含む。また、これらのサンプルは、スピンドルＬＶＤＶＥ  ＳＣ４−３１を使用する、Ｃｒｏｔｈｉｘ  Ｌｉｑｕｉｄ、および、ＣＢ／ＳＬＥＳコントロールを含む。）について、ずり速度に対する粘度を、０．３、０．５、１．０、２．０、５．０、１０、２０、３０、５０、および、１００ｒｐｍのスピンドル速度で測定した。その結果を図１１ａおよび図１１ｂに示している。
【０６１８】
〔実施例１５：ハイブリッドＳＬＥＳ／ＣＨ水溶液系におけるずり減粘〕
ハイブリッドＳＬＥＳ／ＣＨ界面活性剤相溶性手順を用い、次に示す量の実施例１の増粘剤（１重量％に相当する０．２ｇ、１．５重量％に相当する０．３ｇ、または、２重量％に相当する０．４ｇ）、および、ＮａＯＨ（１重量％では０．０５４ｇ、１．５重量％では０．０８１ｇ、または、２重量％では０．１０８ｇ）を用いて、ハイブリッド６．４重量％ＳＬＥＳ／２．５重量％ＣＨ水溶液系中に３つのゲル（異なる量の実施例１の星形高分子を用いて３つのゲルを形成した）を調製した。その結果形成された各サンプルゲルについて、ずり速度に対する粘度を測定した。
【０６１９】
前記６．４重量％ＳＬＥＳ／２．５重量％ＣＨの水溶液系中に形成されたサンプルゲル群（これらのサンプルは、スピンドルＬＶＤＶＥ  ＳＣ４−２５を使用する１．０重量％、１．５重量％、および、２．０重量％の実施例１のものを含む。また、これらのサンプルは、スピンドルＬＶＤＶＥ  ＳＣ４−３１を使用するＳＬＥＳ／ＣＨコントロールを含む。）の粘度を、０．３、０．５、１．０、２．０、５．０、１０、２０、３０、５０、および、１００ｒｐｍのスピンドル速度で測定した。その結果を図１２ａおよび図１２ｂに示している。
【０６２０】
〔実施例１６：ハイブリッドＣＢ／ＳＬＥＳ水溶液系におけるｐＨ効率範囲〕
ハイブリッドＣＢ／ＳＬＥＳ界面活性剤相溶性手順を用い、１．５重量％の実施例１〜２の星形高分子を用いて、ハイブリッド６．４重量％ＣＢ／２．５重量％ＳＬＥＳ水溶液系中にゲルを形成した。調製した各溶液のｐＨは約６である。そして、調製した各溶液を室温で３時間冷却した。
【０６２１】
ハイブリッド６．４重量％ＣＢ／２．５重量％ＳＬＥＳの水溶液系中に形成されたサンプルゲル群について、ずり速度に対する粘度を動的粘度試験手順に従って１ｒｐｍで測定した。この手順を、異なる複数のｐＨ値について繰り返した。また、ｐＨ値は水酸化ナトリウム（または塩酸）の添加によって調整した。これらのサンプルは、スピンドルＬＶＤＶＥ  ＳＣ４−２５を使用する、実施例１のものを含む。また、これらのサンプルは、スピンドルＬＶＤＶＥ  ＳＣ４−３１を使用する、実施例２のものを含む。その結果を図１３に示している。
【０６２２】
〔実施例１７：ｐＨ効率範囲〕
実施例５の手順（当該手順において、得られたゲルのｐＨをｐＨメーターで解析し、該ｐＨをｐＨ＝７．０に調整した。）に従って、０．４重量％の実施例１で合成した星形高分子を含む水溶性のゲル混合物を調製した。
【０６２３】
スピンドルＬＶＤＶＥ  ＳＣ４−２５を用いて、このサンプルの粘度を動的粘度試験手順に従って１ｒｐｍで測定した。この手順を、異なる複数のｐＨ値について繰り返した。また、ｐＨ値は水酸化ナトリウム（または塩酸）の添加によって調整した。その結果を図１４に示している。
【０６２４】
〔実施例１８：ＮａＣｌを用いたハイブリッドＣＢ−ＳＬＥＳ界面活性剤相溶性〕
１．５重量％の増粘剤（例えば、実施例１〜２で合成した星形高分子、または、Ｃｒｏｔｈｉｘ  Ｌｉｑｕｉｄ）を含む６．４重量％ＣＢ／２．５重量％ＳＬＥＳ水溶液から、ＮａＣｌを用いたハイブリッドＣＢ−ＳＬＥＳ界面活性剤相溶性手順を用いてゲルを形成した。
【０６２５】
各サンプルについて、３０．０％活性のＣＢ水溶液（４．２７ｇ）、２５．５％活性のＳＬＥＳ水溶液（１．９６ｇ）、特定の量の増粘剤（実施例１〜２のものでは０．３ｇ、Ｃｒｏｔｈｉｘ  Ｌｉｑｕｉｄでは０．６６ｇ）、ＮａＯＨ（０．０８２ｇ；実施例１〜２のもののみに使用され、Ｃｒｏｔｈｉｘ  Ｌｉｑｕｉｄ用ではない）、および、ＮａＣｌ（５重量％の塩に相当する１．０ｇ、１０重量％の塩に相当する２．０ｇ）を２０ｍＬのバイアルに詰め、その後に、サンプルの総重量が２０ｇになるように、特定の量の脱イオン水を当該バイアルに詰めた。全ての固体が溶けるまでサンプルの混合物を７０℃で２〜４時間かけて攪拌した。調製した各溶液のｐＨは約６である。その後、調製した各溶液を室温で３時間冷却した。
【０６２６】
これらのサンプルゲルの粘度を動的粘度試験手順に従って１ｒｐｍで測定した。これらのサンプルは、スピンドルＬＶＤＶＥ  ＳＣ４−２５を使用する、実施例１のもの、（ＮａＣｌが５重量％および１０重量％である）実施例２のもの、および、（ＮａＣｌが５重量％である）Ｃｒｏｔｈｉｘ  Ｌｉｑｕｉｄを含む。また、これらのサンプルは、スピンドルＬＶＤＶＥ  ＳＣ４−３１を使用する、（ＮａＣｌが０重量％である）実施例２のもの、（ＮａＣｌが０重量％および１０重量％である）Ｃｒｏｔｈｉｘ  Ｌｉｑｕｉｄ、および、ＣＢ／ＳＬＥＳコントロールを含む。その結果を図１５に示している。
【０６２７】
〔実施例１９〕
増粘困難な界面活性剤系（例えば、５重量％のリタベート２０(Ritabate 20)および５重量％のＡＰＧ（Ｃ８−１６脂肪アルコール配糖体（ＰＬＡＮＴＡＲＥＮ（登録商標）２０００  Ｎ  ＵＰ）））を含む水溶液系における増粘剤としての星形高分子の界面活性剤相溶性試験
リタベート２０界面活性剤相溶性：
５重量％のリタベート２０を含む水溶液系における２重量％の増粘剤（例えば、実施例２で合成した星形高分子）を有するゲルを形成し、リタベート２０界面活性剤相溶性手順を用いて、当該ゲルを調べた。
【０６２８】
各サンプルについて、リタベート２０（１ｇ）、増粘剤（０．４ｇ）、および、ＮａＯＨ（０．１０８ｇ）を２０ｍＬのバイアルに充填し、その後に、サンプルの総重量が２０ｇになるように、特定の量の脱イオン水を当該バイアルに充填した。サンプルの混合物を、全ての固体が溶けるまで７０℃で２〜４時間かけて攪拌し、室温で３時間冷却し、その後、界面活性剤系内のゲルについて、ずり速度に対する粘度を調べた。
【０６２９】
ＡＰＧの界面活性剤相溶性：
５重量％のＡＰＧ（Ｃ８−１６脂肪アルコール配糖体（ＰＬＡＮＴＡＲＥＮ（登録商標）２０００  Ｎ  ＵＰ））を含む水溶液系内に２重量％の増粘剤（例えば、実施例２で合成した星形高分子）を有するゲルを形成し、ＡＰＧ界面活性剤相溶性手順を用いて、当該ゲルを調べた。
【０６３０】
各サンプルについて、Ｃ８−１６脂肪アルコール配糖体（ＰＬＡＮＴＡＲＥＮ（登録商標）２０００  Ｎ  ＵＰ、５０％活性）（２ｇ）、増粘剤（０．４ｇ）、および、ＮａＯＨ（０．１０８ｇ）を２０ｍＬのバイアルに充填し、その後に、サンプルの総重量が２０ｇになるように、特定の量の脱イオン水を当該バイアルに充填した。サンプルの混合物を、全ての固体が溶けるまで７０℃で２〜４時間かけて攪拌し、室温で３時間冷却し、その後、界面活性剤系内のゲルについて、ずり速度に対する粘度を調べた。
【０６３１】
スピンドルＬＶＤＶＥ  ＳＣ４−２５を用いて、得られたサンプルゲル群の粘度を測定した。その結果を表２に示している。
【０６３２】
【表２】
0006689210.tif 000016
【０６３３】
〔実施例２０：増粘剤および乳化剤としての星形高分子〕
本発明の星形高分子（例えば、実施例１で調製した星形高分子）の構造は、増粘剤としてのみならず、効率的な乳化剤としても作用し得る。図１６に示す写真画像は、実施例１の星形高分子の乳化特性を示している。この写真は、３０体積％のヒマワリ油を含んだ水（左側のバイアル）と、３０体積％のヒマワリ油と０．３重量％の実施例１の星形高分子とを含んだ水（右側のバイアル）と、を示している。（乳化試験手順に記載されているように）激しく混ぜた後において、左側のバイアルには相分離が生じる一方で、目視観測では右側のバイアルに相分離は検出されない。図１６の写真は、乳濁液を調製した２日後に撮影したものであり、得られたゲルの増粘安定性を示している。
【０６３４】
〔試験手順：〕
〔動的粘度試験手順〕
広範囲の速度（例えば、０．３〜１００ｒｐｍ）に亘って２５℃および標準圧力（即ち、ＳＴＰ）で混ぜるために、サンプル調製手順に従って調整されたゲルの一部を、スピンドルＬＶＤＶＥ  ＳＣ４−３１（ずり速度＝ｒｐｍ×０．３４）を装着した（あるいは、このスピンドルに対して粘度が高過ぎる場合には、スピンドルＬＶＤＶＥ  ＳＣ４−２５（ずり速度＝ｒｐｍ×０．２２）を装着した）ブルックフィールド（登録商標）ＬＶＤＶ−Ｅ粘度計に移した。そして、ずり速度と粘度とを記録した。次の順、即ち、０．３、０．５、１．０、２．０、５．０、１０、２０、３０、５０、および、１００ｒｐｍの順で、５分間の各測定後に機器を停止させながら、粘度測定を行った。動的粘度は、１ｒｐｍにおけるセンチポアズ（ｃＰ）の粘度として測定した。
【０６３５】
〔ずり減粘値〕
ずり減粘値は、次の式に従って、動的粘度試験手順中に測定した値を用いて特定した。
［（０．２ｓ−１における）粘度−（２．２ｓ−１における）粘度）／（０．２ｓ−１における）粘度］×１００％。
【０６３６】
〔水中増粘−ずり減粘試験〕
サンプル調製手順に従って０．４重量％の濃度で調製した場合の高分子水溶液は、スピンドルＬＶＤＶＥ  ＳＣ４−２５を用いて２５℃および標準圧力（即ち、ＳＴＰ）で混ぜると、７．０の調整ｐＨにおいて均質のゲルを形成し、２５℃において２．２ｓ−１のずり速度に対して少なくとも５，０００ｃＰの動的粘度を有し、少なくとも７５％のずり減粘値を有する。
【０６３７】
〔ＳＬＥＳ界面活性剤相溶性試験〕
ＳＬＥＳ界面活性剤相溶性手順に従って２．０重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において２．２ｓ−１のずり速度に対して少なくとも１，０００ｃＰの動的粘度を有し、少なくとも７５％のずり減粘値を有する。
【０６３８】
〔ハイブリッドＳＬＥＳ−ＣＨ界面活性剤相溶性試験〕
ハイブリッドＳＬＥＳ−ＣＨ界面活性剤相溶性手順に従って２．０重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において２．２ｓ−１のずり速度に対して少なくとも５，０００ｃＰの動的粘度を有し、少なくとも３５％のずり減粘値を有する。
【０６３９】
〔ハイブリッドＣＢ−ＳＬＥＳ界面活性剤相溶性試験〕
ハイブリッドＣＢ−ＳＬＥＳ界面活性剤相溶性手順に従って１．５重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において２．２ｓ−１のずり速度に対して少なくとも２，０００ｃＰの動的粘度を有し、少なくとも３５％のずり減粘値を有する。
【０６４０】
〔ＮａＣｌを用いたハイブリッドＣＢ−ＳＬＥＳ界面活性剤相溶性試験〕
ＮａＣｌを用いたハイブリッドＣＢ−ＳＬＥＳ界面活性剤相溶性手順に従って１．５重量％および５重量％の塩濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において０．２２ｓ−１のずり速度に対して少なくとも５，０００ｃＰの動的粘度を有する。
【０６４１】
〔リタベート２０界面活性剤相溶性試験〕
リタベート２０界面活性剤相溶性手順に従って２．０重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において２．２ｓ−１のずり速度に対して少なくとも１５，０００ｃＰの動的粘度を有する。
【０６４２】
〔ＡＰＧ界面活性剤相溶性試験〕
ＡＰＧ界面活性剤相溶性手順に従って２．０重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、２５℃において２．２ｓ−１のずり速度に対して少なくとも２，５００ｃＰの動的粘度を有する。
【０６４３】
〔温度安定性試験〕
サンプル調製手順に従って０．４重量％の濃度で調製した場合の高分子水溶液は、スピンドルＬＶＤＶＥ  ＳＣ４−２５を用いて２５℃および標準圧力（即ち、ＳＴＰ）で混ぜると、７．０の調整ｐＨにおいて均質のゲルを形成し、２５℃において０．２２ｓ−１のずり速度に対して少なくとも１００，０００ｃＰの動的粘度を有し、８０℃において、２５℃における当該ゲルの粘度と比較して少なくとも５０％の動的粘度を有する。温度安定性値は、次の式を用いて計算できる。
［（８０℃における）動的粘度／（２５℃における）動的粘度］×１００％。
【０６４４】
〔ハイブリッドＣＢ／ＳＬＥＳ界面活性剤におけるpH効率範囲試験〕
ハイブリッドＣＢ−ＳＬＥＳ界面活性剤相溶性手順に従って１．５重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、４．５〜６．５の範囲の調整ｐＨ（例えば、ＮａＯＨまたはＨＣｌの添加による）において２５℃で０．２２ｓ−１のずり速度に対して少なくとも８，０００ｃＰの動的粘度を有する。
【０６４５】
〔ｐＨ効率範囲試験〕
サンプル調製手順に従って０．４重量％の濃度で調製した場合の高分子水溶液は、スピンドルＬＶＤＶＥ  ＳＣ４−２５を用いて２５℃および標準圧力（即ち、ＳＴＰ）で混ぜると、均質のゲルを形成し、当該ゲルは、５〜１２の範囲の調整ｐＨ（例えば、ＮａＯＨまたはＨＣｌの添加による）において２５℃で０．２２ｓ−１のずり速度に対して少なくとも５，０００ｃＰの動的粘度を有する。
【０６４６】
〔親水性−親油性（ＨＬＢ）分鎖／セグメントの計算〕
ＨＬＢ＝２０＊Ｍｈ／Ｍ
ここで、Ｍｈは重合体分鎖または重合体セグメントの親水性部の分子質量(molecular mass)であり、Ｍは、当該重合体分鎖または重合体セグメントの全体の分子質量である。
【０６４７】
〔親水性−親油性高分子の計算〕
【０６４８】
【数１】
0006689210.tif 000017
【０６４９】
ここで、ＭＷｎは各分鎖の分子量であり、各分鎖について、ＨＬＢｎは、ＨＬＢ分鎖の計算結果から計算されるＨＬＢであり、ＭＷｃｏｒｅは核の分子量であり、Ｍは分鎖の総数である。
【図面の簡単な説明】
【０６５０】
【図１】実施例１の高分子重合開始剤、重合体分鎖および星形高分子のＧＰＣ曲線。
【図２ａ】実施例１−４にて調製された星形高分子の水溶液の粘度とずり速度。
【図２ｂ】図２ａの拡大図。
【図３ａ】界面活性剤系（６．４重量％のＳＬＥＳ）における異なる重合体の水溶液の粘度とずり速度との比較。
【図３ｂ】図３ａの拡大図。
【図４】界面活性剤系（６．４重量％のＳＬＥＳ）における（実施例１の）星形高分子の濃度に対する動的粘度の依存性。
【図５】（実施例１の）星形高分子の水溶液における、界面活性剤（ＳＬＥＳ）の濃度に対する動的粘度の依存性。
【図６ａ】ハイブリッド界面活性剤系（６．４重量％のＳＬＥＳ）における様々な量の星形高分子を含む水溶液の粘度とずり速度。
【図６ｂ】図６ａの拡大図。
【図７】星形高分子の水溶液の温度に対する粘度の依存性。
【図８ａ】ハイブリッド界面活性剤系（６．４重量％のＳＬＥＳ、２．５重量％のＣＨ）における異なる重合体の水溶液の粘度とずり速度との比較。
【図８ｂ】図８ａの拡大図。
【図９】界面活性剤系（６．４重量％のＳＬＥＳ、２．５重量％のＣＨ）における（実施例１の）星形高分子の濃度に対する動的粘度の依存性。
【図１０】（実施例１の）星形高分子の水溶液における、界面活性剤（ＳＬＥＳ）の濃度に対する動的粘度の依存性。
【図１１ａ】ハイブリッド界面活性剤系（６．４重量％のＣＢ、２．５重量％のＳＬＥＳ）における異なる重合体の水溶液の粘度とずり速度との比較。
【図１１ｂ】図１１ａの拡大図。
【図１２ａ】ハイブリッド界面活性剤系（６．４重量％のＣＢ、２．５重量％のＳＬＥＳ）における（実施例１の）星形高分子の水溶液の粘度とずり速度。
【図１２ｂ】図１２ａの拡大図。
【図１３】ハイブリッド界面活性剤系（６．４重量％のＣＢ、２．５重量％のＳＬＥＳ）における星形高分子の水溶液における、ｐＨに対する動的粘度の依存性。
【図１４】（実施例１の）星形高分子の水溶液における、ｐＨに対する動的粘度の依存性。
【図１５】ハイブリッド界面活性剤系（６．４重量％のＣＢ、２．５重量％のＳＬＥＳ）における星形高分子の水溶液における、ＮａＣｌの濃度に対する動的粘度の依存性。
【図１６】相分離した水およびヒマワリ油（左）、並びに（実施例１の）星形高分子の乳化性（右）を示した図。
【図１】
0006689210.tif 000022
【図２ａ】
0006689210.tif 000023
【図２ｂ】
0006689210.tif 000024
【図３ａ】
0006689210.tif 000025
【図３ｂ】
0006689210.tif 000026
【図４】
0006689210.tif 000027
【図５】
0006689210.tif 000028
【図６ａ】
0006689210.tif 000029
【図６ｂ】
0006689210.tif 000030
【図７】
0006689210.tif 000031
【図８ａ】
0006689210.tif 000032
【図８ｂ】
0006689210.tif 000033
【図９】
0006689210.tif 000034
【図１０】
0006689210.tif 000035
【図１１ａ】
0006689210.tif 000036
【図１１ｂ】
0006689210.tif 000037
【図１２ａ】
0006689210.tif 000038
【図１２ｂ】
0006689210.tif 000039
【図１３】
0006689210.tif 000040
【図１４】
0006689210.tif 000041
【図１５】
0006689210.tif 000042
【図１６】
0006689210.tif 000043